"一般式1で示される10-アシルオキシ-1,2,3,4-テトラヒドロ-1,4-メタノアントラセン-9-イル-メタアクリレート化合物。一般式1中、R1、R2、R3、R4、R5及びR6は互いに同一であっても異なっていてもよく、水素原子又はメチル基を示し、R7はアルキル基又はアリール基のいずれかを示し、Xは水素原子又はアルキル基のいずれかを示す。一般式2で示される10-ヒドロキシ-1,2,3,4-テトラヒドロ-1,4-メタノアントラセン-9-イル-メタアクリレート化合物をアシル化することよりなる請求項1記載の10-アシルオキシ-1,2,3,4-テトラヒドロ-1,4-メタノアントラセン-9-イル-メタアクリレート化合物の製造方法。一般式2中、R1、R2、R3、R4、R5及びR6は互いに同一であっても異なっていてもよく、水素原子又はメチル基を示し、Xは水素原子又はアルキル基のいずれかを示す。一般式3で示される10-アシルオキシ-1,2,3,4-テトラヒドロ-1,4-メタノアントラセン-9-オール化合物をメタアクリル化することよりなる請求項1記載の10-アシルオキシ-1,2,3,4-テトラヒドロ-1,4-メタノアントラセン-9-イル-メタアクリレート化合物の製造方法。一般式3中、R1、R2、R3、R4及びR5は互いに同一であっても異なっていてもよく、水素原子又はメチル基を示し、R7はアルキル基又はアリール基のいずれかを示し、Xは水素原子又はアルキル基のいずれかを示す。少なくとも請求項1に記載の10-アシルオキシ-1,2,3,4-テトラヒドロ-1,4-メタノアントラセン-9-イル-メタアクリレート化合物と、ラジカル重合開始剤とを含有する重合性組成物。請求項4に記載の重合性組成物と、さらに10-アシルオキシ-1,2,3,4-テトラヒドロ-1,4-メタノアントラセン-9-イル-メタアクリレート化合物以外のラジカル重合性化合物とを含有することを特徴とする重合性組成物。請求項4又は5のいずれかに記載の重合性組成物を重合してなる重合物。よって、アントラセン環やフルオレン環にみられるような紫外域の吸収や蛍光の問題が無く、透明性に優れ、かつ、一般的で最も広く用いられている高圧水銀ランプなどの光源で重合可能であり、光ラジカル重合開始剤も特殊な重合開始剤を用いなくとも重合可能なアクリレート化合物の開発が望まれている。本発明者は、多環式芳香族骨格を有するアクリレート化合物の構造と光硬化性に関して鋭意検討した結果、一般式1に示す10-アシルオキシ-1,2,3,4-テトラヒドロ-1,4-メタノアントラセン-9-イル-メタアクリレート化合物が高圧水銀ランプにより容易に重合すること、更に、得られた重合物が透明でかつ高い屈折率を有していることを見出し、本発明を完成した。第1発明では、一般式1で示される10-アシルオキシ-1,2,3,4-テトラヒドロ-1,4-メタノアントラセン-9-イル-メタアクリレート化合物を提供する。一般式1中、R1、R2、R3、R4、R5及びR6は互いに同一であっても異なっていてもよく、水素原子又はメチル基を示し、R7はアルキル基又はアリール基のいずれかを示し、Xは水素原子又はアルキル基のいずれかを示す。第2発明では、一般式2で示される10-ヒドロキシ-1,2,3,4-テトラヒドロ-1,4-メタノアントラセン-9-イル-メタアクリレート化合物をアシル化することよりなる発明1記載の10-アシルオキシ-1,2,3,4-テトラヒドロ-1,4-メタノアントラセン-9-イル-メタアクリレート化合物の製造方法を提供する。一般式2中、R1、R2、R3、R4、R5及びR6は互いに同一であっても異なっていてもよく、水素原子又はメチル基を示し、Xは水素原子又はアルキル基のいずれかを示す。第3発明では、一般式3で示される10-アシルオキシ-1,2,3,4-テトラヒドロ-1,4-メタノアントラセン-9-オール化合物をメタアクリル化することよりなる第1発明に記載の10-アシルオキシ-1,2,3,4-テトラヒドロ-1,4-メタノアントラセン-9-イル-メタアクリレート化合物の製造方法を提供する。一般式3中、R1、R2、R3、R4及びR5は互いに同一であっても異なっていてもよく、水素原子又はメチル基を示し、R7はアルキル基又はアリール基のいずれかを示し、Xは水素原子又はアルキル基のいずれかを示す。第4発明では、少なくとも第1発明に記載の10-アシルオキシ-1,2,3,4-テトラヒドロ-1,4-メタノアントラセン-9-イル-メタアクリレート化合物と、ラジカル重合開始剤とを含有する重合性組成物を提供する。第5発明では、第4発明に記載の重合性組成物と、さらに10-アシルオキシ-1,2,3,4-テトラヒドロ-1,4-メタノアントラセン-9-イル-メタアクリレート化合物以外のラジカル重合性化合物とを含有することを特徴とする重合性組成物を提供する。第6発明では、第4発明又は第5発明のいずれかに記載の重合性組成物を重合してなる重合物を提供する。本発明において、メタアクリレートとは、アクリレート又はメタクリレートを表し、メタアクリロイルとは、アクリロイル又はメタクリロイルを、メタアクリルとは、アクリルまたはメタクリル表す。また、1,2,3,4-テトラヒドロ-1,4-メタノアントラセン骨格における置換基の位置番号は、下記のように付する。本発明の10-アシルオキシ-1,2,3,4-テトラヒドロ-1,4-メタノアントラセン-9-イル-メタアクリレート化合物は、新規な化合物であり、かつ、最も一般的な紫外光源である高圧水銀ランプにより容易に重合する。また、重合により得られた重合物は透明であり高い屈折率を示す等、工業的に有用な化合物である。メタアクリレート化合物以下、本発明を詳細に説明する。本発明の10-アシルオキシ-1,2,3,4-テトラヒドロ-1,4-メタノアントラセン-9-イル-メタアクリレート化合物は、下記一般式1に示される構造を有する化合物である。一般式1中、R1、R2、R3、R4、R5及びR6は互いに同一であっても異なっていてもよく、水素原子又はメチル基を示し、R7はアルキル基又はアリール基のいずれかを示し、Xは水素原子又はアルキル基のいずれかを示す。一般式1中、Xで表されるアルキル基としてはメチル基、エチル基、n-プロピル基、i-プロピル基、n-ブチル基、sec-ブチル基、シクロヘキシル基等が挙げられる。一般式1中、R7で表されるアルキル基としては、メチル基、エチル基、n-プロピル基、i-プロピル基、n-ブチル基、sec-ブチル基、シクロヘキシル基等が挙げられ、アリール基としては、フェニル基、ナフチル基等が挙げられる。一般式1に示す10-アシルオキシ-1,2,3,4-テトラヒドロ-1,4-メタノアントラセン-9-イル-メタアクリレート化合物としては、例えば次のものが挙げられる。すなわち、Xが水素原子の場合は、10-アセチルオキシ-1,2,3,4-テトラヒドロ-1,4-メタノアントラセン-9-イル-アクリレート、10-アセチルオキシ-1,2,3,4-テトラヒドロ-1,4-メタノアントラセン-9-イル-メタクリレート、10-プロピオニルオキシ-1,2,3,4-テトラヒドロ-1,4-メタノアントラセン-9-イル-アクリレート、10-プロピオニルオキシ-1,2,3,4-テトラヒドロ-1,4-メタノアントラセン-9-イル-メタクリレート、10-n-ブチリルオキシ-1,2,3,4-テトラヒドロ-1,4-メタノアントラセン-9-イル-アクリレート、10-n-ブチリルオキシ-1,2,3,4-テトラヒドロ-1,4-メタノアントラセン-9-イル-メタクリレート、10-i-ブチリルオキシ-1,2,3,4-テトラヒドロ-1,4-メタノアントラセン-9-イル-アクリレート、10-i-ブチリルオキシ-1,2,3,4-テトラヒドロ-1,4-メタノアントラセン-9-イル-メタクリレート、10-n-バレリルオキシ-1,2,3,4-テトラヒドロ-1,4-メタノアントラセン-9-イル-アクリレート、10-n-バレリルオキシ-1,2,3,4-テトラヒドロ-1,4-メタノアントラセン-9-イル-メタクリレート、10-i-バレリルオキシ-1,2,3,4-テトラヒドロ-1,4-メタノアントラセン-9-イル-アクリレート、10-i-バレリルオキシ-1,2,3,4-テトラヒドロ-1,4-メタノアントラセン-9-イル-メタクリレート、10-ベンゾイルオキシ-1,2,3,4-テトラヒドロ-1,4-メタノアントラセン-9-イル-アクリレート、10-ベンゾイルオキシ-1,2,3,4-テトラヒドロ-1,4-メタノアントラセン-9-イル-メタクリレート、10-2-ナフチルカルボニルオキシ-1,2,3,4-テトラヒドロ-1,4-メタノアントラセン-9-イル-アクリレート,10-2-ナフチルカルボニルオキシ-1,2,3,4-テトラヒドロ-1,4-メタノアントラセン-9-イル-メタクリレート、10-1-ナフチルカルボニルオキシ-1,2,3,4-テトラヒドロ-1,4-メタノアントラセン-9-イル-アクリレート、10-1-ナフチルカルボニルオキシ-1,2,3,4-テトラヒドロ-1,4-メタノアントラセン-9-イル-メタクリレート、10-アセチルオキシ-11-メチル-1,2,3,4-テトラヒドロ-1,4-メタノアントラセン-9-イル-アクリレート、10-アセチルオキシ-11-メチル-1,2,3,4-テトラヒドロ-1,4-メタノアントラセン-9-イル-メタクリレート、10-プロピオニルオキシ-11-メチル-1,2,3,4-テトラヒドロ-1,4-メタノアントラセン-9-イル-アクリレート、10-プロピオニルオキシ-11-メチル-1,2,3,4-テトラヒドロ-1,4-メタノアントラセン-9-イル-メタクリレート、10-n-ブチリルオキシ-11-メチル-1,2,3,4-テトラヒドロ-1,4-メタノアントラセン-9-イル-アクリレート、10-n-ブチリルオキシ-11-メチル-1,2,3,4-テトラヒドロ-1,4-メタノアントラセン-9-イル-メタクリレート、10-i-ブチリルオキシ-11-メチル-1,2,3,4-テトラヒドロ-1,4-メタノアントラセン-9-イル-アクリレート、10-i-ブチリルオキシ-11-メチル-1,2,3,4-テトラヒドロ-1,4-メタノアントラセン-9-イル-メタクリレート、10-n-バレリルオキシ-11-メチル-1,2,3,4-テトラヒドロ-1,4-メタノアントラセン-9-イル-アクリレート、10-n-バレリルオキシ-11-メチル-1,2,3,4-テトラヒドロ-1,4-メタノアントラセン-9-イル-メタクリレート、10-i-バレリルオキシ-11-メチル-1,2,3,4-テトラヒドロ-1,4-メタノアントラセン-9-イル-アクリレート、10-i-バレリルオキシ-11-メチル-1,2,3,4-テトラヒドロ-1,4-メタノアントラセン-9-イル-メタクリレート、10-ベンゾイルオキシ-11-メチル-1,2,3,4-テトラヒドロ-1,4-メタノアントラセン-9-イル-アクリレート、10-ベンゾイルオキシ-11-メチル-1,2,3,4-テトラヒドロ-1,4-メタノアントラセン-9-イル-メタクリレート、10-2-ナフチルカルボニルオキシ-11-メチル-1,2,3,4-テトラヒドロ-1,4-メタノアントラセン-9-イル-アクリレート,10-2-ナフチルカルボニルオキシ-11-メチル-1,2,3,4-テトラヒドロ-1,4-メタノアントラセン-9-イル-メタクリレート、10-1-ナフチルカルボニルオキシ-11-メチル-1,2,3,4-テトラヒドロ-1,4-メタノアントラセン-9-イル-アクリレート、10-1-ナフチルカルボニルオキシ-11-メチル-1,2,3,4-テトラヒドロ-1,4-メタノアントラセン-9-イル-メタクリレート、10-アセチルオキシ-1-メチル-1,2,3,4-テトラヒドロ-1,4-メタノアントラセン-9-イル-アクリレート、10-アセチルオキシ-1-メチル-1,2,3,4-テトラヒドロ-1,4-メタノアントラセン-9-イル-メタクリレート、10-プロピオニルオキシ-1-メチル-1,2,3,4-テトラヒドロ-1,4-メタノアントラセン-9-イル-アクリレート、10-プロピオニルオキシ-1-メチル-1,2,3,4-テトラヒドロ-1,4-メタノアントラセン-9-イル-メタクリレート、10-n-ブチリルオキシ-1-メチル-1,2,3,4-テトラヒドロ-1,4-メタノアントラセン-9-イル-アクリレート、10-n-ブチリルオキシ-1-メチル-1,2,3,4-テトラヒドロ-1,4-メタノアントラセン-9-イル-メタクリレート、10-i-ブチリルオキシ-1-メチル-1,2,3,4-テトラヒドロ-1,4-メタノアントラセン-9-イル-アクリレート、10-i-ブチリルオキシ-1-メチル-1,2,3,4-テトラヒドロ-1,4-メタノアントラセン-9-イル-メタクリレート、10-n-バレリルオキシ-1-メチル-1,2,3,4-テトラヒドロ-1,4-メタノアントラセン-9-イル-アクリレート、10-n-バレリルオキシ-1-メチル-1,2,3,4-テトラヒドロ-1,4-メタノアントラセン-9-イル-メタクリレート、10-i-バレリルオキシ-1-メチル-1,2,3,4-テトラヒドロ-1,4-メタノアントラセン-9-イル-アクリレート、10-i-バレリルオキシ-1-メチル-1,2,3,4-テトラヒドロ-1,4-メタノアントラセン-9-イル-メタクリレート、10-ベンゾイルオキシ-1-メチル-1,2,3,4-テトラヒドロ-1,4-メタノアントラセン-9-イル-アクリレート、10-ベンゾイルオキシ-1-メチル-1,2,3,4-テトラヒドロ-1,4-メタノアントラセン-9-イル-メタクリレート、10-2-ナフチルカルボニルオキシ-1-メチル-1,2,3,4-テトラヒドロ-1,4-メタノアントラセン-9-イル-アクリレート,10-2-ナフチルカルボニルオキシ-1-メチル-1,2,3,4-テトラヒドロ-1,4-メタノアントラセン-9-イル-メタクリレート、10-1-ナフチルカルボニルオキシ-1-メチル-1,2,3,4-テトラヒドロ-1,4-メタノアントラセン-9-イル-アクリレート、10-1-ナフチルカルボニルオキシ-1-メチル-1,2,3,4-テトラヒドロ-1,4-メタノアントラセン-9-イル-メタクリレート、10-アセチルオキシ-2-メチル-1,2,3,4-テトラヒドロ-1,4-メタノアントラセン-9-イル-アクリレート、10-アセチルオキシ-2-メチル-1,2,3,4-テトラヒドロ-1,4-メタノアントラセン-9-イル-メタクリレート、10-プロピオニルオキシ-2-メチル-1,2,3,4-テトラヒドロ-1,4-メタノアントラセン-9-イル-アクリレート、10-プロピオニルオキシ-2-メチル-1,2,3,4-テトラヒドロ-1,4-メタノアントラセン-9-イル-メタクリレート、10-n-ブチリルオキシ-2-メチル-1,2,3,4-テトラヒドロ-1,4-メタノアントラセン-9-イル-アクリレート、10-n-ブチリルオキシ-2-メチル-1,2,3,4-テトラヒドロ-1,4-メタノアントラセン-9-イル-メタクリレート、10-i-ブチリルオキシ-2-メチル-1,2,3,4-テトラヒドロ-1,4-メタノアントラセン-9-イル-アクリレート、10-i-ブチリルオキシ-2-メチル-1,2,3,4-テトラヒドロ-1,4-メタノアントラセン-9-イル-メタクリレート、10-n-バレリルオキシ-2-メチル-1,2,3,4-テトラヒドロ-1,4-メタノアントラセン-9-イル-アクリレート、10-n-バレリルオキシ-2-メチル-1,2,3,4-テトラヒドロ-1,4-メタノアントラセン-9-イル-メタクリレート、10-i-バレリルオキシ-2-メチル-1,2,3,4-テトラヒドロ-1,4-メタノアントラセン-9-イル-アクリレート、10-i-バレリルオキシ-2-メチル-1,2,3,4-テトラヒドロ-1,4-メタノアントラセン-9-イル-メタクリレート、10-ベンゾイルオキシ-2-メチル-1,2,3,4-テトラヒドロ-1,4-メタノアントラセン-9-イル-アクリレート、10-ベンゾイルオキシ-2-メチル-1,2,3,4-テトラヒドロ-1,4-メタノアントラセン-9-イル-メタクリレート、10-2-ナフチルカルボニルオキシ-2-メチル-1,2,3,4-テトラヒドロ-1,4-メタノアントラセン-9-イル-アクリレート,10-2-ナフチルカルボニルオキシ-2-メチル-1,2,3,4-テトラヒドロ-1,4-メタノアントラセン-9-イル-メタクリレート、10-1-ナフチルカルボニルオキシ-2-メチル-1,2,3,4-テトラヒドロ-1,4-メタノアントラセン-9-イル-アクリレート、10-1-ナフチルカルボニルオキシ-2-メチル-1,2,3,4-テトラヒドロ-1,4-メタノアントラセン-9-イル-メタクリレート、等が挙げられる。さらには、1,2,3,4-テトラヒドロ-1,4-メタノアントラセン環にアルキル基が置換した化合物として、まず6位に置換した例としては、6-メチル-10-アセチルオキシ-1,2,3,4-テトラヒドロ-1,4-メタノアントラセン-9-イル-アクリレート、6-メチル-10-アセチルオキシ-1,2,3,4-テトラヒドロ-1,4-メタノアントラセン-9-イル-メタクリレート、6-メチル-10-プロピオニルオキシ-1,2,3,4-テトラヒドロ-1,4-メタノアントラセン-9-イル-アクリレート、6-メチル-10-プロピオニルオキシ-1,2,3,4-テトラヒドロ-1,4-メタノアントラセン-9-イル-メタクリレート、6-メチル-10-n-ブチリルオキシ-1,2,3,4-テトラヒドロ-1,4-メタノアントラセン-9-イル-アクリレート、6-メチル-10-n-ブチリルオキシ-1,2,3,4-テトラヒドロ-1,4-メタノアントラセン-9-イル-メタクリレート、6-メチル-10-i-ブチリルオキシ-1,2,3,4-テトラヒドロ-1,4-メタノアントラセン-9-イル-アクリレート、6-メチル-10-i-ブチリルオキシ-1,2,3,4-テトラヒドロ-1,4-メタノアントラセン-9-イル-メタクリレート、6-メチル-10-n-バレリルオキシ-1,2,3,4-テトラヒドロ-1,4-メタノアントラセン-9-イル-アクリレート、6-メチル-10-n-バレリルオキシ-1,2,3,4-テトラヒドロ-1,4-メタノアントラセン-9-イル-メタクリレート、6-メチル-10-i-バレリルオキシ-1,2,3,4-テトラヒドロ-1,4-メタノアントラセン-9-イル-アクリレート、6-メチル-10-i-バレリルオキシ-1,2,3,4-テトラヒドロ-1,4-メタノアントラセン-9-イル-メタクリレート、6-メチル-10-ベンゾイルオキシ-1,2,3,4-テトラヒドロ-1,4-メタノアントラセン-9-イル-アクリレート、6-メチル-10-ベンゾイルオキシ-1,2,3,4-テトラヒドロ-1,4-メタノアントラセン-9-イル-メタクリレート、6-メチル-10-2-ナフチルカルボニルオキシ-1,2,3,4-テトラヒドロ-1,4-メタノアントラセン-9-イル-アクリレート,6-メチル-10-2-ナフチルカルボニルオキシ-1,2,3,4-テトラヒドロ-1,4-メタノアントラセン-9-イル-メタクリレート、6-メチル-10-1-ナフチルカルボニルオキシ-1,2,3,4-テトラヒドロ-1,4-メタノアントラセン-9-イル-アクリレート、6-メチル-10-1-ナフチルカルボニルオキシ-1,2,3,4-テトラヒドロ-1,4-メタノアントラセン-9-イル-メタクリレート、10-アセチルオキシ-6,11-ジメチル-1,2,3,4-テトラヒドロ-1,4-メタノアントラセン-9-イル-アクリレート、10-アセチルオキシ-6,11-ジメチル-1,2,3,4-テトラヒドロ-1,4-メタノアントラセン-9-イル-メタクリレート、10-プロピオニルオキシ-6,11-ジメチル-1,2,3,4-テトラヒドロ-1,4-メタノアントラセン-9-イル-アクリレート、10-プロピオニルオキシ-6,11-ジメチル-1,2,3,4-テトラヒドロ-1,4-メタノアントラセン-9-イル-メタクリレート、10-n-ブチリルオキシ-6,11-ジメチル-1,2,3,4-テトラヒドロ-1,4-メタノアントラセン-9-イル-アクリレート、10-n-ブチリルオキシ-6,11-ジメチル-1,2,3,4-テトラヒドロ-1,4-メタノアントラセン-9-イル-メタクリレート、10-i-ブチリルオキシ-6,11-ジメチル-1,2,3,4-テトラヒドロ-1,4-メタノアントラセン-9-イル-アクリレート、10-i-ブチリルオキシ-6,11-ジメチル-1,2,3,4-テトラヒドロ-1,4-メタノアントラセン-9-イル-メタクリレート、10-n-バレリルオキシ-6,11-ジメチル-1,2,3,4-テトラヒドロ-1,4-メタノアントラセン-9-イル-アクリレート、10-n-バレリルオキシ-6,11-ジメチル-1,2,3,4-テトラヒドロ-1,4-メタノアントラセン-9-イル-メタクリレート、10-i-バレリルオキシ-6,11-ジメチル-1,2,3,4-テトラヒドロ-1,4-メタノアントラセン-9-イル-アクリレート、10-i-バレリルオキシ-6,11-ジメチル-1,2,3,4-テトラヒドロ-1,4-メタノアントラセン-9-イル-メタクリレート、10-ベンゾイルオキシ-6,11-ジメチル-1,2,3,4-テトラヒドロ-1,4-メタノアントラセン-9-イル-アクリレート、10-ベンゾイルオキシ-6,11-ジメチル-1,2,3,4-テトラヒドロ-1,4-メタノアントラセン-9-イル-メタクリレート、10-2-ナフチルカルボニルオキシ-6,11-ジメチル-1,2,3,4-テトラヒドロ-1,4-メタノアントラセン-9-イル-アクリレート,10-2-ナフチルカルボニルオキシ-6,11-ジメチル-1,2,3,4-テトラヒドロ-1,4-メタノアントラセン-9-イル-メタクリレート、10-1-ナフチルカルボニルオキシ-6,11-ジメチル-1,2,3,4-テトラヒドロ-1,4-メタノアントラセン-9-イル-アクリレート、10-1-ナフチルカルボニルオキシ-6,11-ジメチル-1,2,3,4-テトラヒドロ-1,4-メタノアントラセン-9-イル-メタクリレート、10-アセチルオキシ-1,6-ジメチル-1,2,3,4-テトラヒドロ-1,4-メタノアントラセン-9-イル-アクリレート、10-アセチルオキシ-1,6-ジメチル-1,2,3,4-テトラヒドロ-1,4-メタノアントラセン-9-イル-メタクリレート、10-プロピオニルオキシ-1,6-ジメチル-1,2,3,4-テトラヒドロ-1,4-メタノアントラセン-9-イル-アクリレート、10-プロピオニルオキシ-1,6-ジメチル-1,2,3,4-テトラヒドロ-1,4-メタノアントラセン-9-イル-メタクリレート、10-n-ブチリルオキシ-1,6-ジメチル-1,2,3,4-テトラヒドロ-1,4-メタノアントラセン-9-イル-アクリレート、10-n-ブチリルオキシ-1,6-ジメチル-1,2,3,4-テトラヒドロ-1,4-メタノアントラセン-9-イル-メタクリレート、10-i-ブチリルオキシ-1,6-ジメチル-1,2,3,4-テトラヒドロ-1,4-メタノアントラセン-9-イル-アクリレート、10-i-ブチリルオキシ-1,6-ジメチル-1,2,3,4-テトラヒドロ-1,4-メタノアントラセン-9-イル-メタクリレート、10-n-バレリルオキシ-1,6-ジメチル-1,2,3,4-テトラヒドロ-1,4-メタノアントラセン-9-イル-アクリレート、10-n-バレリルオキシ-1,6-ジメチル-1,2,3,4-テトラヒドロ-1,4-メタノアントラセン-9-イル-メタクリレート、10-i-バレリルオキシ-1,6-ジメチル-1,2,3,4-テトラヒドロ-1,4-メタノアントラセン-9-イル-アクリレート、10-i-バレリルオキシ-1,6-ジメチル-1,2,3,4-テトラヒドロ-1,4-メタノアントラセン-9-イル-メタクリレート、10-ベンゾイルオキシ-1,6-ジメチル-1,2,3,4-テトラヒドロ-1,4-メタノアントラセン-9-イル-アクリレート、10-ベンゾイルオキシ-1,6-ジメチル-1,2,3,4-テトラヒドロ-1,4-メタノアントラセン-9-イル-メタクリレート、10-2-ナフチルカルボニルオキシ-1,6-ジメチル-1,2,3,4-テトラヒドロ-1,4-メタノアントラセン-9-イル-アクリレート,10-2-ナフチルカルボニルオキシ-1,6-ジメチル-1,2,3,4-テトラヒドロ-1,4-メタノアントラセン-9-イル-メタクリレート、10-1-ナフチルカルボニルオキシ-1,6-ジメチル-1,2,3,4-テトラヒドロ-1,4-メタノアントラセン-9-イル-アクリレート、10-1-ナフチルカルボニルオキシ-1,6-ジメチル-1,2,3,4-テトラヒドロ-1,4-メタノアントラセン-9-イル-メタクリレート、10-アセチルオキシ-2,6-ジメチル-1,2,3,4-テトラヒドロ-1,4-メタノアントラセン-9-イル-アクリレート、10-アセチルオキシ-2,6-ジメチル-1,2,3,4-テトラヒドロ-1,4-メタノアントラセン-9-イル-メタクリレート、10-プロピオニルオキシ-2,6-ジメチル-1,2,3,4-テトラヒドロ-1,4-メタノアントラセン-9-イル-アクリレート、10-プロピオニルオキシ-2,6-ジメチル-1,2,3,4-テトラヒドロ-1,4-メタノアントラセン-9-イル-メタクリレート、10-n-ブチリルオキシ-2,6-ジメチル-1,2,3,4-テトラヒドロ-1,4-メタノアントラセン-9-イル-アクリレート、10-n-ブチリルオキシ-2,6-ジメチル-1,2,3,4-テトラヒドロ-1,4-メタノアントラセン-9-イル-メタクリレート、10-i-ブチリルオキシ-2,6-ジメチル-1,2,3,4-テトラヒドロ-1,4-メタノアントラセン-9-イル-アクリレート、10-i-ブチリルオキシ-2,6-ジメチル-1,2,3,4-テトラヒドロ-1,4-メタノアントラセン-9-イル-メタクリレート、10-n-バレリルオキシ-2,6-ジメチル-1,2,3,4-テトラヒドロ-1,4-メタノアントラセン-9-イル-アクリレート、10-n-バレリルオキシ-2,6-ジメチル-1,2,3,4-テトラヒドロ-1,4-メタノアントラセン-9-イル-メタクリレート、10-i-バレリルオキシ-2,6-ジメチル-1,2,3,4-テトラヒドロ-1,4-メタノアントラセン-9-イル-アクリレート、10-i-バレリルオキシ-2,6-ジメチル-1,2,3,4-テトラヒドロ-1,4-メタノアントラセン-9-イル-メタクリレート、10-ベンゾイルオキシ-2,6-ジメチル-1,2,3,4-テトラヒドロ-1,4-メタノアントラセン-9-イル-アクリレート、10-ベンゾイルオキシ-2,6-ジメチル-1,2,3,4-テトラヒドロ-1,4-メタノアントラセン-9-イル-メタクリレート、10-2-ナフチルカルボニルオキシ-2,6-ジメチル-1,2,3,4-テトラヒドロ-1,4-メタノアントラセン-9-イル-アクリレート,10-2-ナフチルカルボニルオキシ-2,6-ジメチル-1,2,3,4-テトラヒドロ-1,4-メタノアントラセン-9-イル-メタクリレート、10-1-ナフチルカルボニルオキシ-2,6-ジメチル-1,2,3,4-テトラヒドロ-1,4-メタノアントラセン-9-イル-アクリレート、10-1-ナフチルカルボニルオキシ-2,6-ジメチル-1,2,3,4-テトラヒドロ-1,4-メタノアントラセン-9-イル-メタクリレートなどが挙げられる。また、6-エチル-10-アセチルオキシ-1,2,3,4-テトラヒドロ-1,4-メタノアントラセン-9-イル-アクリレート、6-エチル-10-アセチルオキシ-1,2,3,4-テトラヒドロ-1,4-メタノアントラセン-9-イル-メタクリレート、6-エチル-10-プロピオニルオキシ-1,2,3,4-テトラヒドロ-1,4-メタノアントラセン-9-イル-アクリレート、6-エチル-10-プロピオニルオキシ-1,2,3,4-テトラヒドロ-1,4-メタノアントラセン-9-イル-メタクリレート、6-エチル-10-n-ブチリルオキシ-1,2,3,4-テトラヒドロ-1,4-メタノアントラセン-9-イル-アクリレート、6-エチル-10-n-ブチリルオキシ-1,2,3,4-テトラヒドロ-1,4-メタノアントラセン-9-イル-メタクリレート、6-エチル-10-i-ブチリルオキシ-1,2,3,4-テトラヒドロ-1,4-メタノアントラセン-9-イル-アクリレート、6-エチル-10-i-ブチリルオキシ-1,2,3,4-テトラヒドロ-1,4-メタノアントラセン-9-イル-メタクリレート、6-メチル-10-n-バレリルオキシ-1,2,3,4-テトラヒドロ-1,4-メタノアントラセン-9-イル-アクリレート、6-エチル-10-n-バレリルオキシ-1,2,3,4-テトラヒドロ-1,4-メタノアントラセン-9-イル-メタクリレート、6-エチル-10-i-バレリルオキシ-1,2,3,4-テトラヒドロ-1,4-メタノアントラセン-9-イル-アクリレート、6-エチル-10-i-バレリルオキシ-1,2,3,4-テトラヒドロ-1,4-メタノアントラセン-9-イル-メタクリレート、6-エチル-10-ベンゾイルオキシ-1,2,3,4-テトラヒドロ-1,4-メタノアントラセン-9-イル-アクリレート、6-エチル-10-ベンゾイルオキシ-1,2,3,4-テトラヒドロ-1,4-メタノアントラセン-9-イル-メタクリレート、6-エチル-10-2-ナフチルカルボニルオキシ-1,2,3,4-テトラヒドロ-1,4-メタノアントラセン-9-イル-アクリレート,6-エチル-10-2-ナフチルカルボニルオキシ-1,2,3,4-テトラヒドロ-1,4-メタノアントラセン-9-イル-メタクリレート、6-エチル-10-1-ナフチルカルボニルオキシ-1,2,3,4-テトラヒドロ-1,4-メタノアントラセン-9-イル-アクリレート、6-エチル-10-1-ナフチルカルボニルオキシ-1,2,3,4-テトラヒドロ-1,4-メタノアントラセン-9-イル-メタクリレート、10-アセチルオキシ-6-エチル-11-メチル-1,2,3,4-テトラヒドロ-1,4-メタノアントラセン-9-イル-アクリレート、10-アセチルオキシ-6-エチル-11-メチル-1,2,3,4-テトラヒドロ-1,4-メタノアントラセン-9-イル-メタクリレート、10-プロピオニルオキシ-6-エチル-11-メチル-1,2,3,4-テトラヒドロ-1,4-メタノアントラセン-9-イル-アクリレート、10-プロピオニルオキシ-6-エチル-11-メチル-1,2,3,4-テトラヒドロ-1,4-メタノアントラセン-9-イル-メタクリレート、10-n-ブチリルオキシ-6-エチル-11-メチル-1,2,3,4-テトラヒドロ-1,4-メタノアントラセン-9-イル-アクリレート、10-n-ブチリルオキシ-6-エチル-11-メチル-1,2,3,4-テトラヒドロ-1,4-メタノアントラセン-9-イル-メタクリレート、10-i-ブチリルオキシ-6-エチル-11-メチル-1,2,3,4-テトラヒドロ-1,4-メタノアントラセン-9-イル-アクリレート、10-i-ブチリルオキシ-6-エチル-11-メチル-1,2,3,4-テトラヒドロ-1,4-メタノアントラセン-9-イル-メタクリレート、10-n-バレリルオキシ-6-エチル-11-メチル-1,2,3,4-テトラヒドロ-1,4-メタノアントラセン-9-イル-アクリレート、10-n-バレリルオキシ-6-エチル-11-メチル-1,2,3,4-テトラヒドロ-1,4-メタノアントラセン-9-イル-メタクリレート、10-i-バレリルオキシ-6-エチル-11-メチル-1,2,3,4-テトラヒドロ-1,4-メタノアントラセン-9-イル-アクリレート、10-i-バレリルオキシ-6-エチル-11-メチル-1,2,3,4-テトラヒドロ-1,4-メタノアントラセン-9-イル-メタクリレート、10-ベンゾイルオキシ-6-エチル-11-メチル-1,2,3,4-テトラヒドロ-1,4-メタノアントラセン-9-イル-アクリレート、10-ベンゾイルオキシ-6-エチル-11-メチル-1,2,3,4-テトラヒドロ-1,4-メタノアントラセン-9-イル-メタクリレート、10-2-ナフチルカルボニルオキシ-6-エチル-11-メチル-1,2,3,4-テトラヒドロ-1,4-メタノアントラセン-9-イル-アクリレート,10-2-ナフチルカルボニルオキシ-6-エチル-11-メチル-1,2,3,4-テトラヒドロ-1,4-メタノアントラセン-9-イル-メタクリレート、10-1-ナフチルカルボニルオキシ-6-エチル-11-メチル-1,2,3,4-テトラヒドロ-1,4-メタノアントラセン-9-イル-アクリレート、10-1-ナフチルカルボニルオキシ-6-エチル-11-メチル-1,2,3,4-テトラヒドロ-1,4-メタノアントラセン-9-イル-メタクリレート、10-アセチルオキシ-1-メチル-6-エチル-1,2,3,4-テトラヒドロ-1,4-メタノアントラセン-9-イル-アクリレート、10-アセチルオキシ-1-メチル-6-エチル-1,2,3,4-テトラヒドロ-1,4-メタノアントラセン-9-イル-メタクリレート、10-プロピオニルオキシ-1-メチル-6-エチル-1,2,3,4-テトラヒドロ-1,4-メタノアントラセン-9-イル-アクリレート、10-プロピオニルオキシ-1-メチル-6-エチル-1,2,3,4-テトラヒドロ-1,4-メタノアントラセン-9-イル-メタクリレート、10-n-ブチリルオキシ-1-メチル-6-エチル-1,2,3,4-テトラヒドロ-1,4-メタノアントラセン-9-イル-アクリレート、10-n-ブチリルオキシ-1-メチル-6-エチル-1,2,3,4-テトラヒドロ-1,4-メタノアントラセン-9-イル-メタクリレート、10-i-ブチリルオキシ-1-メチル-6-エチル-1,2,3,4-テトラヒドロ-1,4-メタノアントラセン-9-イル-アクリレート、10-i-ブチリルオキシ-1-メチル-6-エチル-1,2,3,4-テトラヒドロ-1,4-メタノアントラセン-9-イル-メタクリレート、10-n-バレリルオキシ-1-メチル-6-エチル-1,2,3,4-テトラヒドロ-1,4-メタノアントラセン-9-イル-アクリレート、10-n-バレリルオキシ-1-メチル-6-エチル-1,2,3,4-テトラヒドロ-1,4-メタノアントラセン-9-イル-メタクリレート、10-i-バレリルオキシ-1-メチル-6-エチル-1,2,3,4-テトラヒドロ-1,4-メタノアントラセン-9-イル-アクリレート、10-i-バレリルオキシ-1-メチル-6-エチル-1,2,3,4-テトラヒドロ-1,4-メタノアントラセン-9-イル-メタクリレート、10-ベンゾイルオキシ-1-メチル-6-エチル-1,2,3,4-テトラヒドロ-1,4-メタノアントラセン-9-イル-アクリレート、10-ベンゾイルオキシ-1-メチル-6-エチル-1,2,3,4-テトラヒドロ-1,4-メタノアントラセン-9-イル-メタクリレート、10-2-ナフチルカルボニルオキシ-1-メチル-6-エチル-1,2,3,4-テトラヒドロ-1,4-メタノアントラセン-9-イル-アクリレート,10-2-ナフチルカルボニルオキシ-1-メチル-6-エチル-1,2,3,4-テトラヒドロ-1,4-メタノアントラセン-9-イル-メタクリレート、10-1-ナフチルカルボニルオキシ-1-メチル-6-エチル-1,2,3,4-テトラヒドロ-1,4-メタノアントラセン-9-イル-アクリレート、10-1-ナフチルカルボニルオキシ-1-メチル-6-エチル-1,2,3,4-テトラヒドロ-1,4-メタノアントラセン-9-イル-メタクリレート、10-アセチルオキシ-2-メチル-6-エチル-1,2,3,4-テトラヒドロ-1,4-メタノアントラセン-9-イル-アクリレート、10-アセチルオキシ-2-メチル-6-エチル-1,2,3,4-テトラヒドロ-1,4-メタノアントラセン-9-イル-メタクリレート、10-プロピオニルオキシ-2-メチル-6-エチル-1,2,3,4-テトラヒドロ-1,4-メタノアントラセン-9-イル-アクリレート、10-プロピオニルオキシ-2-メチル-6-エチル-1,2,3,4-テトラヒドロ-1,4-メタノアントラセン-9-イル-メタクリレート、10-n-ブチリルオキシ-2-メチル-6-エチル-1,2,3,4-テトラヒドロ-1,4-メタノアントラセン-9-イル-アクリレート、10-n-ブチリルオキシ-2-メチル-6-エチル-1,2,3,4-テトラヒドロ-1,4-メタノアントラセン-9-イル-メタクリレート、10-i-ブチリルオキシ-2-メチル-6-エチル-1,2,3,4-テトラヒドロ-1,4-メタノアントラセン-9-イル-アクリレート、10-i-ブチリルオキシ-2-メチル-6-エチル-1,2,3,4-テトラヒドロ-1,4-メタノアントラセン-9-イル-メタクリレート、10-n-バレリルオキシ-2-メチル-6-エチル-1,2,3,4-テトラヒドロ-1,4-メタノアントラセン-9-イル-アクリレート、10-n-バレリルオキシ-2-メチル-6-エチル-1,2,3,4-テトラヒドロ-1,4-メタノアントラセン-9-イル-メタクリレート、10-i-バレリルオキシ-2-メチル-6-エチル-1,2,3,4-テトラヒドロ-1,4-メタノアントラセン-9-イル-アクリレート、10-i-バレリルオキシ-2-メチル-6-エチル-1,2,3,4-テトラヒドロ-1,4-メタノアントラセン-9-イル-メタクリレート、10-ベンゾイルオキシ-2-メチル-6-エチル-1,2,3,4-テトラヒドロ-1,4-メタノアントラセン-9-イル-アクリレート、10-ベンゾイルオキシ-2-メチル-6-エチル-1,2,3,4-テトラヒドロ-1,4-メタノアントラセン-9-イル-メタクリレート、10-2-ナフチルカルボニルオキシ-2-メチル-6-エチル-1,2,3,4-テトラヒドロ-1,4-メタノアントラセン-9-イル-アクリレート,10-2-ナフチルカルボニルオキシ-2-メチル-6-エチル-1,2,3,4-テトラヒドロ-1,4-メタノアントラセン-9-イル-メタクリレート、10-1-ナフチルカルボニルオキシ-2-メチル-6-エチル-1,2,3,4-テトラヒドロ-1,4-メタノアントラセン-9-イル-アクリレート、10-1-ナフチルカルボニルオキシ-2-メチル-6-エチル-1,2,3,4-テトラヒドロ-1,4-メタノアントラセン-9-イル-メタクリレート、等が挙げられる。そしてまた、5位に置換されたものとしては、5-メチル-10-アセチルオキシ-1,2,3,4-テトラヒドロ-1,4-メタノアントラセン-9-イル-アクリレート、5-メチル-10-アセチルオキシ-1,2,3,4-テトラヒドロ-1,4-メタノアントラセン-9-イル-メタクリレート、5-メチル-10-プロピオニルオキシ-1,2,3,4-テトラヒドロ-1,4-メタノアントラセン-9-イル-アクリレート、5-メチル-10-プロピオニルオキシ-1,2,3,4-テトラヒドロ-1,4-メタノアントラセン-9-イル-メタクリレート、5-メチル-10-n-ブチリルオキシ-1,2,3,4-テトラヒドロ-1,4-メタノアントラセン-9-イル-アクリレート、5-メチル-10-n-ブチリルオキシ-1,2,3,4-テトラヒドロ-1,4-メタノアントラセン-9-イル-メタクリレート、5-メチル-10-i-ブチリルオキシ-1,2,3,4-テトラヒドロ-1,4-メタノアントラセン-9-イル-アクリレート、5-メチル-10-i-ブチリルオキシ-1,2,3,4-テトラヒドロ-1,4-メタノアントラセン-9-イル-メタクリレート、5-メチル-10-n-バレリルオキシ-1,2,3,4-テトラヒドロ-1,4-メタノアントラセン-9-イル-アクリレート、5-メチル-10-n-バレリルオキシ-1,2,3,4-テトラヒドロ-1,4-メタノアントラセン-9-イル-メタクリレート、5-メチル-10-i-バレリルオキシ-1,2,3,4-テトラヒドロ-1,4-メタノアントラセン-9-イル-アクリレート、5-メチル-10-i-バレリルオキシ-1,2,3,4-テトラヒドロ-1,4-メタノアントラセン-9-イル-メタクリレート、5-メチル-10-ベンゾイルオキシ-1,2,3,4-テトラヒドロ-1,4-メタノアントラセン-9-イル-アクリレート、5-メチル-10-ベンゾイルオキシ-1,2,3,4-テトラヒドロ-1,4-メタノアントラセン-9-イル-メタクリレート、5-メチル-10-2-ナフチルカルボニルオキシ-1,2,3,4-テトラヒドロ-1,4-メタノアントラセン-9-イル-アクリレート,5-メチル-10-2-ナフチルカルボニルオキシ-1,2,3,4-テトラヒドロ-1,4-メタノアントラセン-9-イル-メタクリレート、5-メチル-10-1-ナフチルカルボニルオキシ-1,2,3,4-テトラヒドロ-1,4-メタノアントラセン-9-イル-アクリレート、5-メチル-10-1-ナフチルカルボニルオキシ-1,2,3,4-テトラヒドロ-1,4-メタノアントラセン-9-イル-メタクリレート、10-アセチルオキシ-5,11-ジメチル-1,2,3,4-テトラヒドロ-1,4-メタノアントラセン-9-イル-アクリレート、10-アセチルオキシ-5,11-ジメチル-1,2,3,4-テトラヒドロ-1,4-メタノアントラセン-9-イル-メタクリレート、10-プロピオニルオキシ-5,11-ジメチル-1,2,3,4-テトラヒドロ-1,4-メタノアントラセン-9-イル-アクリレート、10-プロピオニルオキシ-5,11-ジメチル-1,2,3,4-テトラヒドロ-1,4-メタノアントラセン-9-イル-メタクリレート、10-n-ブチリルオキシ-5,11-ジメチル-1,2,3,4-テトラヒドロ-1,4-メタノアントラセン-9-イル-アクリレート、10-n-ブチリルオキシ-5,11-ジメチル-1,2,3,4-テトラヒドロ-1,4-メタノアントラセン-9-イル-メタクリレート、10-i-ブチリルオキシ-5,11-ジメチル-1,2,3,4-テトラヒドロ-1,4-メタノアントラセン-9-イル-アクリレート、10-i-ブチリルオキシ-5,11-ジメチル-1,2,3,4-テトラヒドロ-1,4-メタノアントラセン-9-イル-メタクリレート、10-n-バレリルオキシ-5,11-ジメチル-1,2,3,4-テトラヒドロ-1,4-メタノアントラセン-9-イル-アクリレート、10-n-バレリルオキシ-5,11-ジメチル-1,2,3,4-テトラヒドロ-1,4-メタノアントラセン-9-イル-メタクリレート、10-i-バレリルオキシ-5,11-ジメチル-1,2,3,4-テトラヒドロ-1,4-メタノアントラセン-9-イル-アクリレート、10-i-バレリルオキシ-5,11-ジメチル-1,2,3,4-テトラヒドロ-1,4-メタノアントラセン-9-イル-メタクリレート、10-ベンゾイルオキシ-5,11-ジメチル-1,2,3,4-テトラヒドロ-1,4-メタノアントラセン-9-イル-アクリレート、10-ベンゾイルオキシ-5,11-ジメチル-1,2,3,4-テトラヒドロ-1,4-メタノアントラセン-9-イル-メタクリレート、10-2-ナフチルカルボニルオキシ-5,11-ジメチル-1,2,3,4-テトラヒドロ-1,4-メタノアントラセン-9-イル-アクリレート,10-2-ナフチルカルボニルオキシ-5,11-ジメチル-1,2,3,4-テトラヒドロ-1,4-メタノアントラセン-9-イル-メタクリレート、10-1-ナフチルカルボニルオキシ-5,11-ジメチル-1,2,3,4-テトラヒドロ-1,4-メタノアントラセン-9-イル-アクリレート、10-1-ナフチルカルボニルオキシ-5,11-ジメチル-1,2,3,4-テトラヒドロ-1,4-メタノアントラセン-9-イル-メタクリレート、10-アセチルオキシ-1,5-ジメチル-1,2,3,4-テトラヒドロ-1,4-メタノアントラセン-9-イル-アクリレート、10-アセチルオキシ-1,5-ジメチル-1,2,3,4-テトラヒドロ-1,4-メタノアントラセン-9-イル-メタクリレート、10-プロピオニルオキシ-1,5-ジメチル-1,2,3,4-テトラヒドロ-1,4-メタノアントラセン-9-イル-アクリレート、10-プロピオニルオキシ-1,5-ジメチル-1,2,3,4-テトラヒドロ-1,4-メタノアントラセン-9-イル-メタクリレート、10-n-ブチリルオキシ-1,5-ジメチル-1,2,3,4-テトラヒドロ-1,4-メタノアントラセン-9-イル-アクリレート、10-n-ブチリルオキシ-1,5-ジメチル-1,2,3,4-テトラヒドロ-1,4-メタノアントラセン-9-イル-メタクリレート、10-i-ブチリルオキシ-1,5-ジメチル-1,2,3,4-テトラヒドロ-1,4-メタノアントラセン-9-イル-アクリレート、10-i-ブチリルオキシ-1,5-ジメチル-1,2,3,4-テトラヒドロ-1,4-メタノアントラセン-9-イル-メタクリレート、10-n-バレリルオキシ-1,5-ジメチル-1,2,3,4-テトラヒドロ-1,4-メタノアントラセン-9-イル-アクリレート、10-n-バレリルオキシ-1,5-ジメチル-1,2,3,4-テトラヒドロ-1,4-メタノアントラセン-9-イル-メタクリレート、10-i-バレリルオキシ-1,5-ジメチル-1,2,3,4-テトラヒドロ-1,4-メタノアントラセン-9-イル-アクリレート、10-i-バレリルオキシ-1,5-ジメチル-1,2,3,4-テトラヒドロ-1,4-メタノアントラセン-9-イル-メタクリレート、10-ベンゾイルオキシ-1,5-ジメチル-1,2,3,4-テトラヒドロ-1,4-メタノアントラセン-9-イル-アクリレート、10-ベンゾイルオキシ-1,5-ジメチル-1,2,3,4-テトラヒドロ-1,4-メタノアントラセン-9-イル-メタクリレート、10-2-ナフチルカルボニルオキシ-1,5-ジメチル-1,2,3,4-テトラヒドロ-1,4-メタノアントラセン-9-イル-アクリレート,10-2-ナフチルカルボニルオキシ-1,5-ジメチル-1,2,3,4-テトラヒドロ-1,4-メタノアントラセン-9-イル-メタクリレート、10-1-ナフチルカルボニルオキシ-1,5-ジメチル-1,2,3,4-テトラヒドロ-1,4-メタノアントラセン-9-イル-アクリレート、10-1-ナフチルカルボニルオキシ-1,5-ジメチル-1,2,3,4-テトラヒドロ-1,4-メタノアントラセン-9-イル-メタクリレート、10-アセチルオキシ-2,5-ジメチル-1,2,3,4-テトラヒドロ-1,4-メタノアントラセン-9-イル-アクリレート、10-アセチルオキシ-2,5-ジメチル-1,2,3,4-テトラヒドロ-1,4-メタノアントラセン-9-イル-メタクリレート、10-プロピオニルオキシ-2,5-ジメチル-1,2,3,4-テトラヒドロ-1,4-メタノアントラセン-9-イル-アクリレート、10-プロピオニルオキシ-2,5-ジメチル-1,2,3,4-テトラヒドロ-1,4-メタノアントラセン-9-イル-メタクリレート、10-n-ブチリルオキシ-2,5-ジメチル-1,2,3,4-テトラヒドロ-1,4-メタノアントラセン-9-イル-アクリレート、10-n-ブチリルオキシ-2,5-ジメチル-1,2,3,4-テトラヒドロ-1,4-メタノアントラセン-9-イル-メタクリレート、10-i-ブチリルオキシ-2,5-ジメチル-1,2,3,4-テトラヒドロ-1,4-メタノアントラセン-9-イル-アクリレート、10-i-ブチリルオキシ-2,5-ジメチル-1,2,3,4-テトラヒドロ-1,4-メタノアントラセン-9-イル-メタクリレート、10-n-バレリルオキシ-2,5-ジメチル-1,2,3,4-テトラヒドロ-1,4-メタノアントラセン-9-イル-アクリレート、10-n-バレリルオキシ-2,5-ジメチル-1,2,3,4-テトラヒドロ-1,4-メタノアントラセン-9-イル-メタクリレート、10-i-バレリルオキシ-2,5-ジメチル-1,2,3,4-テトラヒドロ-1,4-メタノアントラセン-9-イル-アクリレート、10-i-バレリルオキシ-2,5-ジメチル-1,2,3,4-テトラヒドロ-1,4-メタノアントラセン-9-イル-メタクリレート、10-ベンゾイルオキシ-2,5-ジメチル-1,2,3,4-テトラヒドロ-1,4-メタノアントラセン-9-イル-アクリレート、10-ベンゾイルオキシ-2,5-ジメチル-1,2,3,4-テトラヒドロ-1,4-メタノアントラセン-9-イル-メタクリレート、10-2-ナフチルカルボニルオキシ-2,5-ジメチル-1,2,3,4-テトラヒドロ-1,4-メタノアントラセン-9-イル-アクリレート,10-2-ナフチルカルボニルオキシ-2,5-ジメチル-1,2,3,4-テトラヒドロ-1,4-メタノアントラセン-9-イル-メタクリレート、10-1-ナフチルカルボニルオキシ-2,5-ジメチル-1,2,3,4-テトラヒドロ-1,4-メタノアントラセン-9-イル-アクリレート、10-1-ナフチルカルボニルオキシ-2,5-ジメチル-1,2,3,4-テトラヒドロ-1,4-メタノアントラセン-9-イル-メタクリレートなどが挙げられる。また、5-エチル-10-アセチルオキシ-1,2,3,4-テトラヒドロ-1,4-メタノアントラセン-9-イル-アクリレート、5-エチル-10-アセチルオキシ-1,2,3,4-テトラヒドロ-1,4-メタノアントラセン-9-イル-メタクリレート、5-エチル-10-プロピオニルオキシ-1,2,3,4-テトラヒドロ-1,4-メタノアントラセン-9-イル-アクリレート、5-エチル-10-プロピオニルオキシ-1,2,3,4-テトラヒドロ-1,4-メタノアントラセン-9-イル-メタクリレート、5-エチル-10-n-ブチリルオキシ-1,2,3,4-テトラヒドロ-1,4-メタノアントラセン-9-イル-アクリレート、5-エチル-10-n-ブチリルオキシ-1,2,3,4-テトラヒドロ-1,4-メタノアントラセン-9-イル-メタクリレート、5-エチル-10-i-ブチリルオキシ-1,2,3,4-テトラヒドロ-1,4-メタノアントラセン-9-イル-アクリレート、5-エチル-10-i-ブチリルオキシ-1,2,3,4-テトラヒドロ-1,4-メタノアントラセン-9-イル-メタクリレート、5-メチル-10-n-バレリルオキシ-1,2,3,4-テトラヒドロ-1,4-メタノアントラセン-9-イル-アクリレート、5-エチル-10-n-バレリルオキシ-1,2,3,4-テトラヒドロ-1,4-メタノアントラセン-9-イル-メタクリレート、5-エチル-10-i-バレリルオキシ-1,2,3,4-テトラヒドロ-1,4-メタノアントラセン-9-イル-アクリレート、5-エチル-10-i-バレリルオキシ-1,2,3,4-テトラヒドロ-1,4-メタノアントラセン-9-イル-メタクリレート、5-エチル-10-ベンゾイルオキシ-1,2,3,4-テトラヒドロ-1,4-メタノアントラセン-9-イル-アクリレート、5-エチル-10-ベンゾイルオキシ-1,2,3,4-テトラヒドロ-1,4-メタノアントラセン-9-イル-メタクリレート、5-エチル-10-2-ナフチルカルボニルオキシ-1,2,3,4-テトラヒドロ-1,4-メタノアントラセン-9-イル-アクリレート,5-エチル-10-2-ナフチルカルボニルオキシ-1,2,3,4-テトラヒドロ-1,4-メタノアントラセン-9-イル-メタクリレート、5-エチル-10-1-ナフチルカルボニルオキシ-1,2,3,4-テトラヒドロ-1,4-メタノアントラセン-9-イル-アクリレート、5-エチル-10-1-ナフチルカルボニルオキシ-1,2,3,4-テトラヒドロ-1,4-メタノアントラセン-9-イル-メタクリレート、10-アセチルオキシ-5-エチル-11-メチル-1,2,3,4-テトラヒドロ-1,4-メタノアントラセン-9-イル-アクリレート、10-アセチルオキシ-5-エチル-11-メチル-1,2,3,4-テトラヒドロ-1,4-メタノアントラセン-9-イル-メタクリレート、10-プロピオニルオキシ-5-エチル-11-メチル-1,2,3,4-テトラヒドロ-1,4-メタノアントラセン-9-イル-アクリレート、10-プロピオニルオキシ-5-エチル-11-メチル-1,2,3,4-テトラヒドロ-1,4-メタノアントラセン-9-イル-メタクリレート、10-n-ブチリルオキシ-5-エチル-11-メチル-1,2,3,4-テトラヒドロ-1,4-メタノアントラセン-9-イル-アクリレート、10-n-ブチリルオキシ-5-エチル-11-メチル-1,2,3,4-テトラヒドロ-1,4-メタノアントラセン-9-イル-メタクリレート、10-i-ブチリルオキシ-5-エチル-11-メチル-1,2,3,4-テトラヒドロ-1,4-メタノアントラセン-9-イル-アクリレート、10-i-ブチリルオキシ-5-エチル-11-メチル-1,2,3,4-テトラヒドロ-1,4-メタノアントラセン-9-イル-メタクリレート、10-n-バレリルオキシ-5-エチル-11-メチル-1,2,3,4-テトラヒドロ-1,4-メタノアントラセン-9-イル-アクリレート、10-n-バレリルオキシ-5-エチル-11-メチル-1,2,3,4-テトラヒドロ-1,4-メタノアントラセン-9-イル-メタクリレート、10-i-バレリルオキシ-5-エチル-11-メチル-1,2,3,4-テトラヒドロ-1,4-メタノアントラセン-9-イル-アクリレート、10-i-バレリルオキシ-5-エチル-11-メチル-1,2,3,4-テトラヒドロ-1,4-メタノアントラセン-9-イル-メタクリレート、10-ベンゾイルオキシ-5-エチル-11-メチル-1,2,3,4-テトラヒドロ-1,4-メタノアントラセン-9-イル-アクリレート、10-ベンゾイルオキシ-5-エチル-11-メチル-1,2,3,4-テトラヒドロ-1,4-メタノアントラセン-9-イル-メタクリレート、10-2-ナフチルカルボニルオキシ-5-エチル-11-メチル-1,2,3,4-テトラヒドロ-1,4-メタノアントラセン-9-イル-アクリレート,10-2-ナフチルカルボニルオキシ-5-エチル-11-メチル-1,2,3,4-テトラヒドロ-1,4-メタノアントラセン-9-イル-メタクリレート、10-1-ナフチルカルボニルオキシ-5-エチル-11-メチル-1,2,3,4-テトラヒドロ-1,4-メタノアントラセン-9-イル-アクリレート、10-1-ナフチルカルボニルオキシ-5-エチル-11-メチル-1,2,3,4-テトラヒドロ-1,4-メタノアントラセン-9-イル-メタクリレート、10-アセチルオキシ-1-メチル-5-エチル-1,2,3,4-テトラヒドロ-1,4-メタノアントラセン-9-イル-アクリレート、10-アセチルオキシ-1-メチル-5-エチル-1,2,3,4-テトラヒドロ-1,4-メタノアントラセン-9-イル-メタクリレート、10-プロピオニルオキシ-1-メチル-5-エチル-1,2,3,4-テトラヒドロ-1,4-メタノアントラセン-9-イル-アクリレート、10-プロピオニルオキシ-1-メチル-5-エチル-1,2,3,4-テトラヒドロ-1,4-メタノアントラセン-9-イル-メタクリレート、10-n-ブチリルオキシ-1-メチル-5-エチル-1,2,3,4-テトラヒドロ-1,4-メタノアントラセン-9-イル-アクリレート、10-n-ブチリルオキシ-1-メチル-5-エチル-1,2,3,4-テトラヒドロ-1,4-メタノアントラセン-9-イル-メタクリレート、10-i-ブチリルオキシ-1-メチル-5-エチル-1,2,3,4-テトラヒドロ-1,4-メタノアントラセン-9-イル-アクリレート、10-i-ブチリルオキシ-1-メチル-5-エチル-1,2,3,4-テトラヒドロ-1,4-メタノアントラセン-9-イル-メタクリレート、10-n-バレリルオキシ-1-メチル-5-エチル-1,2,3,4-テトラヒドロ-1,4-メタノアントラセン-9-イル-アクリレート、10-n-バレリルオキシ-1-メチル-5-エチル-1,2,3,4-テトラヒドロ-1,4-メタノアントラセン-9-イル-メタクリレート、10-i-バレリルオキシ-1-メチル-5-エチル-1,2,3,4-テトラヒドロ-1,4-メタノアントラセン-9-イル-アクリレート、10-i-バレリルオキシ-1-メチル-5-エチル-1,2,3,4-テトラヒドロ-1,4-メタノアントラセン-9-イル-メタクリレート、10-ベンゾイルオキシ-1-メチル-5-エチル-1,2,3,4-テトラヒドロ-1,4-メタノアントラセン-9-イル-アクリレート、10-ベンゾイルオキシ-1-メチル-5-エチル-1,2,3,4-テトラヒドロ-1,4-メタノアントラセン-9-イル-メタクリレート、10-2-ナフチルカルボニルオキシ-1-メチル-5-エチル-1,2,3,4-テトラヒドロ-1,4-メタノアントラセン-9-イル-アクリレート,10-2-ナフチルカルボニルオキシ-1-メチル-5-エチル-1,2,3,4-テトラヒドロ-1,4-メタノアントラセン-9-イル-メタクリレート、10-1-ナフチルカルボニルオキシ-1-メチル-5-エチル-1,2,3,4-テトラヒドロ-1,4-メタノアントラセン-9-イル-アクリレート、10-1-ナフチルカルボニルオキシ-1-メチル-5-エチル-1,2,3,4-テトラヒドロ-1,4-メタノアントラセン-9-イル-メタクリレート、10-アセチルオキシ-2-メチル-5-エチル-1,2,3,4-テトラヒドロ-1,4-メタノアントラセン-9-イル-アクリレート、10-アセチルオキシ-2-メチル-5-エチル-1,2,3,4-テトラヒドロ-1,4-メタノアントラセン-9-イル-メタクリレート、10-プロピオニルオキシ-2-メチル-5-エチル-1,2,3,4-テトラヒドロ-1,4-メタノアントラセン-9-イル-アクリレート、10-プロピオニルオキシ-2-メチル-5-エチル-1,2,3,4-テトラヒドロ-1,4-メタノアントラセン-9-イル-メタクリレート、10-n-ブチリルオキシ-2-メチル-5-エチル-1,2,3,4-テトラヒドロ-1,4-メタノアントラセン-9-イル-アクリレート、10-n-ブチリルオキシ-2-メチル-5-エチル-1,2,3,4-テトラヒドロ-1,4-メタノアントラセン-9-イル-メタクリレート、10-i-ブチリルオキシ-2-メチル-5-エチル-1,2,3,4-テトラヒドロ-1,4-メタノアントラセン-9-イル-アクリレート、10-i-ブチリルオキシ-2-メチル-5-エチル-1,2,3,4-テトラヒドロ-1,4-メタノアントラセン-9-イル-メタクリレート、10-n-バレリルオキシ-2-メチル-5-エチル-1,2,3,4-テトラヒドロ-1,4-メタノアントラセン-9-イル-アクリレート、10-n-バレリルオキシ-2-メチル-5-エチル-1,2,3,4-テトラヒドロ-1,4-メタノアントラセン-9-イル-メタクリレート、10-i-バレリルオキシ-2-メチル-5-エチル-1,2,3,4-テトラヒドロ-1,4-メタノアントラセン-9-イル-アクリレート、10-i-バレリルオキシ-2-メチル-5-エチル-1,2,3,4-テトラヒドロ-1,4-メタノアントラセン-9-イル-メタクリレート、10-ベンゾイルオキシ-2-メチル-5-エチル-1,2,3,4-テトラヒドロ-1,4-メタノアントラセン-9-イル-アクリレート、10-ベンゾイルオキシ-2-メチル-5-エチル-1,2,3,4-テトラヒドロ-1,4-メタノアントラセン-9-イル-メタクリレート、10-2-ナフチルカルボニルオキシ-2-メチル-5-エチル-1,2,3,4-テトラヒドロ-1,4-メタノアントラセン-9-イル-アクリレート,10-2-ナフチルカルボニルオキシ-2-メチル-5-エチル-1,2,3,4-テトラヒドロ-1,4-メタノアントラセン-9-イル-メタクリレート、10-1-ナフチルカルボニルオキシ-2-メチル-5-エチル-1,2,3,4-テトラヒドロ-1,4-メタノアントラセン-9-イル-アクリレート、10-1-ナフチルカルボニルオキシ-2-メチル-5-エチル-1,2,3,4-テトラヒドロ-1,4-メタノアントラセン-9-イル-メタクリレート等が挙げられる。1,2,3,4-テトラヒドロ-1,4-メタノアントラセン環にハロゲン原子が置換した化合物、すなわちXがハロゲン原子である化合物とすることもできる。ハロゲン原子を含むという欠点を有するが、屈折率としては高く、やはり、新規な化合物であり、かつ、最も一般的な紫外光源である高圧水銀ランプにより容易に重合する化合物となる。例えば、まず、6位に置換したものとしては、6-クロロ-10-アセチルオキシ-1,2,3,4-テトラヒドロ-1,4-メタノアントラセン-9-イル-アクリレート、6-クロロ-10-アセチルオキシ-1,2,3,4-テトラヒドロ-1,4-メタノアントラセン-9-イル-メタクリレート、6-クロロ-10-プロピオニルオキシ-1,2,3,4-テトラヒドロ-1,4-メタノアントラセン-9-イル-アクリレート、6-クロロ-10-プロピオニルオキシ-1,2,3,4-テトラヒドロ-1,4-メタノアントラセン-9-イル-メタクリレート、6-クロロ-10-n-ブチリルオキシ-1,2,3,4-テトラヒドロ-1,4-メタノアントラセン-9-イル-アクリレート、6-クロロ-10-n-ブチリルオキシ-1,2,3,4-テトラヒドロ-1,4-メタノアントラセン-9-イル-メタクリレート、6-クロロ-10-i-ブチリルオキシ-1,2,3,4-テトラヒドロ-1,4-メタノアントラセン-9-イル-アクリレート、6-クロロ-10-i-ブチリルオキシ-1,2,3,4-テトラヒドロ-1,4-メタノアントラセン-9-イル-メタクリレート、6-クロロ-10-n-バレリルオキシ-1,2,3,4-テトラヒドロ-1,4-メタノアントラセン-9-イル-アクリレート、6-クロロ-10-n-バレリルオキシ-1,2,3,4-テトラヒドロ-1,4-メタノアントラセン-9-イル-メタクリレート、6-クロロ-10-i-バレリルオキシ-1,2,3,4-テトラヒドロ-1,4-メタノアントラセン-9-イル-アクリレート、6-クロロ-10-i-バレリルオキシ-1,2,3,4-テトラヒドロ-1,4-メタノアントラセン-9-イル-メタクリレート、6-クロロ-10-ベンゾイルオキシ-1,2,3,4-テトラヒドロ-1,4-メタノアントラセン-9-イル-アクリレート、6-クロロ-10-ベンゾイルオキシ-1,2,3,4-テトラヒドロ-1,4-メタノアントラセン-9-イル-メタクリレート、6-クロロ-10-2-ナフチルカルボニルオキシ-1,2,3,4-テトラヒドロ-1,4-メタノアントラセン-9-イル-アクリレート,6-クロロ-10-2-ナフチルカルボニルオキシ-1,2,3,4-テトラヒドロ-1,4-メタノアントラセン-9-イル-メタクリレート、6-クロロ-10-1-ナフチルカルボニルオキシ-1,2,3,4-テトラヒドロ-1,4-メタノアントラセン-9-イル-アクリレート、6-クロロ-10-1-ナフチルカルボニルオキシ-1,2,3,4-テトラヒドロ-1,4-メタノアントラセン-9-イル-メタクリレート、10-アセチルオキシ-6-クロロ-11-メチル-1,2,3,4-テトラヒドロ-1,4-メタノアントラセン-9-イル-アクリレート、10-アセチルオキシ-6-クロロ-11-メチル-1,2,3,4-テトラヒドロ-1,4-メタノアントラセン-9-イル-メタクリレート、10-プロピオニルオキシ-6-クロロ-11-メチル-1,2,3,4-テトラヒドロ-1,4-メタノアントラセン-9-イル-アクリレート、10-プロピオニルオキシ-6-クロロ-11-メチル-1,2,3,4-テトラヒドロ-1,4-メタノアントラセン-9-イル-メタクリレート、10-n-ブチリルオキシ-6-クロロ-11-メチル-1,2,3,4-テトラヒドロ-1,4-メタノアントラセン-9-イル-アクリレート、10-n-ブチリルオキシ-6-クロロ-11-メチル-1,2,3,4-テトラヒドロ-1,4-メタノアントラセン-9-イル-メタクリレート、10-i-ブチリルオキシ-6-クロロ-11-メチル-1,2,3,4-テトラヒドロ-1,4-メタノアントラセン-9-イル-アクリレート、10-i-ブチリルオキシ-6-クロロ-11-メチル-1,2,3,4-テトラヒドロ-1,4-メタノアントラセン-9-イル-メタクリレート、10-n-バレリルオキシ-6-クロロ-11-メチル-1,2,3,4-テトラヒドロ-1,4-メタノアントラセン-9-イル-アクリレート、10-n-バレリルオキシ-6-クロロ-11-メチル-1,2,3,4-テトラヒドロ-1,4-メタノアントラセン-9-イル-メタクリレート、10-i-バレリルオキシ-6-クロロ-11-メチル-1,2,3,4-テトラヒドロ-1,4-メタノアントラセン-9-イル-アクリレート、10-i-バレリルオキシ-6-クロロ-11-メチル-1,2,3,4-テトラヒドロ-1,4-メタノアントラセン-9-イル-メタクリレート、10-ベンゾイルオキシ-6-クロロ-11-メチル-1,2,3,4-テトラヒドロ-1,4-メタノアントラセン-9-イル-アクリレート、10-ベンゾイルオキシ-6-クロロ-11-メチル-1,2,3,4-テトラヒドロ-1,4-メタノアントラセン-9-イル-メタクリレート、10-2-ナフチルカルボニルオキシ-6-クロロ-11-メチル-1,2,3,4-テトラヒドロ-1,4-メタノアントラセン-9-イル-アクリレート,10-2-ナフチルカルボニルオキシ-6-クロロ-11-メチル-1,2,3,4-テトラヒドロ-1,4-メタノアントラセン-9-イル-メタクリレート、10-1-ナフチルカルボニルオキシ-6-クロロ-11-メチル-1,2,3,4-テトラヒドロ-1,4-メタノアントラセン-9-イル-アクリレート、10-1-ナフチルカルボニルオキシ-6-クロロ-11-メチル-1,2,3,4-テトラヒドロ-1,4-メタノアントラセン-9-イル-メタクリレート、10-アセチルオキシ-1-メチル-6-クロロ-1,2,3,4-テトラヒドロ-1,4-メタノアントラセン-9-イル-アクリレート、10-アセチルオキシ-1-メチル-6-クロロ-1,2,3,4-テトラヒドロ-1,4-メタノアントラセン-9-イル-メタクリレート、10-プロピオニルオキシ-1-メチル-6-クロロ-1,2,3,4-テトラヒドロ-1,4-メタノアントラセン-9-イル-アクリレート、10-プロピオニルオキシ-1-メチル-6-クロロ-1,2,3,4-テトラヒドロ-1,4-メタノアントラセン-9-イル-メタクリレート、10-n-ブチリルオキシ-1-メチル-6-クロロ-1,2,3,4-テトラヒドロ-1,4-メタノアントラセン-9-イル-アクリレート、10-n-ブチリルオキシ-1-メチル-6-クロロ-1,2,3,4-テトラヒドロ-1,4-メタノアントラセン-9-イル-メタクリレート、10-i-ブチリルオキシ-1-メチル-6-クロロ-1,2,3,4-テトラヒドロ-1,4-メタノアントラセン-9-イル-アクリレート、10-i-ブチリルオキシ-1-メチル-6-クロロ-1,2,3,4-テトラヒドロ-1,4-メタノアントラセン-9-イル-メタクリレート、10-n-バレリルオキシ-1-メチル-6-クロロ-1,2,3,4-テトラヒドロ-1,4-メタノアントラセン-9-イル-アクリレート、10-n-バレリルオキシ-1-メチル-6-クロロ-1,2,3,4-テトラヒドロ-1,4-メタノアントラセン-9-イル-メタクリレート、10-i-バレリルオキシ-1-メチル-6-クロロ-1,2,3,4-テトラヒドロ-1,4-メタノアントラセン-9-イル-アクリレート、10-i-バレリルオキシ-1-メチル-6-クロロ-1,2,3,4-テトラヒドロ-1,4-メタノアントラセン-9-イル-メタクリレート、10-ベンゾイルオキシ-1-メチル-6-クロロ-1,2,3,4-テトラヒドロ-1,4-メタノアントラセン-9-イル-アクリレート、10-ベンゾイルオキシ-1-メチル-6-クロロ-1,2,3,4-テトラヒドロ-1,4-メタノアントラセン-9-イル-メタクリレート、10-2-ナフチルカルボニルオキシ-1-メチル-6-クロロ-1,2,3,4-テトラヒドロ-1,4-メタノアントラセン-9-イル-アクリレート,10-2-ナフチルカルボニルオキシ-1-メチル-6-クロロ-1,2,3,4-テトラヒドロ-1,4-メタノアントラセン-9-イル-メタクリレート、10-1-ナフチルカルボニルオキシ-1-メチル-6-クロロ-1,2,3,4-テトラヒドロ-1,4-メタノアントラセン-9-イル-アクリレート、10-1-ナフチルカルボニルオキシ-1-メチル-6-クロロ-1,2,3,4-テトラヒドロ-1,4-メタノアントラセン-9-イル-メタクリレート、10-アセチルオキシ-2-メチル-6-クロロ-1,2,3,4-テトラヒドロ-1,4-メタノアントラセン-9-イル-アクリレート、10-アセチルオキシ-2-メチル-6-クロロ-1,2,3,4-テトラヒドロ-1,4-メタノアントラセン-9-イル-メタクリレート、10-プロピオニルオキシ-2-メチル-6-クロロ-1,2,3,4-テトラヒドロ-1,4-メタノアントラセン-9-イル-アクリレート、10-プロピオニルオキシ-2-メチル-6-クロロ-1,2,3,4-テトラヒドロ-1,4-メタノアントラセン-9-イル-メタクリレート、10-n-ブチリルオキシ-2-メチル-6-クロロ-1,2,3,4-テトラヒドロ-1,4-メタノアントラセン-9-イル-アクリレート、10-n-ブチリルオキシ-2-メチル-6-クロロ-1,2,3,4-テトラヒドロ-1,4-メタノアントラセン-9-イル-メタクリレート、10-i-ブチリルオキシ-2-メチル-6-クロロ-1,2,3,4-テトラヒドロ-1,4-メタノアントラセン-9-イル-アクリレート、10-i-ブチリルオキシ-2-メチル-6-クロロ-1,2,3,4-テトラヒドロ-1,4-メタノアントラセン-9-イル-メタクリレート、10-n-バレリルオキシ-2-メチル-6-クロロ-1,2,3,4-テトラヒドロ-1,4-メタノアントラセン-9-イル-アクリレート、10-n-バレリルオキシ-2-メチル-6-クロロ-1,2,3,4-テトラヒドロ-1,4-メタノアントラセン-9-イル-メタクリレート、10-i-バレリルオキシ-2-メチル-6-クロロ-1,2,3,4-テトラヒドロ-1,4-メタノアントラセン-9-イル-アクリレート、10-i-バレリルオキシ-2-メチル-6-クロロ-1,2,3,4-テトラヒドロ-1,4-メタノアントラセン-9-イル-メタクリレート、10-ベンゾイルオキシ-2-メチル-6-クロロ-1,2,3,4-テトラヒドロ-1,4-メタノアントラセン-9-イル-アクリレート、10-ベンゾイルオキシ-2-メチル-6-クロロ-1,2,3,4-テトラヒドロ-1,4-メタノアントラセン-9-イル-メタクリレート、10-2-ナフチルカルボニルオキシ-2-メチル-6-クロロ-1,2,3,4-テトラヒドロ-1,4-メタノアントラセン-9-イル-アクリレート,10-2-ナフチルカルボニルオキシ-2-メチル-6-クロロ-1,2,3,4-テトラヒドロ-1,4-メタノアントラセン-9-イル-メタクリレート、10-1-ナフチルカルボニルオキシ-2-メチル-6-クロロ-1,2,3,4-テトラヒドロ-1,4-メタノアントラセン-9-イル-アクリレート、10-1-ナフチルカルボニルオキシ-2-メチル-6-クロロ-1,2,3,4-テトラヒドロ-1,4-メタノアントラセン-9-イル-メタクリレート等が挙げられる。また、6-ブロモ-10-アセチルオキシ-1,2,3,4-テトラヒドロ-1,4-メタノアントラセン-9-イル-アクリレート、6-ブロモ-10-アセチルオキシ-1,2,3,4-テトラヒドロ-1,4-メタノアントラセン-9-イル-メタクリレート、6-ブロモ-10-プロピオニルオキシ-1,2,3,4-テトラヒドロ-1,4-メタノアントラセン-9-イル-アクリレート、6-ブロモ-10-プロピオニルオキシ-1,2,3,4-テトラヒドロ-1,4-メタノアントラセン-9-イル-メタクリレート、6-ブロモ-10-n-ブチリルオキシ-1,2,3,4-テトラヒドロ-1,4-メタノアントラセン-9-イル-アクリレート、6-ブロモ-10-n-ブチリルオキシ-1,2,3,4-テトラヒドロ-1,4-メタノアントラセン-9-イル-メタクリレート、6-ブロモ-10-i-ブチリルオキシ-1,2,3,4-テトラヒドロ-1,4-メタノアントラセン-9-イル-アクリレート、6-ブロモ-10-i-ブチリルオキシ-1,2,3,4-テトラヒドロ-1,4-メタノアントラセン-9-イル-メタクリレート、6-ブロモ-10-n-バレリルオキシ-1,2,3,4-テトラヒドロ-1,4-メタノアントラセン-9-イル-アクリレート、6-ブロモ-10-n-バレリルオキシ-1,2,3,4-テトラヒドロ-1,4-メタノアントラセン-9-イル-メタクリレート、6-ブロモ-10-i-バレリルオキシ-1,2,3,4-テトラヒドロ-1,4-メタノアントラセン-9-イル-アクリレート、6-ブロモ-10-i-バレリルオキシ-1,2,3,4-テトラヒドロ-1,4-メタノアントラセン-9-イル-メタクリレート、6-ブロモ-10-ベンゾイルオキシ-1,2,3,4-テトラヒドロ-1,4-メタノアントラセン-9-イル-アクリレート、6-ブロモ-10-ベンゾイルオキシ-1,2,3,4-テトラヒドロ-1,4-メタノアントラセン-9-イル-メタクリレート、6-ブロモ-10-2-ナフチルカルボニルオキシ-1,2,3,4-テトラヒドロ-1,4-メタノアントラセン-9-イル-アクリレート,6-ブロモ-10-2-ナフチルカルボニルオキシ-1,2,3,4-テトラヒドロ-1,4-メタノアントラセン-9-イル-メタクリレート、6-ブロモ-10-1-ナフチルカルボニルオキシ-1,2,3,4-テトラヒドロ-1,4-メタノアントラセン-9-イル-アクリレート、6-ブロモ-10-1-ナフチルカルボニルオキシ-1,2,3,4-テトラヒドロ-1,4-メタノアントラセン-9-イル-メタクリレート、10-アセチルオキシ-6-ブロモ-11-メチル-1,2,3,4-テトラヒドロ-1,4-メタノアントラセン-9-イル-アクリレート、10-アセチルオキシ-6-ブロモ-11-メチル-1,2,3,4-テトラヒドロ-1,4-メタノアントラセン-9-イル-メタクリレート、10-プロピオニルオキシ-6-ブロモ-11-メチル-1,2,3,4-テトラヒドロ-1,4-メタノアントラセン-9-イル-アクリレート、10-プロピオニルオキシ-6-ブロモ-11-メチル-1,2,3,4-テトラヒドロ-1,4-メタノアントラセン-9-イル-メタクリレート、10-n-ブチリルオキシ-6-ブロモ-11-メチル-1,2,3,4-テトラヒドロ-1,4-メタノアントラセン-9-イル-アクリレート、10-n-ブチリルオキシ-6-ブロモ-11-メチル-1,2,3,4-テトラヒドロ-1,4-メタノアントラセン-9-イル-メタクリレート、10-i-ブチリルオキシ-6-ブロモ-11-メチル-1,2,3,4-テトラヒドロ-1,4-メタノアントラセン-9-イル-アクリレート、10-i-ブチリルオキシ-6-ブロモ-11-メチル-1,2,3,4-テトラヒドロ-1,4-メタノアントラセン-9-イル-メタクリレート、10-n-バレリルオキシ-6-ブロモ-11-メチル-1,2,3,4-テトラヒドロ-1,4-メタノアントラセン-9-イル-アクリレート、10-n-バレリルオキシ-6-ブロモ-11-メチル-1,2,3,4-テトラヒドロ-1,4-メタノアントラセン-9-イル-メタクリレート、10-i-バレリルオキシ-6-ブロモ-11-メチル-1,2,3,4-テトラヒドロ-1,4-メタノアントラセン-9-イル-アクリレート、10-i-バレリルオキシ-6-ブロモ-11-メチル-1,2,3,4-テトラヒドロ-1,4-メタノアントラセン-9-イル-メタクリレート、10-ベンゾイルオキシ-6-ブロモ-11-メチル-1,2,3,4-テトラヒドロ-1,4-メタノアントラセン-9-イル-アクリレート、10-ベンゾイルオキシ-6-ブロモ-11-メチル-1,2,3,4-テトラヒドロ-1,4-メタノアントラセン-9-イル-メタクリレート、10-2-ナフチルカルボニルオキシ-6-ブロモ-11-メチル-1,2,3,4-テトラヒドロ-1,4-メタノアントラセン-9-イル-アクリレート,10-2-ナフチルカルボニルオキシ-6-ブロモ-11-メチル-1,2,3,4-テトラヒドロ-1,4-メタノアントラセン-9-イル-メタクリレート、10-1-ナフチルカルボニルオキシ-6-ブロモ-11-メチル-1,2,3,4-テトラヒドロ-1,4-メタノアントラセン-9-イル-アクリレート、10-1-ナフチルカルボニルオキシ-6-ブロモ-11-メチル-1,2,3,4-テトラヒドロ-1,4-メタノアントラセン-9-イル-メタクリレート、10-アセチルオキシ-1-メチル-6-ブロモ-1,2,3,4-テトラヒドロ-1,4-メタノアントラセン-9-イル-アクリレート、10-アセチルオキシ-1-メチル-6-ブロモ-1,2,3,4-テトラヒドロ-1,4-メタノアントラセン-9-イル-メタクリレート、10-プロピオニルオキシ-1-メチル-6-ブロモ-1,2,3,4-テトラヒドロ-1,4-メタノアントラセン-9-イル-アクリレート、10-プロピオニルオキシ-1-メチル-6-ブロモ-1,2,3,4-テトラヒドロ-1,4-メタノアントラセン-9-イル-メタクリレート、10-n-ブチリルオキシ-1-メチル-6-ブロモ-1,2,3,4-テトラヒドロ-1,4-メタノアントラセン-9-イル-アクリレート、10-n-ブチリルオキシ-1-メチル-6-ブロモ-1,2,3,4-テトラヒドロ-1,4-メタノアントラセン-9-イル-メタクリレート、10-i-ブチリルオキシ-1-メチル-6-ブロモ-1,2,3,4-テトラヒドロ-1,4-メタノアントラセン-9-イル-アクリレート、10-i-ブチリルオキシ-1-メチル-6-ブロモ-1,2,3,4-テトラヒドロ-1,4-メタノアントラセン-9-イル-メタクリレート、10-n-バレリルオキシ-1-メチル-6-ブロモ-1,2,3,4-テトラヒドロ-1,4-メタノアントラセン-9-イル-アクリレート、10-n-バレリルオキシ-1-メチル-6-ブロモ-1,2,3,4-テトラヒドロ-1,4-メタノアントラセン-9-イル-メタクリレート、10-i-バレリルオキシ-1-メチル-6-ブロモ-1,2,3,4-テトラヒドロ-1,4-メタノアントラセン-9-イル-アクリレート、10-i-バレリルオキシ-1-メチル-6-ブロモ-1,2,3,4-テトラヒドロ-1,4-メタノアントラセン-9-イル-メタクリレート、10-ベンゾイルオキシ-1-メチル-6-ブロモ-1,2,3,4-テトラヒドロ-1,4-メタノアントラセン-9-イル-アクリレート、10-ベンゾイルオキシ-1-メチル-6-ブロモ-1,2,3,4-テトラヒドロ-1,4-メタノアントラセン-9-イル-メタクリレート、10-2-ナフチルカルボニルオキシ-1-メチル-6-ブロモ-1,2,3,4-テトラヒドロ-1,4-メタノアントラセン-9-イル-アクリレート,10-2-ナフチルカルボニルオキシ-1-メチル-6-ブロモ-1,2,3,4-テトラヒドロ-1,4-メタノアントラセン-9-イル-メタクリレート、10-1-ナフチルカルボニルオキシ-1-メチル-6-ブロモ-1,2,3,4-テトラヒドロ-1,4-メタノアントラセン-9-イル-アクリレート、10-1-ナフチルカルボニルオキシ-1-メチル-6-ブロモ-1,2,3,4-テトラヒドロ-1,4-メタノアントラセン-9-イル-メタクリレート、10-アセチルオキシ-2-メチル-6-ブロモ-1,2,3,4-テトラヒドロ-1,4-メタノアントラセン-9-イル-アクリレート、10-アセチルオキシ-2-メチル-6-ブロモ-1,2,3,4-テトラヒドロ-1,4-メタノアントラセン-9-イル-メタクリレート、10-プロピオニルオキシ-2-メチル-6-ブロモ-1,2,3,4-テトラヒドロ-1,4-メタノアントラセン-9-イル-アクリレート、10-プロピオニルオキシ-2-メチル-6-ブロモ-1,2,3,4-テトラヒドロ-1,4-メタノアントラセン-9-イル-メタクリレート、10-n-ブチリルオキシ-2-メチル-6-ブロモ-1,2,3,4-テトラヒドロ-1,4-メタノアントラセン-9-イル-アクリレート、10-n-ブチリルオキシ-2-メチル-6-ブロモ-1,2,3,4-テトラヒドロ-1,4-メタノアントラセン-9-イル-メタクリレート、10-i-ブチリルオキシ-2-メチル-6-ブロモ-1,2,3,4-テトラヒドロ-1,4-メタノアントラセン-9-イル-アクリレート、10-i-ブチリルオキシ-2-メチル-6-ブロモ-1,2,3,4-テトラヒドロ-1,4-メタノアントラセン-9-イル-メタクリレート、10-n-バレリルオキシ-2-メチル-6-ブロモ-1,2,3,4-テトラヒドロ-1,4-メタノアントラセン-9-イル-アクリレート、10-n-バレリルオキシ-2-メチル-6-ブロモ-1,2,3,4-テトラヒドロ-1,4-メタノアントラセン-9-イル-メタクリレート、10-i-バレリルオキシ-2-メチル-6-ブロモ-1,2,3,4-テトラヒドロ-1,4-メタノアントラセン-9-イル-アクリレート、10-i-バレリルオキシ-2-メチル-6-ブロモ-1,2,3,4-テトラヒドロ-1,4-メタノアントラセン-9-イル-メタクリレート、10-ベンゾイルオキシ-2-メチル-6-ブロモ-1,2,3,4-テトラヒドロ-1,4-メタノアントラセン-9-イル-アクリレート、10-ベンゾイルオキシ-2-メチル-6-ブロモ-1,2,3,4-テトラヒドロ-1,4-メタノアントラセン-9-イル-メタクリレート、10-2-ナフチルカルボニルオキシ-2-メチル-6-ブロモ-1,2,3,4-テトラヒドロ-1,4-メタノアントラセン-9-イル-アクリレート,10-2-ナフチルカルボニルオキシ-2-メチル-6-ブロモ-1,2,3,4-テトラヒドロ-1,4-メタノアントラセン-9-イル-メタクリレート、10-1-ナフチルカルボニルオキシ-2-メチル-6-ブロモ-1,2,3,4-テトラヒドロ-1,4-メタノアントラセン-9-イル-アクリレート、10-1-ナフチルカルボニルオキシ-2-メチル-6-ブロモ-1,2,3,4-テトラヒドロ-1,4-メタノアントラセン-9-イル-メタクリレート等が挙げられる。また、5位が置換されたものとしては、5-クロロ-10-アセチルオキシ-1,2,3,4-テトラヒドロ-1,4-メタノアントラセン-9-イル-アクリレート、5-クロロ-10-アセチルオキシ-1,2,3,4-テトラヒドロ-1,4-メタノアントラセン-9-イル-メタクリレート、5-クロロ-10-プロピオニルオキシ-1,2,3,4-テトラヒドロ-1,4-メタノアントラセン-9-イル-アクリレート、5-クロロ-10-プロピオニルオキシ-1,2,3,4-テトラヒドロ-1,4-メタノアントラセン-9-イル-メタクリレート、5-クロロ-10-n-ブチリルオキシ-1,2,3,4-テトラヒドロ-1,4-メタノアントラセン-9-イル-アクリレート、5-クロロ-10-n-ブチリルオキシ-1,2,3,4-テトラヒドロ-1,4-メタノアントラセン-9-イル-メタクリレート、5-クロロ-10-i-ブチリルオキシ-1,2,3,4-テトラヒドロ-1,4-メタノアントラセン-9-イル-アクリレート、5-クロロ-10-i-ブチリルオキシ-1,2,3,4-テトラヒドロ-1,4-メタノアントラセン-9-イル-メタクリレート、5-クロロ-10-n-バレリルオキシ-1,2,3,4-テトラヒドロ-1,4-メタノアントラセン-9-イル-アクリレート、5-クロロ-10-n-バレリルオキシ-1,2,3,4-テトラヒドロ-1,4-メタノアントラセン-9-イル-メタクリレート、5-クロロ-10-i-バレリルオキシ-1,2,3,4-テトラヒドロ-1,4-メタノアントラセン-9-イル-アクリレート、5-クロロ-10-i-バレリルオキシ-1,2,3,4-テトラヒドロ-1,4-メタノアントラセン-9-イル-メタクリレート、5-クロロ-10-ベンゾイルオキシ-1,2,3,4-テトラヒドロ-1,4-メタノアントラセン-9-イル-アクリレート、5-クロロ-10-ベンゾイルオキシ-1,2,3,4-テトラヒドロ-1,4-メタノアントラセン-9-イル-メタクリレート、5-クロロ-10-2-ナフチルカルボニルオキシ-1,2,3,4-テトラヒドロ-1,4-メタノアントラセン-9-イル-アクリレート,5-クロロ-10-2-ナフチルカルボニルオキシ-1,2,3,4-テトラヒドロ-1,4-メタノアントラセン-9-イル-メタクリレート、5-クロロ-10-1-ナフチルカルボニルオキシ-1,2,3,4-テトラヒドロ-1,4-メタノアントラセン-9-イル-アクリレート、5-クロロ-10-1-ナフチルカルボニルオキシ-1,2,3,4-テトラヒドロ-1,4-メタノアントラセン-9-イル-メタクリレート、10-アセチルオキシ-5-クロロ-11-メチル-1,2,3,4-テトラヒドロ-1,4-メタノアントラセン-9-イル-アクリレート、10-アセチルオキシ-5-クロロ-11-メチル-1,2,3,4-テトラヒドロ-1,4-メタノアントラセン-9-イル-メタクリレート、10-プロピオニルオキシ-5-クロロ-11-メチル-1,2,3,4-テトラヒドロ-1,4-メタノアントラセン-9-イル-アクリレート、10-プロピオニルオキシ-5-クロロ-11-メチル-1,2,3,4-テトラヒドロ-1,4-メタノアントラセン-9-イル-メタクリレート、10-n-ブチリルオキシ-5-クロロ-11-メチル-1,2,3,4-テトラヒドロ-1,4-メタノアントラセン-9-イル-アクリレート、10-n-ブチリルオキシ-5-クロロ-11-メチル-1,2,3,4-テトラヒドロ-1,4-メタノアントラセン-9-イル-メタクリレート、10-i-ブチリルオキシ-5-クロロ-11-メチル-1,2,3,4-テトラヒドロ-1,4-メタノアントラセン-9-イル-アクリレート、10-i-ブチリルオキシ-5-クロロ-11-メチル-1,2,3,4-テトラヒドロ-1,4-メタノアントラセン-9-イル-メタクリレート、10-n-バレリルオキシ-5-クロロ-11-メチル-1,2,3,4-テトラヒドロ-1,4-メタノアントラセン-9-イル-アクリレート、10-n-バレリルオキシ-5-クロロ-11-メチル-1,2,3,4-テトラヒドロ-1,4-メタノアントラセン-9-イル-メタクリレート、10-i-バレリルオキシ-5-クロロ-11-メチル-1,2,3,4-テトラヒドロ-1,4-メタノアントラセン-9-イル-アクリレート、10-i-バレリルオキシ-5-クロロ-11-メチル-1,2,3,4-テトラヒドロ-1,4-メタノアントラセン-9-イル-メタクリレート、10-ベンゾイルオキシ-5-クロロ-11-メチル-1,2,3,4-テトラヒドロ-1,4-メタノアントラセン-9-イル-アクリレート、10-ベンゾイルオキシ-5-クロロ-11-メチル-1,2,3,4-テトラヒドロ-1,4-メタノアントラセン-9-イル-メタクリレート、10-2-ナフチルカルボニルオキシ-5-クロロ-11-メチル-1,2,3,4-テトラヒドロ-1,4-メタノアントラセン-9-イル-アクリレート,10-2-ナフチルカルボニルオキシ-5-クロロ-11-メチル-1,2,3,4-テトラヒドロ-1,4-メタノアントラセン-9-イル-メタクリレート、10-1-ナフチルカルボニルオキシ-5-クロロ-11-メチル-1,2,3,4-テトラヒドロ-1,4-メタノアントラセン-9-イル-アクリレート、10-1-ナフチルカルボニルオキシ-5-クロロ-11-メチル-1,2,3,4-テトラヒドロ-1,4-メタノアントラセン-9-イル-メタクリレート、10-アセチルオキシ-1-メチル-5-クロロ-1,2,3,4-テトラヒドロ-1,4-メタノアントラセン-9-イル-アクリレート、10-アセチルオキシ-1-メチル-5-クロロ-1,2,3,4-テトラヒドロ-1,4-メタノアントラセン-9-イル-メタクリレート、10-プロピオニルオキシ-1-メチル-5-クロロ-1,2,3,4-テトラヒドロ-1,4-メタノアントラセン-9-イル-アクリレート、10-プロピオニルオキシ-1-メチル-5-クロロ-1,2,3,4-テトラヒドロ-1,4-メタノアントラセン-9-イル-メタクリレート、10-n-ブチリルオキシ-1-メチル-5-クロロ-1,2,3,4-テトラヒドロ-1,4-メタノアントラセン-9-イル-アクリレート、10-n-ブチリルオキシ-1-メチル-5-クロロ-1,2,3,4-テトラヒドロ-1,4-メタノアントラセン-9-イル-メタクリレート、10-i-ブチリルオキシ-1-メチル-5-クロロ-1,2,3,4-テトラヒドロ-1,4-メタノアントラセン-9-イル-アクリレート、10-i-ブチリルオキシ-1-メチル-5-クロロ-1,2,3,4-テトラヒドロ-1,4-メタノアントラセン-9-イル-メタクリレート、10-n-バレリルオキシ-1-メチル-5-クロロ-1,2,3,4-テトラヒドロ-1,4-メタノアントラセン-9-イル-アクリレート、10-n-バレリルオキシ-1-メチル-5-クロロ-1,2,3,4-テトラヒドロ-1,4-メタノアントラセン-9-イル-メタクリレート、10-i-バレリルオキシ-1-メチル-5-クロロ-1,2,3,4-テトラヒドロ-1,4-メタノアントラセン-9-イル-アクリレート、10-i-バレリルオキシ-1-メチル-5-クロロ-1,2,3,4-テトラヒドロ-1,4-メタノアントラセン-9-イル-メタクリレート、10-ベンゾイルオキシ-1-メチル-5-クロロ-1,2,3,4-テトラヒドロ-1,4-メタノアントラセン-9-イル-アクリレート、10-ベンゾイルオキシ-1-メチル-5-クロロ-1,2,3,4-テトラヒドロ-1,4-メタノアントラセン-9-イル-メタクリレート、10-2-ナフチルカルボニルオキシ-1-メチル-5-クロロ-1,2,3,4-テトラヒドロ-1,4-メタノアントラセン-9-イル-アクリレート,10-2-ナフチルカルボニルオキシ-1-メチル-5-クロロ-1,2,3,4-テトラヒドロ-1,4-メタノアントラセン-9-イル-メタクリレート、10-1-ナフチルカルボニルオキシ-1-メチル-5-クロロ-1,2,3,4-テトラヒドロ-1,4-メタノアントラセン-9-イル-アクリレート、10-1-ナフチルカルボニルオキシ-1-メチル-5-クロロ-1,2,3,4-テトラヒドロ-1,4-メタノアントラセン-9-イル-メタクリレート、10-アセチルオキシ-2-メチル-5-クロロ-1,2,3,4-テトラヒドロ-1,4-メタノアントラセン-9-イル-アクリレート、10-アセチルオキシ-2-メチル-5-クロロ-1,2,3,4-テトラヒドロ-1,4-メタノアントラセン-9-イル-メタクリレート、10-プロピオニルオキシ-2-メチル-5-クロロ-1,2,3,4-テトラヒドロ-1,4-メタノアントラセン-9-イル-アクリレート、10-プロピオニルオキシ-2-メチル-5-クロロ-1,2,3,4-テトラヒドロ-1,4-メタノアントラセン-9-イル-メタクリレート、10-n-ブチリルオキシ-2-メチル-5-クロロ-1,2,3,4-テトラヒドロ-1,4-メタノアントラセン-9-イル-アクリレート、10-n-ブチリルオキシ-2-メチル-5-クロロ-1,2,3,4-テトラヒドロ-1,4-メタノアントラセン-9-イル-メタクリレート、10-i-ブチリルオキシ-2-メチル-5-クロロ-1,2,3,4-テトラヒドロ-1,4-メタノアントラセン-9-イル-アクリレート、10-i-ブチリルオキシ-2-メチル-5-クロロ-1,2,3,4-テトラヒドロ-1,4-メタノアントラセン-9-イル-メタクリレート、10-n-バレリルオキシ-2-メチル-5-クロロ-1,2,3,4-テトラヒドロ-1,4-メタノアントラセン-9-イル-アクリレート、10-n-バレリルオキシ-2-メチル-5-クロロ-1,2,3,4-テトラヒドロ-1,4-メタノアントラセン-9-イル-メタクリレート、10-i-バレリルオキシ-2-メチル-5-クロロ-1,2,3,4-テトラヒドロ-1,4-メタノアントラセン-9-イル-アクリレート、10-i-バレリルオキシ-2-メチル-5-クロロ-1,2,3,4-テトラヒドロ-1,4-メタノアントラセン-9-イル-メタクリレート、10-ベンゾイルオキシ-2-メチル-5-クロロ-1,2,3,4-テトラヒドロ-1,4-メタノアントラセン-9-イル-アクリレート、10-ベンゾイルオキシ-2-メチル-5-クロロ-1,2,3,4-テトラヒドロ-1,4-メタノアントラセン-9-イル-メタクリレート、10-2-ナフチルカルボニルオキシ-2-メチル-5-クロロ-1,2,3,4-テトラヒドロ-1,4-メタノアントラセン-9-イル-アクリレート,10-2-ナフチルカルボニルオキシ-2-メチル-5-クロロ-1,2,3,4-テトラヒドロ-1,4-メタノアントラセン-9-イル-メタクリレート、10-1-ナフチルカルボニルオキシ-2-メチル-5-クロロ-1,2,3,4-テトラヒドロ-1,4-メタノアントラセン-9-イル-アクリレート、10-1-ナフチルカルボニルオキシ-2-メチル-5-クロロ-1,2,3,4-テトラヒドロ-1,4-メタノアントラセン-9-イル-メタクリレート等が挙げられる。また、5-ブロモ-10-アセチルオキシ-1,2,3,4-テトラヒドロ-1,4-メタノアントラセン-9-イル-アクリレート、5-ブロモ-10-アセチルオキシ-1,2,3,4-テトラヒドロ-1,4-メタノアントラセン-9-イル-メタクリレート、5-ブロモ-10-プロピオニルオキシ-1,2,3,4-テトラヒドロ-1,4-メタノアントラセン-9-イル-アクリレート、5-ブロモ-10-プロピオニルオキシ-1,2,3,4-テトラヒドロ-1,4-メタノアントラセン-9-イル-メタクリレート、5-ブロモ-10-n-ブチリルオキシ-1,2,3,4-テトラヒドロ-1,4-メタノアントラセン-9-イル-アクリレート、5-ブロモ-10-n-ブチリルオキシ-1,2,3,4-テトラヒドロ-1,4-メタノアントラセン-9-イル-メタクリレート、5-ブロモ-10-i-ブチリルオキシ-1,2,3,4-テトラヒドロ-1,4-メタノアントラセン-9-イル-アクリレート、5-ブロモ-10-i-ブチリルオキシ-1,2,3,4-テトラヒドロ-1,4-メタノアントラセン-9-イル-メタクリレート、5-ブロモ-10-n-バレリルオキシ-1,2,3,4-テトラヒドロ-1,4-メタノアントラセン-9-イル-アクリレート、5-ブロモ-10-n-バレリルオキシ-1,2,3,4-テトラヒドロ-1,4-メタノアントラセン-9-イル-メタクリレート、5-ブロモ-10-i-バレリルオキシ-1,2,3,4-テトラヒドロ-1,4-メタノアントラセン-9-イル-アクリレート、5-ブロモ-10-i-バレリルオキシ-1,2,3,4-テトラヒドロ-1,4-メタノアントラセン-9-イル-メタクリレート、5-ブロモ-10-ベンゾイルオキシ-1,2,3,4-テトラヒドロ-1,4-メタノアントラセン-9-イル-アクリレート、5-ブロモ-10-ベンゾイルオキシ-1,2,3,4-テトラヒドロ-1,4-メタノアントラセン-9-イル-メタクリレート、5-ブロモ-10-2-ナフチルカルボニルオキシ-1,2,3,4-テトラヒドロ-1,4-メタノアントラセン-9-イル-アクリレート,5-ブロモ-10-2-ナフチルカルボニルオキシ-1,2,3,4-テトラヒドロ-1,4-メタノアントラセン-9-イル-メタクリレート、5-ブロモ-10-1-ナフチルカルボニルオキシ-1,2,3,4-テトラヒドロ-1,4-メタノアントラセン-9-イル-アクリレート、5-ブロモ-10-1-ナフチルカルボニルオキシ-1,2,3,4-テトラヒドロ-1,4-メタノアントラセン-9-イル-メタクリレート、10-アセチルオキシ-5-ブロモ-11-メチル-1,2,3,4-テトラヒドロ-1,4-メタノアントラセン-9-イル-アクリレート、10-アセチルオキシ-5-ブロモ-11-メチル-1,2,3,4-テトラヒドロ-1,4-メタノアントラセン-9-イル-メタクリレート、10-プロピオニルオキシ-5-ブロモ-11-メチル-1,2,3,4-テトラヒドロ-1,4-メタノアントラセン-9-イル-アクリレート、10-プロピオニルオキシ-5-ブロモ-11-メチル-1,2,3,4-テトラヒドロ-1,4-メタノアントラセン-9-イル-メタクリレート、10-n-ブチリルオキシ-5-ブロモ-11-メチル-1,2,3,4-テトラヒドロ-1,4-メタノアントラセン-9-イル-アクリレート、10-n-ブチリルオキシ-5-ブロモ-11-メチル-1,2,3,4-テトラヒドロ-1,4-メタノアントラセン-9-イル-メタクリレート、10-i-ブチリルオキシ-5-ブロモ-11-メチル-1,2,3,4-テトラヒドロ-1,4-メタノアントラセン-9-イル-アクリレート、10-i-ブチリルオキシ-5-ブロモ-11-メチル-1,2,3,4-テトラヒドロ-1,4-メタノアントラセン-9-イル-メタクリレート、10-n-バレリルオキシ-5-ブロモ-11-メチル-1,2,3,4-テトラヒドロ-1,4-メタノアントラセン-9-イル-アクリレート、10-n-バレリルオキシ-5-ブロモ-11-メチル-1,2,3,4-テトラヒドロ-1,4-メタノアントラセン-9-イル-メタクリレート、10-i-バレリルオキシ-5-ブロモ-11-メチル-1,2,3,4-テトラヒドロ-1,4-メタノアントラセン-9-イル-アクリレート、10-i-バレリルオキシ-5-ブロモ-11-メチル-1,2,3,4-テトラヒドロ-1,4-メタノアントラセン-9-イル-メタクリレート、10-ベンゾイルオキシ-5-ブロモ-11-メチル-1,2,3,4-テトラヒドロ-1,4-メタノアントラセン-9-イル-アクリレート、10-ベンゾイルオキシ-5-ブロモ-11-メチル-1,2,3,4-テトラヒドロ-1,4-メタノアントラセン-9-イル-メタクリレート、10-2-ナフチルカルボニルオキシ-5-ブロモ-11-メチル-1,2,3,4-テトラヒドロ-1,4-メタノアントラセン-9-イル-アクリレート,10-2-ナフチルカルボニルオキシ-5-ブロモ-11-メチル-1,2,3,4-テトラヒドロ-1,4-メタノアントラセン-9-イル-メタクリレート、10-1-ナフチルカルボニルオキシ-5-ブロモ-11-メチル-1,2,3,4-テトラヒドロ-1,4-メタノアントラセン-9-イル-アクリレート、10-1-ナフチルカルボニルオキシ-5-ブロモ-11-メチル-1,2,3,4-テトラヒドロ-1,4-メタノアントラセン-9-イル-メタクリレート、10-アセチルオキシ-1-メチル-5-ブロモ-1,2,3,4-テトラヒドロ-1,4-メタノアントラセン-9-イル-アクリレート、10-アセチルオキシ-1-メチル-5-ブロモ-1,2,3,4-テトラヒドロ-1,4-メタノアントラセン-9-イル-メタクリレート、10-プロピオニルオキシ-1-メチル-5-ブロモ-1,2,3,4-テトラヒドロ-1,4-メタノアントラセン-9-イル-アクリレート、10-プロピオニルオキシ-1-メチル-5-ブロモ-1,2,3,4-テトラヒドロ-1,4-メタノアントラセン-9-イル-メタクリレート、10-n-ブチリルオキシ-1-メチル-5-ブロモ-1,2,3,4-テトラヒドロ-1,4-メタノアントラセン-9-イル-アクリレート、10-n-ブチリルオキシ-1-メチル-5-ブロモ-1,2,3,4-テトラヒドロ-1,4-メタノアントラセン-9-イル-メタクリレート、10-i-ブチリルオキシ-1-メチル-5-ブロモ-1,2,3,4-テトラヒドロ-1,4-メタノアントラセン-9-イル-アクリレート、10-i-ブチリルオキシ-1-メチル-5-ブロモ-1,2,3,4-テトラヒドロ-1,4-メタノアントラセン-9-イル-メタクリレート、10-n-バレリルオキシ-1-メチル-5-ブロモ-1,2,3,4-テトラヒドロ-1,4-メタノアントラセン-9-イル-アクリレート、10-n-バレリルオキシ-1-メチル-5-ブロモ-1,2,3,4-テトラヒドロ-1,4-メタノアントラセン-9-イル-メタクリレート、10-i-バレリルオキシ-1-メチル-5-ブロモ-1,2,3,4-テトラヒドロ-1,4-メタノアントラセン-9-イル-アクリレート、10-i-バレリルオキシ-1-メチル-5-ブロモ-1,2,3,4-テトラヒドロ-1,4-メタノアントラセン-9-イル-メタクリレート、10-ベンゾイルオキシ-1-メチル-5-ブロモ-1,2,3,4-テトラヒドロ-1,4-メタノアントラセン-9-イル-アクリレート、10-ベンゾイルオキシ-1-メチル-5-ブロモ-1,2,3,4-テトラヒドロ-1,4-メタノアントラセン-9-イル-メタクリレート、10-2-ナフチルカルボニルオキシ-1-メチル-5-ブロモ-1,2,3,4-テトラヒドロ-1,4-メタノアントラセン-9-イル-アクリレート,10-2-ナフチルカルボニルオキシ-1-メチル-5-ブロモ-1,2,3,4-テトラヒドロ-1,4-メタノアントラセン-9-イル-メタクリレート、10-1-ナフチルカルボニルオキシ-1-メチル-5-ブロモ-1,2,3,4-テトラヒドロ-1,4-メタノアントラセン-9-イル-アクリレート、10-1-ナフチルカルボニルオキシ-1-メチル-5-ブロモ-1,2,3,4-テトラヒドロ-1,4-メタノアントラセン-9-イル-メタクリレート、10-アセチルオキシ-2-メチル-5-ブロモ-1,2,3,4-テトラヒドロ-1,4-メタノアントラセン-9-イル-アクリレート、10-アセチルオキシ-2-メチル-5-ブロモ-1,2,3,4-テトラヒドロ-1,4-メタノアントラセン-9-イル-メタクリレート、10-プロピオニルオキシ-2-メチル-5-ブロモ-1,2,3,4-テトラヒドロ-1,4-メタノアントラセン-9-イル-アクリレート、10-プロピオニルオキシ-2-メチル-5-ブロモ-1,2,3,4-テトラヒドロ-1,4-メタノアントラセン-9-イル-メタクリレート、10-n-ブチリルオキシ-2-メチル-5-ブロモ-1,2,3,4-テトラヒドロ-1,4-メタノアントラセン-9-イル-アクリレート、10-n-ブチリルオキシ-2-メチル-5-ブロモ-1,2,3,4-テトラヒドロ-1,4-メタノアントラセン-9-イル-メタクリレート、10-i-ブチリルオキシ-2-メチル-5-ブロモ-1,2,3,4-テトラヒドロ-1,4-メタノアントラセン-9-イル-アクリレート、10-i-ブチリルオキシ-2-メチル-5-ブロモ-1,2,3,4-テトラヒドロ-1,4-メタノアントラセン-9-イル-メタクリレート、10-n-バレリルオキシ-2-メチル-5-ブロモ-1,2,3,4-テトラヒドロ-1,4-メタノアントラセン-9-イル-アクリレート、10-n-バレリルオキシ-2-メチル-5-ブロモ-1,2,3,4-テトラヒドロ-1,4-メタノアントラセン-9-イル-メタクリレート、10-i-バレリルオキシ-2-メチル-5-ブロモ-1,2,3,4-テトラヒドロ-1,4-メタノアントラセン-9-イル-アクリレート、10-i-バレリルオキシ-2-メチル-5-ブロモ-1,2,3,4-テトラヒドロ-1,4-メタノアントラセン-9-イル-メタクリレート、10-ベンゾイルオキシ-2-メチル-5-ブロモ-1,2,3,4-テトラヒドロ-1,4-メタノアントラセン-9-イル-アクリレート、10-ベンゾイルオキシ-2-メチル-5-ブロモ-1,2,3,4-テトラヒドロ-1,4-メタノアントラセン-9-イル-メタクリレート、10-2-ナフチルカルボニルオキシ-2-メチル-5-ブロモ-1,2,3,4-テトラヒドロ-1,4-メタノアントラセン-9-イル-アクリレート,10-2-ナフチルカルボニルオキシ-2-メチル-5-ブロモ-1,2,3,4-テトラヒドロ-1,4-メタノアントラセン-9-イル-メタクリレート、10-1-ナフチルカルボニルオキシ-2-メチル-5-ブロモ-1,2,3,4-テトラヒドロ-1,4-メタノアントラセン-9-イル-アクリレート、10-1-ナフチルカルボニルオキシ-2-メチル-5-ブロモ-1,2,3,4-テトラヒドロ-1,4-メタノアントラセン-9-イル-メタクリレート等が挙げられる。なお、メチルシクロペンタジエン、又はそのダイマーを熱分解して得られたメチルシクロペンタジエンを本発明の10-アシルオキシ-1,2,3,4-テトラヒドロ-1,4-メタノアントラセン-9-イル-メタアクリレート化合物の合成原料として用いた時は、一般式1におけるR1からR5のいずれか一つにメチル基が置換した化合物の混合物となることがある。これは、一般的に入手可能なメチルシクロペンタジエン又はそのダイマーがメチル基の置換位置が異なる異性体の混合物であることが多いためである。しかし、これらの混合物を用いて反応することによって得られた場合でも、特定の位置にメチル基が置換した化合物を単離精製することなく、このR1からR5のいずれか一つにメチル基が置換した化合物の混合物として用いても、本発明の効果を発現することができる。前記の10-アシルオキシ-1,2,3,4-テトラヒドロ-1,4-メタノアントラセン-9-イル-メタアクリレート化合物のうち、Xが水素原子であり、R1からR5のすべてが水素原子あるいはR1からR5のいずれか一つがメチル基で他のすべてが水素原子であり、R6が水素原子かメチル基であり、R7がメチル基、エチル基又はフェニル基である化合物が、合成が容易であり、かつ、得られる生成物の屈折率が高いことから特に好ましい。[製造方法]10-アシルオキシ-1,2,3,4-テトラヒドロ-1,4-メタノアントラセン-9-イル-メタアクリレート化合物は、下図にしめすように二つのルートで得ることができる。一つは、まず1,2,3,4-テトラヒドロ-1,4-メタノアントラセン-9,10-ジオール化合物をモノメタアクリル化し、ついで、アシル化するルートAであり、二つ目は一つ目と順序が逆の方法であって、まず、1,2,3,4-テトラヒドロ-1,4-メタノアントラセン-9,10-ジオール化合物をモノアシル化し、ついでメタアクリル化するルートBである。<ルートA>まず、ルートAについて述べる。ルートAにおいて、本発明の10-アシルオキシ-1,2,3,4-テトラヒドロ-1,4-メタノアントラセン-9-イル-メタアクリレート化合物は、下記一般式2に示された10-ヒドロキシ-1,2,3,4-テトラヒドロ-1,4-メタノアントラセン-9-イル-メタアクリレート化合物をアシル化することより得ることができる。また、当該10-ヒドロキシ-1,2,3,4-テトラヒドロ-1,4-メタノアントラセン-9-イル-メタアクリレート化合物は、1,2,3,4-テトラヒドロ-1,4-メタノアントラセン-9,10-ジオール化合物をモノメタアクリル化することにより得ることができる。一般式2中、R1、R2、R3、R4、R5及びR6は互いに同一であっても異なっていてもよく、水素原子又はメチル基を示し、Xは水素原子又はアルキル基のいずれかを示す。一般式2中、Xで表されるアルキル基としては、メチル基、エチル基、n-プロピル基、n-ブチル基等が挙げられる。すなわち下記反応式に示すように、1,2,3,4-テトラヒドロ-1,4-メタノアントラセン-9,10-ジオール化合物をモノメタアクリル化して10-ヒドロキシ-1,2,3,4-テトラヒドロ-1,4-メタノアントラセン-9-イル-メタアクリレート化合物となす第1反応と、得られた10-ヒドロキシ-1,2,3,4-テトラヒドロ-1,4-メタノアントラセン-9-イル-メタアクリレートをアシル化する第2反応より、本発明の10-アシルオキシ-1,2,3,4-テトラヒドロ-1,4-メタノアントラセン-9-イル-メタアクリレートを合成することができる。上記反応式中、R1、R2、R3、R4、R5及びR6は互いに同一であっても異なっていてもよく、水素原子又はメチル基を示し、Xは水素原子又はアルキル基のいずれかを示す。上記反応式中、R1、R2、R3、R4、R5及びR6は互いに同一であっても異なっていてもよく、水素原子又はメチル基を示し、R7はアルキル基又はアリール基を示し、Xは水素原子又はアルキル基のいずれかを示す。出発原料として使用する1,2,3,4-テトラヒドロ-1,4-メタノアントラセン-9,10-ジオール化合物は、次のように合成することができる。すなわち、対応する1,4-ナフトキノン化合物とシクロペンタジエン化合物とをディールスアルダー反応させることにより、まず1,4,4a,9a-テトラヒドロ-1,4-メタノアントラセン-9,10-ジオン化合物を得る。そして、当該1,4,4a,9a-テトラヒドロ-1,4-メタノアントラセン-9,10-ジオン化合物を接触水素化することにより、1,2,3,4,4a,9a-ヘキサヒドロ-1,4-メタノアントラセン-9,10-ジオン化合物とし、そして、当該1,2,3,4,4a,9a-ヘキサヒドロ-1,4-メタノアントラセン-9,10-ジオン化合物を更にエノール化することにより、1,2,3,4-テトラヒドロ-1,4-メタノアントラセン-9,10-ジオール化合物を得ることができる。1,4-ナフトキノン化合物と、シクロペンタジエン化合物とのディールスアルダー反応は従来公知の方法で行うことができる。例えば、特開平6312950号公報の工程1に記載の方法により合成できる。シクロペンタジエン化合物としては、シクロペンタジエン、1-メチルシクロペンタジエン、2-メチルシクロペンタジエン、5-メチルシクロペンタジエン等を挙げることができる。これらは単独であるいは組み合わせて使用することもできる。また、シクロペンタジエン化合物は、対応するジシクロペンタジエン化合物を加熱し、シクロペンタジエン化合物に分解して用いてもよい。例えば、ジシクロペンタジエンを150度以上に加熱すると熱分解して、シクロペンタジエンとなる。これを冷却することにより、シクロペンタジエンを単離することができる。メチルシクロペンタジエンも同様にして、メチルジシクロペンタジエンを熱分解して得ることができる。このようにして得たシクロペンタジエンあるいはメチルシクロペンタジエンは、室温で徐々に再び二量化するため、すぐに次の反応に用いることが好ましい。シクロペンタジエンあるいはメチルシクロペンタジエンをナフトキノン化合物と混合すると発熱を伴って、ディールスアルダー反応を起こし、環状付加物を生成する。メチルシクロペンタジエンがメチル基の置換位置の異なる異性体の混合物となっているものの場合は、ディールスアルダー反応物がシクロペンタジエンを用いた時に比べ、低融点物となる場合が多いが、以下の接触水素化反応、エノール化反応、メタアクリル化反応及びアシル化反応において、ほぼ同様の反応で10-アシルオキシ-1,2,3,4-テトラヒドロ-1,4-メタノアントラセン-9-イル-メタアクリレート化合物を合成することができる。次に、水素化について説明する。1,4,4a,9a-テトラヒドロ-1,4-メタノアントラセン-9,10-ジオン化合物は、接触水素化触媒の存在下、容易に2、3位の二重結合を接触水素化することができる。触媒としては炭素-炭素二重結合の接触水素化反応に一般的に使用される触媒が使用可能であり、例えば、パラジウム担持活性炭、ラネーニッケル、ラネーコバルト、酸化白金、白金担持活性炭、ニッケル珪藻土、銅クロマイトなどの不均一系触媒;又はクロロトリストリフェニルホスフィンロジウム、白金-スズ錯体、第三級ホスフィン-コバルトカルボニル錯体などの均一系触媒を挙げることができる。当該接触水素化反応は水素ガスの存在下に行う。使用する触媒の種類によっては常圧で行うことも可能であるが、加圧下で行うことが反応速度が大である場合が多いため望ましい。加圧下で行う場合には、30MPa以下、好ましくは20MPa以下、更に好ましくは10MPa以下であるのが、反応装置、操作性等の面で工業的に有利である。接触水素化により得られた1,2,3,4,4a,9a-ヘキサヒドロ-1,4-メタノアントラセン-9,10-ジオン化合物をエノール化する方法としては酸触媒又は無機塩基存在下の2種類の方法で行うことができる。まず、酸触媒を用いるエノール化の方法について述べる。1,2,3,4,4a,9a-ヘキサヒドロ-1,4-メタノアントラセン-9,10-ジオン化合物のエノール化は、1,2,3,4,4a,9a-ヘキサヒドロ-1,4-メタノアントラセン-9,10-ジオン化合物と酸触媒とを溶媒中で加熱することにより行う。用いることができる酸触媒としては、硫酸、塩化水素、硝酸、p-トルエンスルホン酸又はメタンスルホン酸、燐酸等が挙げられる。酸触媒を用いるエノール化において、用いることができる溶媒としては、特に種類を選ばないが、トルエン、キシレン等の芳香族系溶媒、テトラヒドロフラン、1,4-ジオキサン等のエーテル系溶媒、酢酸,プロピオン酸等の有機酸等が好適に用いられる。特に芳香族系溶媒を使用した場合は、反応終了後、反応液を冷却すると1,2,3,4-テトラヒドロ-1,4-メタノアントラセン-9,10-ジオール化合物が析出してくるので、特に望ましい。酸触媒を用いるエノール化の温度は、50°C以上、150°C以下が好ましく、より好ましくは80°C以上、120°C以下である。50°C以下では反応時間がかかりすぎ、150°C以上では生成物の純度が低下するので、共に望ましくない。エノール化の反応時間は反応温度によるが、通常、30分から3時間程度である。反応終了後、反応液を冷却するか又は、n-ヘキサン等の貧溶媒に投入することにより、1,2,3,4-テトラヒドロ-1,4-メタノアントラセン-9,10-ジオール化合物が析出する。次に無機塩基を用いたエノール化の方法について述べる。1,2,3,4,4a,9a-ヘキサヒドロ-1,4-メタノアントラセン-9,10-ジオン化合物を水若しくは水溶性溶媒又は水と水溶性溶媒の混合液中に分散させ、次いで1,2,3,4,4a,9a-ヘキサヒドロ-1,4-メタノアントラセン-9,10-ジオン化合物の2倍モル以上の無機塩基を添加し、加熱して、1,2,3,4-テトラヒドロ-1,4-メタノアントラセン-9,10-ジオール化合物の無機塩基塩溶液とする。次いで、該無機塩基塩溶液に酸を加えて中和することにより、1,2,3,4-テトラヒドロ-1,4-メタノアントラセン-9,10-ジオール化合物が得られる。無機塩基を用いたエノール化において、用いる無機塩基としては、水酸化ナトリウム、水酸化カリウム、水酸化リチウム、炭酸ナトリウム、炭酸カリウム等が挙げられる。水溶性溶媒としては、アセトン、メチルエチルケトン等のケトン系溶媒、メタノール、エタノール等のアルコール系溶媒、テトラヒドロフラン、1,4-ジオキサン等のエーテル系溶媒、ジメチルフォルムアミド、ジメチルアセトアミド,N-メチル-2-ピロリドン等のアミド系溶媒が使用される。中でも、反応収率の高さから、ジメチルアセトアミドが特に好ましい。反応温度としては、20°C以上、100°C以下が好ましい。より好ましくは50°C以上、80°C以下である。20°C以下では反応時間がかかりすぎ、100°C以上では、生成物の純度が低下し、共に好ましくない。反応時間としては、反応温度にもよるが、通常30分以上、2時間以下である。無機塩基を添加すると、水溶液の色が赤くなり、該水溶液を加熱するにつれて次第に1,2,3,4,4a,9a-ヘキサヒドロ-1,4-メタノアントラセン-9,10-ジオン化合物の結晶が溶けて、1,2,3,4,4a,9a-ヘキサヒドロ-1,4-メタノアントラセン-9,10-ジオール化合物の無機塩基塩が生成して赤い水溶液となる。該無機塩基塩水溶液に硫酸、塩化水素、硝酸、p-トルエンスルホン酸又はメタンスルホン酸、燐酸等の酸を加えて、水溶液のpHを弱酸性にすると、水溶液の赤色が消えて、灰白色の1,2,3,4-テトラヒドロ-1,4-メタノアントラセン-9,10-ジオール化合物のスラリーが大量に析出する。これを濾過等により、分離することにより、1,2,3,4-テトラヒドロ-1,4-メタノアントラセン-9,10-ジオール化合物を得ることができる。次に、第1反応について説明する。得られた1,2,3,4-テトラヒドロ-1,4-メタノアントラセン-9,10-ジオール化合物とメタアクリル化剤とを無機塩基の存在下で反応させることにより10-ヒドロキシ-1,2,3,4-テトラヒドロ-1,4-メタノアントラセン-9-イル-メタアクリレート化合物を得ることができる。用いる1,2,3,4-テトラヒドロ-1,4-メタノアントラセン-9,10-ジオール化合物としては、例えば、次のような化合物が挙げられる。すなわち、1,2,3,4-テトラヒドロ-1,4-メタノアントラセン-9,10-ジオール、6-メチル-1,2,3,4-テトラヒドロ-1,4-メタノアントラセン-9,10-ジオール、6-エチル-1,2,3,4-テトラヒドロ-1,4-メタノアントラセン-9,10-ジオール、5-メチル-1,2,3,4-テトラヒドロ-1,4-メタノアントラセン-9,10-ジオール、5-エチル-1,2,3,4-テトラヒドロ-1,4-メタノアントラセン-9,10-ジオール等が挙げられる。メタアクリル化剤としては、ハロゲン化メタアクリロイルを用いることができる。ハロゲン化メタアクリロイルとしては、塩化アクリロイル、塩化メタクリロイル、臭化アクリロイル、臭化メタクリロイル等が挙げられる。その中でも特に塩化アクリロイル又は塩化メタクリロイルが収率よく目的物が得られるため、好ましい。たとえば、1,2,3,4-テトラヒドロ-1,4-メタノアントラセン-9,10-ジオール化合物に塩化アクリロイルを反応させると、10-ヒドロキシ-1,2,3,4-テトラヒドロ-1,4-メタノアントラセン-9-イル-アクリレート化合物が得られる。一方、塩化メタクリロイルを反応させると、10-ヒドロキシ-1,2,3,4-テトラヒドロ-1,4-メタノアントラセン-9-イル-メタクリレート化合物が得られる。用いるハロゲン化メタアクリロイルの添加量は1,2,3,4-テトラヒドロ-1,4-メタノアントラセン-9,10-ジオール化合物1モルに対して、通常1.0モル倍以上3.0モル倍未満、好ましくは1.2モル倍以上2.0モル倍未満である。1.0モル倍より少なすぎる場合は、原料の1,2,3,4-テトラヒドロ-1,4-メタノアントラセン-9,10-ジオール化合物が未反応のまま残ってしまい、一方、2.0モル倍より多すぎる場合は、ハロゲン化メタアクリロイルが一部重合し、得られた10-アルコキシ-1,2,3,4-テトラヒドロ-1,4-メタノアントラセン-9-イル-メタアクリレート化合物の純度が低下してしまい、いずれも好ましくない。用いる無機塩基としては、水酸化ナトリウム、水酸化カリウム、炭酸ナトリウム、炭酸カリウム等の無機塩基が挙げられる。特に、水酸化ナトリウム、水酸化カリウムが好ましく、水酸化ナトリウムがより好ましい。用いる無機塩基の添加量は、ハロゲン化メタアクリロイル1モルに対して、通常1.0モル倍以上1.5モル倍未満である。塩基の使用量が少なすぎると、ハロゲン化メタアクリロイルの滴下中に水層のpHが酸性になり、選択率が低下する場合がある。一方、塩基の使用量が多すぎると、ハロゲン化メタアクリロイルが分解する場合などがあり好ましくない。1,2,3,4-テトラヒドロ-1,4-メタノアントラセン-9,10-ジオール化合物とハロゲン化メタアクリロイルとの反応は、通常は溶媒の存在下で行なう。溶媒の種類は特に制限されないが、水相及び有機相からなる二相系で反応を行なうことが好ましい。水相及び有機相からなる二相系でメタアクリル化する場合、通常は溶媒として、水と、有機相を形成する一又は二以上の有機溶媒とを併用することが好ましい。有機相を形成する有機溶媒の種類は特に制限されないが、比較的低い極性を示し、水に対して混和性を示さない有機溶媒を用いることが好ましい。このような有機溶媒の例としては、トルエン、キシレン等の芳香族炭化水素溶媒、ヘプタン、シクロヘキサン、デカリン等の脂肪族炭化水素溶媒等が挙げられる。これらの有機溶媒は、単独で用いてもよく、二種以上を任意の組み合わせ及び比率で併用してもよい。単独で用いる場合は、トルエンが好ましく、二種以上を組み合わせて用いる場合の有機溶媒の組み合わせとしては、トルエンとキシレン又はトルエンとヘプタンの組み合わせが好ましい。水相と有機相との混合比率は、特に制限されるものではないが、水相及び有機相の合計容積に対して、水相の容積比率が、通常50vol以上、95vol以下の範囲であることが好ましい。水相の容積比率が50volより少なすぎ、又は95volより多すぎると、得られる10-ヒドロキシ-1,2,3,4-テトラヒドロ-1,4-メタノアントラセン-9-イル-メタアクリレート化合物の選択率が低下するため、いずれも好ましくない。1,2,3,4-テトラヒドロ-1,4-メタノアントラセン-9,10-ジオール化合物とハロゲン化メタアクリロイルとの反応において、反応温度の制御及び選択率向上の観点から、原料であるハロゲン化メタアクリロイルを1,2,3,4-テトラヒドロ-1,4-メタノアントラセン-9,10-ジオール化合物と有機溶媒等との溶液中に攪拌しながら滴下する方法が好ましい。また、メタアクリル化反応は冷却しながら行なうことが好ましい。具体的には、反応温度を通常10°C以下、特に5°C以下で、水相が凝固しない温度以上とすることが好ましい。発熱により反応温度が上昇しすぎると、得られる10-ヒドロキシ-1,2,3,4-テトラヒドロ-1,4-メタノアントラセン-9-イル-メタアクリレート化合物の選択率が低下し、また、得られる10-ヒドロキシ-1,2,3,4-テトラヒドロ-1,4-メタノアントラセン-9-イル-メタアクリレート化合物が加水分解してしまう場合があり、いずれも好ましくない。メタアクリル化反応に要する時間は、特に限定されないが、通常0.1時間以上2時間未満、特に0.2時間以上0.5時間未満の範囲が好ましい。反応終了後は、できるだけ早く反応をクエンチ停止することが好ましい。反応のクエンチの方法は、例えば、反応系水相に希塩酸濃度が1~3モル/L、希硫酸濃度0.5~1.5モル/L等の酸を加えて酸性にすることにより行なう。反応終了後、必要に応じて、粗精製、再結晶精製等の後処理を行なってもよい。反応生成物の粗精製は、例えば、以下の手順により行なうことができる。例えば、反応系に酢酸エチル等の抽出溶媒を加えて混合し、二層分離を行なう。有機相を水で洗浄し、硫酸マグネシウムMgSO4等の乾燥剤を加えて乾燥した上で、溶媒を留去することにより、粗精製物を得ることができる。粗精製物の再結晶精製は、例えば、粗精製物を再結晶用の溶媒に加えて加熱溶解させた後、放冷して再結晶させることにより行なう。再結晶用の溶媒としては、例えば、トルエン、トルエンと酢酸エチルとの混合溶媒、トルエンとエタノールとの混合溶媒等を使用することが出来る。次に、第2反応について説明する。上記第1反応によって得られた10-ヒドロキシ-1,2,3,4-テトラヒドロ-1,4-メタノアントラセン-9-イル-メタアクリレート化合物をアシル化剤によって10位のヒドロキシ基をアシル化する。第2反応においては、塩基存在下、または塩基非存在下、10-ヒドロキシ-1,2,3,4-テトラヒドロ-1,4-メタノアントラセン-9-イル-メタアクリレート化合物がアシル化され、対応する10-アシルオキシ-1,2,3,4-テトラヒドロ-1,4-メタノアントラセン-9-イル-メタアクリレートが得られる。原料として用いられる10-ヒドロキシ-1,2,3,4-テトラヒドロ-1,4-メタノアントラセン-9-イル-メタアクリレート化合物としては、例えば次の化合物が挙げられる。すなわち、Xが水素原子の場合は、Xが水素原子の場合は、10-ヒドロキシ-1,2,3,4-テトラヒドロ-1,4-メタノアントラセン-9-イル-アクリレート、10-ヒドロキシ-1,2,3,4-テトラヒドロ-1,4-メタノアントラセン-9-イル-メタクリレート、10-ヒドロキシ-11-メチル-1,2,3,4-テトラヒドロ-1,4-メタノアントラセン-9-イル-アクリレート、10-ヒドロキシ-11-メチル-1,2,3,4-テトラヒドロ-1,4-メタノアントラセン-9-イル-メタクリレート、10-ヒドロキシ-1-メチル-1,2,3,4-テトラヒドロ-1,4-メタノアントラセン-9-イル-アクリレート、10-ヒドロキシ-1-メチル-1,2,3,4-テトラヒドロ-1,4-メタノアントラセン-9-イル-メタクリレート、10-ヒドロキシ-2-メチル-1,2,3,4-テトラヒドロ-1,4-メタノアントラセン-9-イル-アクリレート、10-ヒドロキシ-2-メチル-1,2,3,4-テトラヒドロ-1,4-メタノアントラセン-9-イル-メタクリレート等が挙げられる。Xがアルキル基の場合は、6-メチル-10-ヒドロキシ-1,2,3,4-テトラヒドロ-1,4-メタノアントラセン-9-イル-アクリレート、6-メチル-10-ヒドロキシ-1,2,3,4-テトラヒドロ-1,4-メタノアントラセン-9-イル-メタクリレート、6-メチル-10-ヒドロキシ-11-メチル-1,2,3,4-テトラヒドロ-1,4-メタノアントラセン-9-イル-アクリレート、6-メチル-10-ヒドロキシ-11-メチル-1,2,3,4-テトラヒドロ-1,4-メタノアントラセン-9-イル-メタクリレート、6-メチル-10-ヒドロキシ-1-メチル-1,2,3,4-テトラヒドロ-1,4-メタノアントラセン-9-イル-アクリレート、6-メチル-10-ヒドロキシ-1-メチル-1,2,3,4-テトラヒドロ-1,4-メタノアントラセン-9-イル-メタクリレート、6-メチル-10-ヒドロキシ-2-メチル-1,2,3,4-テトラヒドロ-1,4-メタノアントラセン-9-イル-アクリレート、6-メチル-10-ヒドロキシ-2-メチル-1,2,3,4-テトラヒドロ-1,4-メタノアントラセン-9-イル-メタクリレート、5-メチル-10-ヒドロキシ-1,2,3,4-テトラヒドロ-1,4-メタノアントラセン-9-イル-アクリレート、5-メチル-10-ヒドロキシ-1,2,3,4-テトラヒドロ-1,4-メタノアントラセン-9-イル-メタクリレート、5-メチル-10-ヒドロキシ-11-メチル-1,2,3,4-テトラヒドロ-1,4-メタノアントラセン-9-イル-アクリレート、5-メチル-10-ヒドロキシ-11-メチル-1,2,3,4-テトラヒドロ-1,4-メタノアントラセン-9-イル-メタクリレート、5-メチル-10-ヒドロキシ-1-メチル-1,2,3,4-テトラヒドロ-1,4-メタノアントラセン-9-イル-アクリレート、5-メチル-10-ヒドロキシ-1-メチル-1,2,3,4-テトラヒドロ-1,4-メタノアントラセン-9-イル-メタクリレート、5-メチル-10-ヒドロキシ-2-メチル-1,2,3,4-テトラヒドロ-1,4-メタノアントラセン-9-イル-アクリレート、5-メチル-10-ヒドロキシ-2-メチル-1,2,3,4-テトラヒドロ-1,4-メタノアントラセン-9-イル-メタクリレート、6-エチル-10-ヒドロキシ-1,2,3,4-テトラヒドロ-1,4-メタノアントラセン-9-イル-アクリレート、6-エチル-10-ヒドロキシ-1,2,3,4-テトラヒドロ-1,4-メタノアントラセン-9-イル-メタクリレート、6-エチル-10-ヒドロキシ-11-メチル-1,2,3,4-テトラヒドロ-1,4-メタノアントラセン-9-イル-アクリレート、6-エチル-10-ヒドロキシ-11-メチル-1,2,3,4-テトラヒドロ-1,4-メタノアントラセン-9-イル-メタクリレート、6-エチル-10-ヒドロキシ-1-メチル-1,2,3,4-テトラヒドロ-1,4-メタノアントラセン-9-イル-アクリレート、6-エチル-10-ヒドロキシ-1-メチル-1,2,3,4-テトラヒドロ-1,4-メタノアントラセン-9-イル-メタクリレート、6-エチル-10-ヒドロキシ-2-メチル-1,2,3,4-テトラヒドロ-1,4-メタノアントラセン-9-イル-アクリレート、6-エチル-10-ヒドロキシ-2-メチル-1,2,3,4-テトラヒドロ-1,4-メタノアントラセン-9-イル-メタクリレート、5-エチル-10-ヒドロキシ-1,2,3,4-テトラヒドロ-1,4-メタノアントラセン-9-イル-アクリレート、5-エチル-10-ヒドロキシ-1,2,3,4-テトラヒドロ-1,4-メタノアントラセン-9-イル-メタクリレート、5-エチル-10-ヒドロキシ-11-メチル-1,2,3,4-テトラヒドロ-1,4-メタノアントラセン-9-イル-アクリレート、5-エチル-10-ヒドロキシ-11-メチル-1,2,3,4-テトラヒドロ-1,4-メタノアントラセン-9-イル-メタクリレート、5-エチル-10-ヒドロキシ-1-メチル-1,2,3,4-テトラヒドロ-1,4-メタノアントラセン-9-イル-アクリレート、5-エチル-10-ヒドロキシ-1-メチル-1,2,3,4-テトラヒドロ-1,4-メタノアントラセン-9-イル-メタクリレート、5-エチル-10-ヒドロキシ-2-メチル-1,2,3,4-テトラヒドロ-1,4-メタノアントラセン-9-イル-アクリレート、5-エチル-10-ヒドロキシ-2-メチル-1,2,3,4-テトラヒドロ-1,4-メタノアントラセン-9-イル-メタクリレート等が挙げられる。使用されるアシル化剤としては、塩化アセチル、塩化プロピオニル、塩化-n-ブチリル、塩化-i-ブチリル、塩化-n-バレリル、塩化-i-バレリル、臭化アセチル、臭化プロピオニル、臭化-n-ブチリル、臭化-i-ブチリル、臭化-n-バレリル、臭化-i-バレリル等のカルボン酸ハライド類、無水酢酸、無水プロピオン酸、無水酪酸等のカルボン酸無水物類、さらには塩化ベンゾイル、臭化ベンゾイル、塩化-1-ナフトイル、塩化-2-ナフトイル等の芳香族カルボン酸ハライド類、安息香酸無水物等の芳香族カルボン酸無水物等が挙げられる。アシル化剤として、シュウ酸ジクロリド、マロン酸ジクロリド、コハク酸ジクロリド、ペンタンジオイルジクロリド、ヘキサンジオイルジクロリド、オクタンジオイルジクロイド、デカンジオイルジクロイド、テレフタル酸ジクロリド、イソフタル酸ジクロリド、フタル酸ジクロリド等のジカルボン酸のジクロライド化合物を用いると、アシル基に2分子の10-ヒドロキシ-1,2,3,4-テトラヒドロ-1,4-メタノアントラセン-9-イル-メタアクリレート化合物が反応した下記一般式4の化合物となる。一般式1中、R1、R2、R3、R4、R5及びR6は互いに同一であっても異なっていてもよく、水素原子又はメチル基を示し、R7はアルキレン基又はアリーレン基のいずれかを示し、Xは水素原子又はアルキル基のいずれかを示す。アルキレン基としては、エチレン基、トリメチレン基、テトラメチレン基、ペンタメチレン基、ヘキサメチレン基、オクタメチレン基、デカメチレン基又はドデカメチレン基等が挙げられ、アリーレン基としてはo-フェニレン、m-フェニレン又はp-フェニレン基等が挙げられる。代表的化合物としては、例えば次のものが挙げられる。すなわち、ビス{10-メタクリロイルオキシ-[9-1,2,3,4-テトラヒドロ-1,4-メタノアントリル]}オキサレート、ビス{10-メタクリロイルオキシ-[9-1,2,3,4-テトラヒドロ-1,4-メタノアントリル]}マロネート、ビス{10-メタクリロイルオキシ-[9-1,2,3,4-テトラヒドロ-1,4-メタノアントリル]}サクシネート、ビス{10-メタクリロイルオキシ-[9-1,2,3,4-テトラヒドロ-1,4-メタノアントリル]}ペンタンジオエート、ビス{10-メタクリロイルオキシ-[9-1,2,3,4-テトラヒドロ-1,4-メタノアントリル]}ヘキサンジオエート、ビス{10-メタクリロイルオキシ-[9-1,2,3,4-テトラヒドロ-1,4-メタノアントリル]}オクタンジオエート、ビス{10-メタクリロイルオキシ-[9-1,2,3,4-テトラヒドロ-1,4-メタノアントリル]}デカンジオエート、ビス{10-メタクリロイルオキシ-[9-1,2,3,4-テトラヒドロ-1,4-メタノアントリル]}テレフタレート、ビス{10-メタクリロイルオキシ-[9-1,2,3,4-テトラヒドロ-1,4-メタノアントリル]}イソフタレート、ビス{10-メタクリロイルオキシ-[9-1,2,3,4-テトラヒドロ-1,4-メタノアントリル]}フタレート等である。10-ヒドロキシ-1,2,3,4-テトラヒドロ-1,4-メタノアントラセン-9-イル-メタアクリレート化合物に対するアシル化剤の添加量は、アシル化剤がカルボン酸ハライドの場合は、1モル倍から2モル倍が好ましく、より好ましくは1.1モル倍から1.5モル倍である。1モル倍未満の場合は未反応の10-ヒドロキシ-1,2,3,4-テトラヒドロ-1,4-メタノアントラセン-9-イル-メタアクリレート化合物が残留し、また、2モル倍を超える場合は、アシル化剤が多量に反応物に残るため、生成物が結晶化し難くなり、いずれも好ましくない。一方、アシル化剤がカルボン酸無水物の場合は、やはり1モル倍以上添加することが好ましいが、2モル倍を超えて添加しても反応に悪影響はなく、液状の場合は、反応溶媒を兼ねて大過剰添加してもよい。第2反応で使用される塩基としては、例えばトリメチルアミン、トリエチルアミン、トリブチルアミン、ピリジン、α-ピコリン、β-ピコリン、γ-ピコリン、ピペリジン等が挙げられる。塩基の使用量は通常、原料の10-ヒドロキシ-1,2,3,4-テトラヒドロ-1,4-メタノアントラセン-9-イル-メタアクリレート化合物に対して、等モルから2モル倍量より好ましくは0.8モル倍から1.5モル倍量添加する。第2反応は、一般的に溶媒中で行われる。溶媒としては、ベンゼン、トルエン、キシレン、クロロベンゼンのような芳香族系溶媒、塩化メチレン、ジクロロエタン、ジクロロエチレンのようなハロゲン化炭素系溶媒、アセトン、メチルエチルケトン、メチルイソブチルケトンのようなケトン系溶媒、N-メチルピロリドン、ジメチルホルムアミドのようなアミド系溶媒、テトラヒドロフラン、1,4-ジオキサンのようなエーテル系溶媒が好適に用いられる。アシル化剤を溶媒として用いることができる場合もある。溶媒中の10-ヒドロキシ-1,2,3,4-テトラヒドロ-1,4-メタノアントラセン-9-イル-メタアクリレート化合物の濃度としては、通常0.2モル濃度以上が好ましい。溶媒が芳香族系溶媒の場合は、第2反応の原料である10-ヒドロキシ-1,2,3,4-テトラヒドロ-1,4-メタノアントラセン-9-イル-メタアクリレート化合物の溶媒に対する溶解度が低くスラリー状態となる場合があるが、反応が進行するにともない、可溶化してくるのが一般である。第2反応において、反応温度は0°Cから80°C、好ましくは0°Cから20°Cである。反応温度が低すぎると反応に時間がかかり、また80°Cを超えると不純物濃度が増え、いずれの場合も好ましくない。第2反応において、反応時間は15分から3時間程度である。反応終了後、アシル化剤がカルボン酸ハライドの場合は、水またはメタノールを加えて未反応のアシル化剤を加水分解した後、濾液に水を添加して、析出した塩酸塩を濾過して除去するとともに生成物を晶析させ、析出した結晶を濾過して白色あるいは黄白色粉末を得る。また、溶媒にアセトンなどの水溶性ケトンを用いた場合は、反応終了後水を加えて未反応のアシル化剤を加水分解した後、さらに水を添加して析出した塩酸塩を溶かし均一溶液とする。その後当該均一溶液から、徐々に生成物が析出してくるので析出した結晶を濾別することにより白色あるいは黄白色粉末を得ることができる。そして得られた結晶をさらに、例えば、塩化メチレン/メタノールから再結晶し、白色あるいは白黄色の結晶を得ることが出来る。<ルートB>上記では10-アシルオキシ-1,2,3,4-テトラヒドロ-1,4-メタノアントラセン-9-イル-メタアクリレート化合物を得るためのルートAについて述べてきたが、次に、ルートBについて述べる。ルートBにおいて、本発明の10-アシルオキシ-1,2,3,4-テトラヒドロ-1,4-メタノアントラセン-9-イル-メタアクリレートは、下記一般式3に示された10-アシルオキシ-1,2,3,4-テトラヒドロ-1,4-メタノアントラセン-9-オール化合物をメタアクリル化することより得ることができる。また、当該10-アシルオキシ-1,2,3,4-テトラヒドロ-1,4-メタノアントラセン-9-オール化合物は、1,2,3,4-テトラヒドロ-1,4-メタノアントラセン-9,10-ジオール化合物をモノアシル化することにより得ることができる。一般式3に於いて、R1、R2、R3、R4及びR5は互いに同一であっても異なっていてもよく、水素原子又はメチル基を示し、R7はアルキル基、アリール基を示し、Xは、水素原子、アルキル基、ハロゲン原子のいずれかを示す。一般式3中、R7で表されるアルキル基としてはメチル基、エチル基、n-プロピル基、i-プロピル基、n-ブチル基、i-ブチル基、sec-ブチル基、シクロヘキシル基、ベンジル基等が挙げられ、アリール基としては、フェニル基、2-トリル基、1-ナフチル基、2-ナフチル基等が挙げられる。また、これらの基は置換基を有していてもよい。一般式3中、Xで表されるアルキル基としては、メチル基、エチル基、n-プロピル基、n-ブチル基等が挙げられる。一般式3に示す10-アシルオキシ-1,2,3,4-テトラヒドロ-1,4-メタノアントラセン-9-オール化合物としては、例えば次のものが挙げられる。すなわち、10-アセチルオキシ-1,2,3,4-テトラヒドロ-1,4-メタノアントラセン-9-オール、10-プロピオニルルオキシ-1,2,3,4-テトラヒドロ-1,4-メタノアントラセン-9-オール、10-n-ブチリルオキシ-1,2,3,4-テトラヒドロ-1,4-メタノアントラセン-9-オール、10-i-ブチリルオキシ-1,2,3,4-テトラヒドロ-1,4-メタノアントラセン-9-オール、10-n-バレリルオキシ-1,2,3,4-テトラヒドロ-1,4-メタノアントラセン-9-オール、10-i-バレリルオキシ-1,2,3,4-テトラヒドロ-1,4-メタノアントラセン-9-オール、10-ベンゾイルオキシ-1,2,3,4-テトラヒドロ-1,4-メタノアントラセン-9-オール、4-1-ナフチルカルボニルオキシ-1,2,3,4-テトラヒドロ-1,4-メタノアントラセン-9-オール、4-2-ナフチルカルボニルオキシ-1,2,3,4-テトラヒドロ-1,4-メタノアントラセン-9-オール、10-アセチルオキシ-11-メチル-1,2,3,4-テトラヒドロ-1,4-メタノアントラセン-9-オール、10-プロピオニルルオキシ-11-メチル-1,2,3,4-テトラヒドロ-1,4-メタノアントラセン-9-オール、10-n-ブチリルオキシ-11-メチル-1,2,3,4-テトラヒドロ-1,4-メタノアントラセン-9-オール、10-i-ブチリルオキシ-11-メチル-1,2,3,4-テトラヒドロ-1,4-メタノアントラセン-9-オール、10-n-バレリルオキシ-11-メチル-1,2,3,4-テトラヒドロ-1,4-メタノアントラセン-9-オール、10-i-バレリルオキシ-11-メチル-1,2,3,4-テトラヒドロ-1,4-メタノアントラセン-9-オール、10-ベンゾイルオキシ-11-メチル-1,2,3,4-テトラヒドロ-1,4-メタノアントラセン-9-オール、4-1-ナフチルカルボニルオキシ-11-メチル-1,2,3,4-テトラヒドロ-1,4-メタノアントラセン-9-オール、4-2-ナフチルカルボニルオキシ-11-メチル-1,2,3,4-テトラヒドロ-1,4-メタノアントラセン-9-オール、10-アセチルオキシ-1-メチル-1,2,3,4-テトラヒドロ-1,4-メタノアントラセン-9-オール、10-プロピオニルルオキシ-1-メチル-1,2,3,4-テトラヒドロ-1,4-メタノアントラセン-9-オール、10-n-ブチリルオキシ-1-メチル-1,2,3,4-テトラヒドロ-1,4-メタノアントラセン-9-オール、10-i-ブチリルオキシ-1-メチル-1,2,3,4-テトラヒドロ-1,4-メタノアントラセン-9-オール、10-n-バレリルオキシ-1-メチル-1,2,3,4-テトラヒドロ-1,4-メタノアントラセン-9-オール、10-i-バレリルオキシ-1-メチル-1,2,3,4-テトラヒドロ-1,4-メタノアントラセン-9-オール、10-ベンゾイルオキシ-1-メチル-1,2,3,4-テトラヒドロ-1,4-メタノアントラセン-9-オール、4-1-ナフチルカルボニルオキシ-1-メチル-1,2,3,4-テトラヒドロ-1,4-メタノアントラセン-9-オール、4-2-ナフチルカルボニルオキシ-1-メチル-1,2,3,4-テトラヒドロ-1,4-メタノアントラセン-9-オール、10-アセチルオキシ-2-メチル-1,2,3,4-テトラヒドロ-1,4-メタノアントラセン-9-オール、10-プロピオニルルオキシ-2-メチル-1,2,3,4-テトラヒドロ-1,4-メタノアントラセン-9-オール、10-n-ブチリルオキシ-2-メチル-1,2,3,4-テトラヒドロ-1,4-メタノアントラセン-9-オール、10-i-ブチリルオキシ-2-メチル-1,2,3,4-テトラヒドロ-1,4-メタノアントラセン-9-オール、10-n-バレリルオキシ-2-メチル-1,2,3,4-テトラヒドロ-1,4-メタノアントラセン-9-オール、10-i-バレリルオキシ-2-メチル-1,2,3,4-テトラヒドロ-1,4-メタノアントラセン-9-オール、10-ベンゾイルオキシ-2-メチル-1,2,3,4-テトラヒドロ-1,4-メタノアントラセン-9-オール、4-1-ナフチルカルボニルオキシ-2-メチル-1,2,3,4-テトラヒドロ-1,4-メタノアントラセン-9-オール、4-2-ナフチルカルボニルオキシ-2-メチル-1,2,3,4-テトラヒドロ-1,4-メタノアントラセン-9-オール等が挙げられる。Xがアルキル基の場合で、まず6位がアルキル基で置換されている例として、6-メチル-10-アセチルオキシ-1,2,3,4-テトラヒドロ-1,4-メタノアントラセン-9-オール、6-メチル-10-プロピオニルオキシ-1,2,3,4-テトラヒドロ-1,4-メタノアントラセン-9-オール、6-メチル-10-n-ブチリルオキシ-1,2,3,4-テトラヒドロ-1,4-メタノアントラセン-9-オール、6-メチル-10-i-ブチリルオキシ-1,2,3,4-テトラヒドロ-1,4-メタノアントラセン-9-オール、6-メチル-10-ベンゾイルオキシ-1,2,3,4-テトラヒドロ-1,4-メタノアントラセン-9-オール、6-メチル-10-1-ナフチルカルボニルオキシ-1,2,3,4-テトラヒドロ-1,4-メタノアントラセン-9-オール、6-メチル-10-2-ナフチルカルボニルオキシ-1,2,3,4-テトラヒドロ-1,4-メタノアントラセン-9-オール、10-アセチルオキシ-6,11-ジメチル-1,2,3,4-テトラヒドロ-1,4-メタノアントラセン-9-オール、10-プロピオニルルオキシ-6,11-ジメチル-1,2,3,4-テトラヒドロ-1,4-メタノアントラセン-9-オール、10-n-ブチリルオキシ-6,11-ジメチル-1,2,3,4-テトラヒドロ-1,4-メタノアントラセン-9-オール、10-i-ブチリルオキシ-6,11-ジメチル-1,2,3,4-テトラヒドロ-1,4-メタノアントラセン-9-オール、10-n-バレリルオキシ-6,11-ジメチル-1,2,3,4-テトラヒドロ-1,4-メタノアントラセン-9-オール、10-i-バレリルオキシ-6,11-ジメチル-1,2,3,4-テトラヒドロ-1,4-メタノアントラセン-9-オール、10-ベンゾイルオキシ-6,11-ジメチル-1,2,3,4-テトラヒドロ-1,4-メタノアントラセン-9-オール、4-1-ナフチルカルボニルオキシ-6,11-ジメチル-1,2,3,4-テトラヒドロ-1,4-メタノアントラセン-9-オール、4-2-ナフチルカルボニルオキシ-6,11-ジメチル-1,2,3,4-テトラヒドロ-1,4-メタノアントラセン-9-オール、10-アセチルオキシ-1,6-ジメチル-1,2,3,4-テトラヒドロ-1,4-メタノアントラセン-9-オール、10-プロピオニルルオキシ-1,6-ジメチル-1,2,3,4-テトラヒドロ-1,4-メタノアントラセン-9-オール、10-n-ブチリルオキシ-1,6-ジメチル-1,2,3,4-テトラヒドロ-1,4-メタノアントラセン-9-オール、10-i-ブチリルオキシ-1,6-ジメチル-1,2,3,4-テトラヒドロ-1,4-メタノアントラセン-9-オール、10-n-バレリルオキシ-1,6-ジメチル-1,2,3,4-テトラヒドロ-1,4-メタノアントラセン-9-オール、10-i-バレリルオキシ-1,6-ジメチル-1,2,3,4-テトラヒドロ-1,4-メタノアントラセン-9-オール、10-ベンゾイルオキシ-1,6-ジメチル-1,2,3,4-テトラヒドロ-1,4-メタノアントラセン-9-オール、4-1-ナフチルカルボニルオキシ-1,6-ジメチル-1,2,3,4-テトラヒドロ-1,4-メタノアントラセン-9-オール、4-2-ナフチルカルボニルオキシ-1,6-ジメチル-1,2,3,4-テトラヒドロ-1,4-メタノアントラセン-9-オール、10-アセチルオキシ-2,6-ジメチル-1,2,3,4-テトラヒドロ-1,4-メタノアントラセン-9-オール、10-プロピオニルルオキシ-2,6-ジメチル-1,2,3,4-テトラヒドロ-1,4-メタノアントラセン-9-オール、10-n-ブチリルオキシ-2,6-ジメチル-1,2,3,4-テトラヒドロ-1,4-メタノアントラセン-9-オール、10-i-ブチリルオキシ-2,6-ジメチル-1,2,3,4-テトラヒドロ-1,4-メタノアントラセン-9-オール、10-n-バレリルオキシ-2,6-ジメチル-1,2,3,4-テトラヒドロ-1,4-メタノアントラセン-9-オール、10-i-バレリルオキシ-2,6-ジメチル-1,2,3,4-テトラヒドロ-1,4-メタノアントラセン-9-オール、10-ベンゾイルオキシ-2,6-ジメチル-1,2,3,4-テトラヒドロ-1,4-メタノアントラセン-9-オール、4-1-ナフチルカルボニルオキシ-2,6-ジメチル-1,2,3,4-テトラヒドロ-1,4-メタノアントラセン-9-オール、4-2-ナフチルカルボニルオキシ-2,6-ジメチル-1,2,3,4-テトラヒドロ-1,4-メタノアントラセン-9-オール等が挙げられる。また、10-アセチルオキシ-6-エチル-1,2,3,4-テトラヒドロ-1,4-メタノアントラセン-9-オール、10-プロピオニルルオキシ-6-エチル-1,2,3,4-テトラヒドロ-1,4-メタノアントラセン-9-オール、10-n-ブチリルオキシ-6-エチル-1,2,3,4-テトラヒドロ-1,4-メタノアントラセン-9-オール、10-i-ブチリルオキシ-6-エチル-1,2,3,4-テトラヒドロ-1,4-メタノアントラセン-9-オール、10-n-バレリルオキシ-6-エチル-1,2,3,4-テトラヒドロ-1,4-メタノアントラセン-9-オール、10-i-バレリルオキシ-6-エチル-1,2,3,4-テトラヒドロ-1,4-メタノアントラセン-9-オール、10-ベンゾイルオキシ-6-エチル-1,2,3,4-テトラヒドロ-1,4-メタノアントラセン-9-オール、4-1-ナフチルカルボニルオキシ-6-エチル-1,2,3,4-テトラヒドロ-1,4-メタノアントラセン-9-オール、4-2-ナフチルカルボニルオキシ-6-エチル-1,2,3,4-テトラヒドロ-1,4-メタノアントラセン-9-オール、10-アセチルオキシ-6-エチル-11-メチル-1,2,3,4-テトラヒドロ-1,4-メタノアントラセン-9-オール、10-プロピオニルルオキシ-11-メチル-6-エチル-1,2,3,4-テトラヒドロ-1,4-メタノアントラセン-9-オール、10-n-ブチリルオキシ-6-エチル-11-メチル-1,2,3,4-テトラヒドロ-1,4-メタノアントラセン-9-オール、10-i-ブチリルオキシ-6-エチル-11-メチル-1,2,3,4-テトラヒドロ-1,4-メタノアントラセン-9-オール、10-n-バレリルオキシ-6-エチル-11-メチル-1,2,3,4-テトラヒドロ-1,4-メタノアントラセン-9-オール、10-i-バレリルオキシ-6-エチル-11-メチル-1,2,3,4-テトラヒドロ-1,4-メタノアントラセン-9-オール、10-ベンゾイルオキシ-6-エチル-11-メチル-1,2,3,4-テトラヒドロ-1,4-メタノアントラセン-9-オール、4-1-ナフチルカルボニルオキシ-6-エチル-11-メチル-1,2,3,4-テトラヒドロ-1,4-メタノアントラセン-9-オール、4-2-ナフチルカルボニルオキシ-6-エチル-11-メチル-1,2,3,4-テトラヒドロ-1,4-メタノアントラセン-9-オール、10-アセチルオキシ-1-メチル-6-エチル-1,2,3,4-テトラヒドロ-1,4-メタノアントラセン-9-オール、10-プロピオニルルオキシ-1-メチル-6-エチル-1,2,3,4-テトラヒドロ-1,4-メタノアントラセン-9-オール、10-n-ブチリルオキシ-1-メチル-6-エチル-1,2,3,4-テトラヒドロ-1,4-メタノアントラセン-9-オール、10-i-ブチリルオキシ-1-メチル-6-エチル-1,2,3,4-テトラヒドロ-1,4-メタノアントラセン-9-オール、10-n-バレリルオキシ-1-メチル-6-エチル-1,2,3,4-テトラヒドロ-1,4-メタノアントラセン-9-オール、10-i-バレリルオキシ-1-メチル-6-エチル-1,2,3,4-テトラヒドロ-1,4-メタノアントラセン-9-オール、10-ベンゾイルオキシ-1-メチル-6-エチル-1,2,3,4-テトラヒドロ-1,4-メタノアントラセン-9-オール、4-1-ナフチルカルボニルオキシ-1-メチル-6-エチル-1,2,3,4-テトラヒドロ-1,4-メタノアントラセン-9-オール、4-2-ナフチルカルボニルオキシ-1-メチル-6-エチル-1,2,3,4-テトラヒドロ-1,4-メタノアントラセン-9-オール、10-アセチルオキシ-2-メチル-6-エチル-1,2,3,4-テトラヒドロ-1,4-メタノアントラセン-9-オール、10-プロピオニルルオキシ-2-メチル-6-エチル-1,2,3,4-テトラヒドロ-1,4-メタノアントラセン-9-オール、10-n-ブチリルオキシ-2-メチル-6-エチル-1,2,3,4-テトラヒドロ-1,4-メタノアントラセン-9-オール、10-i-ブチリルオキシ-2-メチル-6-エチル-1,2,3,4-テトラヒドロ-1,4-メタノアントラセン-9-オール、10-n-バレリルオキシ-2-メチル-6-エチル-1,2,3,4-テトラヒドロ-1,4-メタノアントラセン-9-オール、10-i-バレリルオキシ-2-メチル-6-エチル-1,2,3,4-テトラヒドロ-1,4-メタノアントラセン-9-オール、10-ベンゾイルオキシ-2-メチル-6-エチル-1,2,3,4-テトラヒドロ-1,4-メタノアントラセン-9-オール、4-1-ナフチルカルボニルオキシ-2-メチル-6-エチル-1,2,3,4-テトラヒドロ-1,4-メタノアントラセン-9-オール、4-2-ナフチルカルボニルオキシ-2-メチル-6-エチル-1,2,3,4-テトラヒドロ-1,4-メタノアントラセン-9-オール等が挙げられる。また、5位がアルキル基で置換されている例として、5-メチル-10-アセチルオキシ-1,2,3,4-テトラヒドロ-1,4-メタノアントラセン-9-オール、5-メチル-10-プロピオニルオキシ-1,2,3,4-テトラヒドロ-1,4-メタノアントラセン-9-オール、5-メチル-10-n-ブチリルオキシ-1,2,3,4-テトラヒドロ-1,4-メタノアントラセン-9-オール、5-メチル-10-i-ブチリルオキシ-1,2,3,4-テトラヒドロ-1,4-メタノアントラセン-9-オール、5-メチル-10-ベンゾイルオキシ-1,2,3,4-テトラヒドロ-1,4-メタノアントラセン-9-オール、5-メチル-10-1-ナフチルカルボニルオキシ-1,2,3,4-テトラヒドロ-1,4-メタノアントラセン-9-オール、5-メチル-10-2-ナフチルカルボニルオキシ-1,2,3,4-テトラヒドロ-1,4-メタノアントラセン-9-オール、10-アセチルオキシ-5,11-ジメチル-1,2,3,4-テトラヒドロ-1,4-メタノアントラセン-9-オール、10-プロピオニルルオキシ-5,11-ジメチル-1,2,3,4-テトラヒドロ-1,4-メタノアントラセン-9-オール、10-n-ブチリルオキシ-5,11-ジメチル-1,2,3,4-テトラヒドロ-1,4-メタノアントラセン-9-オール、10-i-ブチリルオキシ-5,11-ジメチル-1,2,3,4-テトラヒドロ-1,4-メタノアントラセン-9-オール、10-n-バレリルオキシ-5,11-ジメチル-1,2,3,4-テトラヒドロ-1,4-メタノアントラセン-9-オール、10-i-バレリルオキシ-5,11-ジメチル-1,2,3,4-テトラヒドロ-1,4-メタノアントラセン-9-オール、10-ベンゾイルオキシ-5,11-ジメチル-1,2,3,4-テトラヒドロ-1,4-メタノアントラセン-9-オール、4-1-ナフチルカルボニルオキシ-5,11-ジメチル-1,2,3,4-テトラヒドロ-1,4-メタノアントラセン-9-オール、4-2-ナフチルカルボニルオキシ-5,11-ジメチル-1,2,3,4-テトラヒドロ-1,4-メタノアントラセン-9-オール、10-アセチルオキシ-1,5-ジメチル-1,2,3,4-テトラヒドロ-1,4-メタノアントラセン-9-オール、10-プロピオニルルオキシ-1,5-ジメチル-1,2,3,4-テトラヒドロ-1,4-メタノアントラセン-9-オール、10-n-ブチリルオキシ-1,5-ジメチル-1,2,3,4-テトラヒドロ-1,4-メタノアントラセン-9-オール、10-i-ブチリルオキシ-1,5-ジメチル-1,2,3,4-テトラヒドロ-1,4-メタノアントラセン-9-オール、10-n-バレリルオキシ-1,5-ジメチル-1,2,3,4-テトラヒドロ-1,4-メタノアントラセン-9-オール、10-i-バレリルオキシ-1,5-ジメチル-1,2,3,4-テトラヒドロ-1,4-メタノアントラセン-9-オール、10-ベンゾイルオキシ-1,5-ジメチル-1,2,3,4-テトラヒドロ-1,4-メタノアントラセン-9-オール、4-1-ナフチルカルボニルオキシ-1,5-ジメチル-1,2,3,4-テトラヒドロ-1,4-メタノアントラセン-9-オール、4-2-ナフチルカルボニルオキシ-1,5-ジメチル-1,2,3,4-テトラヒドロ-1,4-メタノアントラセン-9-オール、10-アセチルオキシ-2,5-ジメチル-1,2,3,4-テトラヒドロ-1,4-メタノアントラセン-9-オール、10-プロピオニルルオキシ-2,5-ジメチル-1,2,3,4-テトラヒドロ-1,4-メタノアントラセン-9-オール、10-n-ブチリルオキシ-2,5-ジメチル-1,2,3,4-テトラヒドロ-1,4-メタノアントラセン-9-オール、10-i-ブチリルオキシ-2,5-ジメチル-1,2,3,4-テトラヒドロ-1,4-メタノアントラセン-9-オール、10-n-バレリルオキシ-2,5-ジメチル-1,2,3,4-テトラヒドロ-1,4-メタノアントラセン-9-オール、10-i-バレリルオキシ-2,5-ジメチル-1,2,3,4-テトラヒドロ-1,4-メタノアントラセン-9-オール、10-ベンゾイルオキシ-2,5-ジメチル-1,2,3,4-テトラヒドロ-1,4-メタノアントラセン-9-オール、4-1-ナフチルカルボニルオキシ-2,5-ジメチル-1,2,3,4-テトラヒドロ-1,4-メタノアントラセン-9-オール、4-2-ナフチルカルボニルオキシ-2,5-ジメチル-1,2,3,4-テトラヒドロ-1,4-メタノアントラセン-9-オール等が挙げられる。また、10-アセチルオキシ-5-エチル-1,2,3,4-テトラヒドロ-1,4-メタノアントラセン-9-オール、10-プロピオニルルオキシ-5-エチル-1,2,3,4-テトラヒドロ-1,4-メタノアントラセン-9-オール、10-n-ブチリルオキシ-5-エチル-1,2,3,4-テトラヒドロ-1,4-メタノアントラセン-9-オール、10-i-ブチリルオキシ-5-エチル-1,2,3,4-テトラヒドロ-1,4-メタノアントラセン-9-オール、10-n-バレリルオキシ-5-エチル-1,2,3,4-テトラヒドロ-1,4-メタノアントラセン-9-オール、10-i-バレリルオキシ-5-エチル-1,2,3,4-テトラヒドロ-1,4-メタノアントラセン-9-オール、10-ベンゾイルオキシ-5-エチル-1,2,3,4-テトラヒドロ-1,4-メタノアントラセン-9-オール、4-1-ナフチルカルボニルオキシ-5-エチル-1,2,3,4-テトラヒドロ-1,4-メタノアントラセン-9-オール、4-2-ナフチルカルボニルオキシ-5-エチル-1,2,3,4-テトラヒドロ-1,4-メタノアントラセン-9-オール、10-アセチルオキシ-5-エチル-11-メチル-1,2,3,4-テトラヒドロ-1,4-メタノアントラセン-9-オール、10-プロピオニルルオキシ-11-メチル-5-エチル-1,2,3,4-テトラヒドロ-1,4-メタノアントラセン-9-オール、10-n-ブチリルオキシ-5-エチル-11-メチル-1,2,3,4-テトラヒドロ-1,4-メタノアントラセン-9-オール、10-i-ブチリルオキシ-5-エチル-11-メチル-1,2,3,4-テトラヒドロ-1,4-メタノアントラセン-9-オール、10-n-バレリルオキシ-5-エチル-11-メチル-1,2,3,4-テトラヒドロ-1,4-メタノアントラセン-9-オール、10-i-バレリルオキシ-5-エチル-11-メチル-1,2,3,4-テトラヒドロ-1,4-メタノアントラセン-9-オール、10-ベンゾイルオキシ-5-エチル-11-メチル-1,2,3,4-テトラヒドロ-1,4-メタノアントラセン-9-オール、4-1-ナフチルカルボニルオキシ-5-エチル-11-メチル-1,2,3,4-テトラヒドロ-1,4-メタノアントラセン-9-オール、4-2-ナフチルカルボニルオキシ-5-エチル-11-メチル-1,2,3,4-テトラヒドロ-1,4-メタノアントラセン-9-オール、10-アセチルオキシ-1-メチル-5-エチル-1,2,3,4-テトラヒドロ-1,4-メタノアントラセン-9-オール、10-プロピオニルルオキシ-1-メチル-5-エチル-1,2,3,4-テトラヒドロ-1,4-メタノアントラセン-9-オール、10-n-ブチリルオキシ-1-メチル-5-エチル-1,2,3,4-テトラヒドロ-1,4-メタノアントラセン-9-オール、10-i-ブチリルオキシ-1-メチル-5-エチル-1,2,3,4-テトラヒドロ-1,4-メタノアントラセン-9-オール、10-n-バレリルオキシ-1-メチル-5-エチル-1,2,3,4-テトラヒドロ-1,4-メタノアントラセン-9-オール、10-i-バレリルオキシ-1-メチル-5-エチル-1,2,3,4-テトラヒドロ-1,4-メタノアントラセン-9-オール、10-ベンゾイルオキシ-1-メチル-5-エチル-1,2,3,4-テトラヒドロ-1,4-メタノアントラセン-9-オール、4-1-ナフチルカルボニルオキシ-1-メチル-5-エチル-1,2,3,4-テトラヒドロ-1,4-メタノアントラセン-9-オール、4-2-ナフチルカルボニルオキシ-1-メチル-5-エチル-1,2,3,4-テトラヒドロ-1,4-メタノアントラセン-9-オール、10-アセチルオキシ-2-メチル-5-エチル-1,2,3,4-テトラヒドロ-1,4-メタノアントラセン-9-オール、10-プロピオニルルオキシ-2-メチル-5-エチル-1,2,3,4-テトラヒドロ-1,4-メタノアントラセン-9-オール、10-n-ブチリルオキシ-2-メチル-5-エチル-1,2,3,4-テトラヒドロ-1,4-メタノアントラセン-9-オール、10-i-ブチリルオキシ-2-メチル-5-エチル-1,2,3,4-テトラヒドロ-1,4-メタノアントラセン-9-オール、10-n-バレリルオキシ-2-メチル-5-エチル-1,2,3,4-テトラヒドロ-1,4-メタノアントラセン-9-オール、10-i-バレリルオキシ-2-メチル-5-エチル-1,2,3,4-テトラヒドロ-1,4-メタノアントラセン-9-オール、10-ベンゾイルオキシ-2-メチル-5-エチル-1,2,3,4-テトラヒドロ-1,4-メタノアントラセン-9-オール、4-1-ナフチルカルボニルオキシ-2-メチル-5-エチル-1,2,3,4-テトラヒドロ-1,4-メタノアントラセン-9-オール、4-2-ナフチルカルボニルオキシ-2-メチル-5-エチル-1,2,3,4-テトラヒドロ-1,4-メタノアントラセン-9-オール等が挙げられる。再度述べるが、ルートBにおいては、下記反応式に示すように、1,2,3,4-テトラヒドロ-1,4-メタノアントラセン-9,10-ジオール化合物をモノアシル化して10-アシルオキシ-1,2,3,4-テトラヒドロ-1,4-メタノアントラセン-9-オール化合物となす第3反応と、得られた10-アシルオキシ-1,2,3,4-テトラヒドロ-1,4-メタノアントラセン-9-オール化合物をメタアクリル化する第4反応より、本発明の10-アシルオキシ-1,2,3,4-テトラヒドロ-1,4-メタノアントラセン-9-イル-メタアクリレート化合物を合成することができる。上記反応式中、R1、R2、R3、R4及びR5は互いに同一であっても異なっていてもよく、水素原子又はメチル基を示し、R7はアルキル基又はアリール基を示し、Xは水素原子又はアルキル基のいずれかを示す。上記反応式中、R1、R2、R3、R4、R5及びR6は互いに同一であっても異なっていてもよく、水素原子又はメチル基を示し、R7はアルキル基又はアリール基を示し、Xは水素原子又はアルキル基のいずれかを示す。第3反応においては、1,2,3,4-テトラヒドロ-1,4-メタノアントラセン-9,10-ジオール化合物がモノアシル化され、対応する10-アシルオキシ-1,2,3,4-テトラヒドロ-1,4-メタノアントラセン-9-オール化合物が得られる。第3反応において使用されるアシル化剤としては、塩化アセチル、塩化プロピオニル、塩化-n-ブチリル、塩化-i-ブチリル、塩化-n-バレリル、塩化-i-バレリル、臭化アセチル、臭化プロピオニル、臭化-n-ブチリル、臭化-i-ブチリル、臭化-n-バレリル、臭化-i-バレリル等のカルボン酸ハライド類、さらには塩化ベンゾイル、臭化ベンゾイル、塩化-1-ナフトイル、塩化-2-ナフトイル等の芳香族カルボン酸ハライド類等が挙げられる。1,2,3,4-テトラヒドロ-1,4-メタノアントラセン-9,10-ジオール化合物とカルボン酸ハライドとの使用比率は、1,2,3,4-テトラヒドロ-1,4-メタノアントラセン-9,10-ジオール化合物に対するカルボン酸ハライドのモル比で、通常0.8以上、中でも1.0以上、また、通常2未満、中でも1.7以下の範囲とすることが好ましい。カルボン酸ハライドの比率が低過ぎると、未反応の1,2,3,4-テトラヒドロ-1,4-メタノアントラセン-9,10-ジオール化合物量が多くなり、原料回収等の処理が必要となる場合がある。一方、カルボン酸ハライドの比率が高過ぎると、1,2,3,4-テトラヒドロ-1,4-メタノアントラセン-9,10-ジオール化合物の両方の水酸基がアシル化されたジエステル体の副生量が増加する傾向がある。第3反応において、使用するアルカリとしては、水酸化ナトリウムNaOH、水酸化カリウムKOH、炭酸ナトリウムNa2CO3、炭酸カリウムK2CO3等が挙げられる。中でも水酸化ナトリウム、水酸化カリウムが好ましく、水酸化ナトリウムがより好ましい。アルカリの使用比率は、1,2,3,4-テトラヒドロ-1,4-メタノアントラセン-9,10-ジオール化合物に対する無機塩基の当量比で、通常0.8当量以上、中でも1.0当量以上、また、通常3.0当量以下、中でも2.0当量以下の範囲とすることが好ましい。無機塩基の比率が低過ぎると、酸ハライドの滴下中に水層のpHが酸性になり、選択率が著しく低下する場合がある。一方、無機塩基の比率が高過ぎると、酸ハライドの分解が増える場合がある。第3反応において、1,2,3,4-テトラヒドロ-1,4-メタノアントラセン-9,10-ジオール化合物とカルボン酸ハライドとの反応は、通常は反応溶媒の存在下で行なう。反応溶媒の種類は特に制限されないが、水相及び有機相からなる二相系で反応を行なうことが好ましい。水相及び有機相からなる二相系で反応を行なう場合、通常は反応溶媒として、水と、有機相を形成する一又は二以上の有機溶媒とを併用する。有機相を形成する有機溶媒の種類は特に制限されないが、比較的低い極性を示し、水に対して混和性を示さない有機溶媒を用いることが好ましい。このような有機溶媒の例としては、ベンゼン、トルエン、キシレン等の芳香族炭化水素溶媒、ヘプタン、シクロヘキサン、デカリン等の脂肪族炭化水素溶媒等が挙げられる。反応温度の制御および選択率向上の観点から、カルボン酸を滴下する方法が好ましい。特に、水相及び有機相からなる二相系で反応を行なう場合には、1,2,3,4-テトラヒドロ-1,4-メタノアントラセン-9,10-ジオール化合物を水相及び有機相の二相系溶媒に溶解させ、容器中で攪拌等の手法により混合しながら、メタアクリル酸ハライドを滴下して反応させることが好ましい。第3反応において、反応系の温度は反応系を冷却しながら反応を行なうことが好ましい。具体的には、反応系の温度を通常10°C以下、中でも5°C以下で、水層が凝固しない温度以上とすることが好ましい。反応時の温度が高過ぎると、選択率が低下する傾向があり、また、反応生成物である10-アシルオキシ-1,2,3,4-テトラヒドロ-1,4-メタノアントラセン-9-オール化合物の加水分解が生じる場合がある。第3反応において、反応時間は、通常5分以上、中でも10分以上、また、通常1時間以下、中でも30分以下の範囲が好ましい。反応生成物の粗精製は、例えば、以下の手順により行なうことができる。例えば、反応系に酢酸エチル等の抽出溶媒を加えて混合し、二層分離を行なう。有機相を水で洗浄し、硫酸マグネシウムMgSO4等の乾燥剤を加えて乾燥した上で、溶媒を留去することにより、粗精製物を得ることができる。粗精製物の再結晶精製は、例えば、粗精製物を再結晶用の溶媒に加えて加熱溶解させた後、放冷して再結晶させることにより行なう。再結晶用の溶媒としては、例えば、トルエン、トルエンと酢酸エチルとの混合溶媒、トルエンとエタノールとの混合溶媒等を使用することが出来る。次に、第4反応においては、塩基存在下、または塩基非存在下、10-アシルオキシ-1,2,3,4-テトラヒドロ-1,4-メタノアントラセン-9-オール化合物がメタアクリル化され、対応する10-アシルオキシ-1,2,3,4-テトラヒドロ-1,4-メタノアントラセン-9-イル-メタアクリレート化合物が得られる。使用されるメタアクリル化剤としてはアクリル酸ハライド、メタクリル酸ハライドが用いられる。具体的な化合物としてはアクリル酸クロライド、アクリル酸ブロマイド、メタクリル酸クロライド、メタクリル酸ブロマイドが挙げられる。10-アシルオキシ-1,2,3,4-テトラヒドロ-1,4-メタノアントラセン-9-オール化合物に対するメタアクリル化剤の添加量は、1モル倍から2モル倍が好ましく、より好ましくは1.1モル倍から1.3モル倍である。1モル倍より低いと未反応の10-アシルオキシ-1,2,3,4-テトラヒドロ-1,4-メタノアントラセン-9-オール化合物が残留し、また、2モル倍を超える場合は、メタアクリル化剤が多量に反応物に残るため、生成物が結晶化し難くなり、いずれも好ましくない。第4反応で使用される塩基としては、例えばトリメチルアミン、トリエチルアミン、トリブチルアミン、ピリジン、α-ピコリン、β-ピコリン、γ-ピコリン、ピペリジン等が挙げられる。塩基の使用量は通常、原料の10-アシルオキシ-1,2,3,4-テトラヒドロ-1,4-メタノアントラセン-9-オール化合物に対して、等モルから3モル倍量添加する。第4反応は、一般的に溶媒中で行われる。溶媒としては、ベンゼン、トルエン、キシレン、クロロベンゼンのような芳香族系溶媒、塩化メチレン、ジクロロエタン、ジクロロエチレンのようなハロゲン化炭素系溶媒、アセトン、メチルエチルケトン、メチルイソブチルケトンのようなケトン系溶媒、N-メチルピロリドン、ジメチルホルムアミドのようなアミド系溶媒、テトラヒドロフラン、1,4-ジオキサンのようなエーテル系溶媒が好適に用いられる。アルカノイル化剤又はアリールカルボニル化剤を溶媒として用いることができる場合もある。溶媒中の10-アシルオキシ-1,2,3,4-テトラヒドロ-1,4-メタノアントラセン-9-オール化合物の濃度としては、通常0.2モル濃度以上が好ましい。溶媒が芳香族系溶媒の場合は、第4反応の原料である10-アシルオキシ-1,2,3,4-テトラヒドロ-1,4-メタノアントラセン-9-オール化合物の溶媒に対する溶解度が低くスラリー状態となる場合があるが、反応が進行するにともない、可溶化してくるのが一般である。第4反応において、反応温度は0°Cから80°C、好ましくは0°Cから20°Cである。反応温度が低すぎると反応に時間がかかり、また80°Cを超えると不純物濃度が増え、いずれの場合も好ましくない。第4反応において、反応時間は15分から2時間程度である。反応終了後、水またはメタノールを加えて未反応のメタアクリル化剤を加水分解した後、濾液に水を添加して析出した塩酸塩を濾過して除去するとともに生成物を晶析させ、析出した結晶を濾過して白色あるいは黄白色粉末を得る。第2反応、第4反応で得られた化合物の同定は、1H-NMRスペクトル、IRスペクトルを用いて行い、相当する10-アシルオキシ-1,2,3,4-テトラヒドロ-1,4-メタノアントラセン-9-イル-メタアクリレート化合物であることを確認した。[重合性組成物]かくして得られた10-アシルオキシ-1,2,3,4-テトラヒドロ-1,4-メタノアントラセン-9-イル-メタアクリレート化合物は、ラジカル重合により重合物とすることができる。本発明の化合物のラジカル重合を促進するためには、ラジカル重合開始剤を添加することが好ましい。そして、10-アシルオキシ-1,2,3,4-テトラヒドロ-1,4-メタノアントラセン-9-イル-メタアクリレート化合物とラジカル重合開始剤を混合することによりラジカル重合性組成物とすることができる。このようなラジカル重合開始剤には、光ラジカル重合開始剤と熱ラジカル重合開始剤とがある。紫外線や可視光線等の活性エネルギー線による光ラジカル重合は、硬化が速く、効率よく透明性の高い重合物を得ることができるので、特に本発明の10-アシルオキシ-1,2,3,4-テトラヒドロ-1,4-メタノアントラセン-9-イル-メタアクリレート化合物を光学用途に用いる場合は、光ラジカル重合によることが好ましい。光ラジカル重合開始剤としては、例えば、2,2-ジメトキシ-1,2-ジフェニルエタン-1-オン、1-ヒドロキシシクロヘキシルフェニルケトン、2-ヒドロキシ-2-メチル-1-フェニルプロパン-1-オン、1-[4-2-ヒドロキシエトキシフェニル]-2-ヒドロキシ-2-メチルプロパン-1-オン、2-メチル-1-4-メチルチオフェニル-2-モルフォリノプロパン-1-オン、2-ベンジル-2-ジメチルアミノ-1-4-モルフォリノフェニルブタン-1-オン、2,4,5-トリメチルベンゾイルジフェニルホスフィンオキサイド、ビス2,4,5-トリメチルベンゾイルフェニルホスフィンオキサイド、2-イソプロピルチオキサントン、2-t-ブチルアントラキノン等が挙げられる。実際の工業製品としてはチバスペシャリティケミカルズ社製のイルガキュア651、イルガキュア184、ダロキュア1173、イルガキュア907、イルガキュア369、ダロキュアTPO、イルガキュア819が挙げられるイルガキュア、ダロキュアはチバスペシャリティケミカルズ社の登録商標。本発明の光ラジカル重合性組成物において、本発明の10-アシルオキシ-1,2,3,4-テトラヒドロ-1,4-メタノアントラセン-9-イル-メタアクリレート化合物を単独で用いて、重合物とすることもできるが、10-アシルオキシ-1,2,3,4-テトラヒドロ-1,4-メタノアントラセン-9-イル-メタアクリレート化合物以外の通常のラジカル重合性化合物を加えて共重合性の光ラジカル重合性組成物として共重合させることも出来る。共重合させるラジカル重合性化合物として、例えば、テトラエチレングリコールジアクリレート、トリメチロールプロパントリアクリレート、ペンタエリスリトールトリアクリレート、エポキシアクリレート、ウレタンアクリレート、ポリエステルアクリレート、ポリブタジエンアクリレート、ポリオールアクリレート、ポリエーテルアクリレート、シリコーン樹脂アクリレート、イミドアクリレートさらには、スチレン、酢酸ビニル、アクリル酸、メタクリル酸、アクリロニトリル、メタクリロニトリル、アクリルアミド、アクリル酸エステル、メタクリル酸エステル、フェニルアクリレート、フェニルメタクリレート、p-トリルアクリレート、p-トリルメタクリレート、m-トリルアクリレート、m-トリルメタクリレート、o-トリルアクリレート、o-トリルメタクリレート、2-フェノキシエチルアクリレート、2-フェノキシエチルメタクリレート、ビフェニル-4-イル-アクリレート、ビフェニル-4-イル-メタクリレート、4-フェノキシフェニルアクリレート、4-フェノキシフェニルメタクリレート、2-フェノキシフェニルアクリレート、2-フェノキシフェニルメタクリレート、2-ビフェニル-2-イルオキシエチルアクリレート、2-ビフェニル-2-イルオキシエチルメタクリレート等が挙げられる。これらのラジカル重合性化合物と本発明の10-アシルオキシ-1,2,3,4-テトラヒドロ-1,4-メタノアントラセン-9-イル-メタアクリレート化合物とを共重合することにより、当該10-アシルオキシ-1,2,3,4-テトラヒドロ-1,4-メタノアントラセン-9-イル-メタアクリレート化合物以外のラジカル重合性化合物単独での重合に比べ、得られる重合物の屈折率向上のほか、耐溶剤性、硬度、あるいは酸素非透過性などを高めることができる。。また、2-ビフェニル-4-イルオキシエチルアクリレート、2-ビフェニル-4-イルオキシエチルメタクリレート等のビフェニル系アクリレート、9,9-ビス[4-3-アクリロイルオキシ-2-ヒドロキシプロポキシフェニル]フルオレン、9,9-ビス4-メタクリロイルオキシフェニルフルオレン、9,9-ビス4-アクリロイルオキシフェニルフルオレン、9,9-ビス[4-2-メタクリロイルオキシエトキシフェニル]フルオレン、9,9-ビス[4-2-アクリロイルオキシエトキシフェニル]フルオレン、9,9-ビス{4-[2-3-アクリロイルオキシ-2-ヒドロキシ-プロポキシ-エトキシ]フェニル}フルオレン、9,9-ビス[4-3-アクリロイルオキシ-2-ヒドロキシプロポキシ-3-メチルフェニル]フルオレン、9,9-ビス4-ヒドロキシフェニルフルオレンのグリシジルエーテルのアクリル酸付加物等のフルオレン系アクリレート等の屈折率の高いラジカル重合性化合物と共重合させることもできる。光ラジカル重合開始剤の添加濃度は、10-アシルオキシ-1,2,3,4-テトラヒドロ-1,4-メタノアントラセン-9-イル-メタアクリレート化合物および必要に応じて併用されるラジカル重合性化合物の合計重量に対して0.1~5重量の範囲から選ばれ、好ましくは0.5~2重量である。0.1重量より少ないと重合速度が遅く、5重量より多いと重合物の物性が悪化するので好ましくない。また、10-アシルオキシ-1,2,3,4-テトラヒドロ-1,4-メタノアントラセン-9-イル-メタアクリレート化合物は熱ラジカル重合開始剤を用いて重合物となす事も出来る。熱ラジカル重合開始剤としては、有機過酸化物やアゾ系化合物等のどちらでも使用可能である。有機過酸化物としては、例えばt-ヘキシルパーオキシイソプロピルモノカーボネート、t-ヘキシルパーオキシ-2-エチルヘキサノエート、t-ブチルパーオキシ-3,5,5-トリメチルヘキサノエート、t-ブチルパーオキシイソプロピルカーボネート類等のパーオキシエステル類、1,1-ビス-3,3,5-トリメチルシクロヘキサン等のパーオキシケタール類、ラウロイルパーオキサイド等のジアシルパーオキサイド類等を挙げることができる。またアゾ系化合物の開始剤としては、例えば2,2’-アゾビスイソブチロニトリルや、2,2’-アゾビス、1,1’-アゾビス等のアゾニトリル類を挙げることができる。本発明の重合性組成物は、本発明の効果を損なわない範囲において、希釈剤、着色剤、有機又は無機の充填剤、レベリング剤、界面活性剤、消泡剤、増粘剤、難燃剤、酸化防止剤、安定剤、滑剤、可塑剤等の各種樹脂添加剤を配合してもよい。[重合方法]当該光ラジカル重合性組成物の重合はフィルム状で行うことも出来るし、塊状に硬化させることも可能である。フィルム状に重合させる場合は、液状の当該重合性組成物をたとえばポリエステルフィルムなどの基材に、たとえばバーコーターなどを用いて膜厚5~300μmになるように塗布する。本発明の10-アシルオキシ-1,2,3,4-テトラヒドロ-1,4-メタノアントラセン-9-イル-メタアクリレート化合物は、薄膜だけでなく500μmというような厚膜においても容易に重合させることができる。このようにして調製した塗布膜に活性エネルギー線を照射することにより重合させることができる。用いられる光源としては、使用する光ラジカル重合開始剤によって異なるが、250~500nmの波長の活性エネルギー線が用いられる。したがって、上記の波長の活性エネルギー線を照射できる光源として、高圧水銀ランプ、超高圧水銀ランプ、ハロゲンランプ、メタルハライドランプ、UV-LED、青色LED、白色LED等の光源が使用可能である。また、太陽光線を使用することもできる。特に、本発明の10-アシルオキシ-1,2,3,4-テトラヒドロ-1,4-メタノアントラセン-9-イル-メタアクリレート化合物は、UV硬化装置として最も広く用いられている光源である高圧水銀ランプ波長366nmをもちいて重合させることができることから、工業的に非常に有用な化合物である。本発明の重合性組成物の光ラジカル重合の判定は、タックフリーテスト指触テストに基づいて行った。すなわち、光照射によりフィルム表面の光ラジカル重合性組成物のタックべたつきが取れるまでの時間を硬化時間とした。このようにして得られた、10-アシルオキシ-1,2,3,4-テトラヒドロ-1,4-メタノアントラセン-9-イル-メタアクリレート化合物を重合させて得られるフィルム、シート及び塊状物は、高い屈折率を示し、またその構造から、紫外線吸収性、高い耐熱性、高硬度、高光沢性等が期待できる工業的に有用なものである。下記の実施例により本発明を例示するが、これらの実施例は本発明の範囲を限定するものではない。特記しない限り、すべての部および百分率は重量基準である。生成物の確認は下記の機器による測定により行った。1融点:ゲレンキャンプ社製の融点測定装置、型式MFB-595JISK0064に準拠2屈折率:アッベ屈折率計:エルマー社製、形式ER-7MW-H3赤外線IR分光光度計:日本分光社製、型式IR-8104核磁気共鳴装置NMR:日本電子社製、型式GSXFTNMRSpectorometer合成例11,4,4a,9a-テトラヒドロ-1,4-メタノアントラセン-9,10-ジオンの合成ジシクロペンタジエン120g和光純薬製を容積が300mlのナス型フラスコに量り取り、フリードリッヒ冷却管を備えた蒸留装置にて185°Cのオイルバスで加熱し、熱分解して溜出してきたシクロペンタジエン溜出温度40°Cを塩化メチレン60g和光純薬製の入った容積が200mlのナスフラスコで捕集した。捕集するナスフラスコはドライアイスアセトンで冷却しながら行った。上記の方法で捕集したシクロペンタジエン64gの塩化メチレン溶液を容積が500mlの四つ口フラスコに移し入れ、ドライアイスアセトンで-60°Cに冷却した。当該シクロペンタジエン64gの塩化メチレン溶液に撹拌しながら、1,4-ナフトキノン128g川崎化成工業製と塩化メチレン200g和光純薬製のスラリーを15分掛けて添加した。添加終了後、ドライアイスアセトンの冷却を止め、発熱反応により内温が45°Cまで上昇し、内温が下降するまで撹拌を続けた。内温が下がり始めたらバス温度を35°Cに調整し、30分間攪拌した。反応液を容積が1Lのナス型フラスコに移し、これにメタノール300ml和光純薬製を加えた後、反応液中の塩化メチレン250gを50°Cに加熱して溜去し、結晶を晶析させた。析出した結晶を吸引濾過し、得られた結晶をメタノール50mlで三回洗浄した。得られた結晶は白色結晶170gであった。この結晶を同定したところ、1,4,4a,9a-テトラヒドロ-1,4-メタノアントラセン-9,10-ジオンであった。原料1,4-ナフトキノンに対する収率は94モルであった。合成例21,2,3,4,4a,9a-ヘキサヒドロ-1,4-メタノアントラセン-9,10-ジオンの合成合成例1と同様にしてで得られた1,4,4a,9a-テトラヒドロ-1,4-メタノアントラセン-9,10-ジオン70gを容積が300mlのガラス製オートクレーブに量り取り、溶媒としてオルソキシレン150g和光純薬製、水添触媒としてパラジウムカーボンPd/C1gを加え、0.2MpaGの条件下で水素を供給し、水素化反応させた。反応終了後、Pd/Cを濾過し、反応液を減圧濃縮し、オルソキシレン130gを溜去させ、メタノール50gを加え晶析させた。析出した結晶を吸引濾過し、メタノール50mlで洗浄乾燥し、白色結晶72gを得た。この結晶を同定したところ、1,2,3,4,4a,9a-ヘキサヒドロ-1,4-メタノアントラセン-9,10-ジオンであった。1,4,4a,9a-テトラヒドロ-1,4-メタノアントラセン-9,10-ジオンに対する収率は85モルであった。1融点:116-117°C2IRKBr,cm-1:2980,2960,2880,1670,1590,1478,1452,1322,1302,1262,1168,1050,998,900,820,757,730,54031H-NMRCDCl3,400MHz:δ=1.11-1.21m.2H,1.41-1.46m.1H,1.46-1.54m,2H,1.58-1.65m,1H,3.03s,2H,3.20s,2H,7.72-7.80m,2H,8.08-8.16m,2H.合成例3アルカリ性条件下での1,2,3,4-テトラヒドロ-1,4-メタノアントラセン-9,10-ジオールの合成温度計、攪拌機付きの容積が300mlの三口フラスコ中で、合成例2で得られた1,2,3,4,4a,9a-ヘキサヒドロ-1,4-メタノアントラセン-9,10-ジオン11.3g50ミリモルを脱気した水100g中十分にリスラリーした。該スラリーに水酸化ナトリウム6.0g150ミリモルの脱気水20gの溶液を加えた。薄赤くなったスラリーを60°Cで30分加熱して真っ赤な溶液となった。該溶液を氷水で冷やした後、1000mlの酸性水溶液に添加した。すると、白い沈殿が多量に生成するので、この沈殿を吸引濾過によりろ別し、得られた結晶を乾燥し、白い粉末を10.6g得た。この粉末を同定したところ、1,2,3,4-テトラヒドロ-1,4-メタノアントラセン-9,10-ジオールであることがわかった。原料である1,2,3,4,4a,9a-ヘキサヒドロ-1,4-メタノアントラセン-9,10-ジオンに対する収率は94モルであった。1融点:157-159°C2IRKBr,cm-1:3260,2970,2880,1612,1450,1390,1320,1296,1272,1224,1172,1158,1083,1040,972,928,878,772,758,645.31H-NMRCDCl3,400MHz:δ=1.30-1.37m,1H,1.60-1.71m,2H,1.78-1.85m,1H,1.92-2.03m,2H,3.62s,2H,4.72s,2H,7.39-7.48m,2H,8.01-8.09m,2H.合成例4酸性条件下における1,2,3,4-テトラヒドロ-1,4-メタノアントラセン-9,10-ジオールの合成温度計、攪拌機付きの容積が100mlの三つ口フラスコに合成例2で得られた1,2,3,4,4a,9a-ヘキサヒドロ-1,4-メタノアントラセン-9,10-ジオン5.65g25ミリモルと、トルエン20g、メタンスルホン酸50mgを加え、窒素雰囲気下105°Cで1時間加熱して反応した。この反応液を冷却した後、n-ヘキサン200mlに投入し、白い沈殿を得た。この白い沈殿を吸引濾過によりろ別し、得られた結晶を乾燥し、1,2,3,4-テトラヒドロ-1,4-メタノアントラセン-9,10-ジオールの白い粉末を4.09g得た。原料である1,2,3,4,4a,9a-ヘキサヒドロ-1,4-メタノアントラセン-9,10-ジオンに対する収率は72モルであった。合成例510-ヒドロキシ-1,2,3,4-テトラヒドロ-1,4-メタノアントラセン-9-イル-アクリレートの合成温度計、攪拌機付きの容積が300mlの三つ口フラスコに、窒素雰囲気下、合成例3と同様にして得られた1,2,3,4-テトラヒドロ-1,4-メタノアントラセン-9,10-ジオール4.52g20ミリモルの水40gスラリーを加える。そこへ、水酸化ナトリウム1.0g25ミリモルの水6g溶液を加えた。赤色の溶液となるので、該溶液を氷水で冷やし、そこへ塩化アクリロイル2.75g30ミリモルのトルエン8g、ヘキサン4gの混合液を加え、良く攪拌した。すると、直ちに溶液の色が消えて無色となった。その後、水層を捨て、残りの有機層を水15mlで良く洗った。ついで、残りのスラリーを吸引濾過し、ろ別した固形分を最初に水洗い、次にトルエン洗いした。トルエン洗いと同時に固形分の色は黄色から白色になった。この固形分を乾燥して、白色の粉末を1.78g得られた。この白色の粉末を同定したところ、10-ヒドロキシ―1,2,3,4-テトラヒドロ-1,4-メタノアントラセン-9-イル-アクリレートであることがわかった。原料である1,2,3,4-テトラヒドロ-1,4-メタノアントラセン-9,10-ジオールに対する収率は32モルであった。1融点:140-142°C2屈折率:nD=1.6513IRKBr,cm-1:3480,2980,2950,2874,1720,1660,1620,1590,1403,1378,1312,1262,1250,1217,1170,1080,1040,974,802,762,752,570.41H-NMRCDCl3,400MHz:δ=1.31-1.48m,2H,1.60-1.68m,1H,1.79-1.88m,1H,1.88-2.00m,2H,3.47s,1H,3.60s,1H,5.04s,1H,6.10d,J=9H,1H,6.49dd,J1=17Hz,J2=9Hz,1H,6.74d,J=17Hz,1H,7.40-7.48m,2H,7.67-7.76m,1H,8.02-8.12m,1H.合成例610-ヒドロキシ-1,2,3,4-テトラヒドロ-1,4-メタノアントラセン-9-イル-メタクリレートの合成温度計、攪拌機付きの容積が300mlの三口フラスコに、窒素雰囲気下、合成例3と同様にして得られた1,2,3,4-テトラヒドロ-1,4-メタノアントラセン-9,10-ジオール4.52g20ミリモルの水40gスラリーを加える。そこへ水酸化ナトリウム1.0g25ミリモルの水6g溶液を加えた。すると、赤色の溶液となるので、該溶液を氷水で冷やし、そこへ塩化メタクリロイル3.12g30ミリモルのトルエン8g、n-ヘキサン4gの混合液を加え、良く攪拌した。攪拌5分後、溶液の色が消えて無色となった。水層を捨て、残りの有機層のスラリーを水15mlで良く洗った。ついで、残りの有機層のスラリーを吸引濾過し、固形分を最初に水洗い、次にトルエン洗いした。トルエン洗いと同時に固形分の色は黄色から白色になった。この固形分を乾燥して、白色の粉を3.51g得られた。この白色の粉を同定したところ、10-ヒドロキシ-1,2,3,4-テトラヒドロ-1,4-メタノアントラセン-9-イル-メタアクリレートであることがわかった。原料である1,2,3,4-テトラヒドロ-1,4-メタノアントラセン-9,10-ジオールに対する収率は59モルであった。1融点:142-143°C2屈折率:nD=1.6353IRKBr,cm-1:3490,3070,2980,2950,2850,1720,1640,1590,1438,1380,1302,1288,1268,1217,1160,1145,1120,1095,955,957,760,550.41H-NMRCDCl3,400MHz:δ=1.32-1.48m,2H,1.60-1.67m,1H,1.80-1.88m,1H,1.88-2.00m,2H,2.16s,3H,3.43s,1H,3.58s,1H,4.96s,1H,5.83s,1H,6.51s,1H,7.38-7.47m,2H,7.68-7.74m,1H,8.04-8.12m,1H.合成例710-ベンゾイルオキシ-1,2,3,4-テトラヒドロ-1,4-メタノアントラセン-9-オールの合成温度計、攪拌機付きの300mlの三口フラスコに、窒素雰囲気下、合成例3と同様にして得られた1,2,3,4-テトラヒドロ-1,4-メタノアントラセン-9,10-ジオール11.3g50ミリモルの水90gスラリーを加える。そこへ、水酸化ナトリウム2.4g60ミリモルの水10g溶液を加えた。液の色が赤っぽくなったのでさらに、50°Cで30分加熱したところ、赤い溶液となった。該溶液を氷水で冷やし、そこへ、塩化ベンゾイル9.8g70ミリモルのトルエン15g液を加え、良く攪拌した。攪拌7分後、液の色が消えて無色となった。14分後薄き色の沈殿が生じた。水層を捨て、残りのスラリー層を水15mlで良く洗った。ついで、残りのスラリーを吸引濾過し、最初に水洗い、次にトルエン洗いした。トルエン洗いと同時に固形分の色は黄色から白色になった。乾燥して、10-ベンゾイルオキシ―1,2,3,4-テトラヒドロ-1,4-メタノアントラセン-9-オールの白色粉を13.1g得られた。原料1,2,3,4-テトラヒドロ-1,4-メタノアントラセン-9,10-ジオールに対する収率は80モルであった。1融点:168-169°C2屈折率:nD=1.6763IRKBr,cm-1:3450,3075,2980,2960,2960,2876,1720,1660,1592,1460,1382,1317,1270,1252,1220,1180,1112,1093,1062,1025,763,712.441H-NMRCDCl3,400MHz:δ=1.36-1.45m,1H,1.44-1.52m,1H,1.63d,J=8Hz,1H,1.87d,J=8Hz,1H,1.90-2.00m,2H,3.49s,1H,3.62s,1H,5.04s,1H,7.37-7.46m,2H,7.57t,J=8Hz,2H,7.68t,J=8Hz,1H,7.78d,J=8Hz,1h,8.12d,J=8Hz,1H,8.35d,J=8Hz,1H.実施例110-アセチルオキシ-1,2,3,4-テトラヒドロ-1,4-メタノアントラセン-9-イル-アクリレートの合成温度計、攪拌機つきの200ml三口フラスコ中、合成例5と同様にして得られた10-ヒドロキシ-1,2,3,4-テトラヒドロ-1,4-メタノアントラセン-9-イル-アクリレート2.80g10ミリモルにトルエン13gを加えてスラリーとし、次いで、無水酢酸1.4g14ミリモルを加えた。該スラリーにトリエチルアミン1.0g10ミリモルのトルエン3g液を氷水で冷やしながら添加した。いったん溶けてその後、次第に析出してきた。室温で30分攪拌したのち、吸引濾過乾燥し、10-アセチルオキシ-1,2,3,4-テトラヒドロ-1,4-メタノアントラセン-9-イル-メタクリレートの白色結晶を2.0g6,2ミリモル得た。原料10-ヒドロキシ-1,2,3,4-テトラヒドロ-1,4-メタノアントラセン-9-イル-アクリレートに対する収率は62モルであった。1融点:159-160°C2屈折率:1.6163IRKBr,cm-1:2990,2975,2960,2880,1762,1743,1634,1408,1355,1242,1203,1142,1078,1038,997,756.41H-NMRCDCl3,400MHz:δ=1.48d,J=9Hz,2H,1.64d,J=8Hz,1H,1.88d,J=9Hz,1H,1.93d,J=9Hz,2H,2.70s,3H,3.46s,2H,6.11d,J=9Hz,1H,6.48dd,J1=17Hz,J2=9Hz,1H,6.73d,J=17Hz,1H,7.40-7.47m,2H,7.74-7.81m,2H.実施例210-プロピオニルオキシ-1,2,3,4-テトラヒドロ-1,4-メタノアントラセン-9-イル-アクリレートの合成温度計、攪拌機つきの200ml三口フラスコ中、合成例5と同様にして得られた10-ヒドロキシ-1,2,3,4-テトラヒドロ-1,4-メタノアントラセン-9-イル-アクリレート2.80g10ミリモルにトルエン15gを加えてスラリーとし、次いで、無水プロピオン酸1.56g12ミリモルを加えた。該スラリーにトリエチルアミン1.0g10ミリモルのトルエン3g液を氷水で冷やしながら添加した。アミンの添加と同時にスラリーは均一溶液となった。室温で2時間攪拌したのち、メタノール60ml加え濃縮した。析出した結晶を吸引濾過乾燥し、10-プロピオニルオキシ-1,2,3,4-テトラヒドロ-1,4-メタノアントラセン-9-イル-アクリレートの白色結晶を2.20g6,5ミリモル得た。原料10-ヒドロキシ-1,2,3,4-テトラヒドロ-1,4-メタノアントラセン-9-イル-アクリレートに対する収率は65モルであった。1融点:129-130°C2屈折率:1.5993IRKBr,cm-1:2990,2980,2960,2880,1763,1744,1632,1408,1348,1310,1240,1140,1080,1039,980,800,764,758,720.41H-NMRCDCl3,400MHz:δ=1.39t,J=8Hz,3H,1.48d,J=9Hz,2H,1.73d,J=8Hz,1H,1.88d,J=8Hz,1H,1.92d,J=9Hz,2H,2.78q,J=8Hz,2H.3.40-3.48m,2H,6.11d,J=9Hz,1H,6.49dd,J1=17Hz,J2=9Hz,1H,6.73d,J=17Hz,1H,7.40-7.47m,2H,7.72-7.80m,2H.実施例310-ベンゾイルオキシ-1,2,3,4-テトラヒドロ-1,4-メタノアントラセン-9-イル-アクリレートの合成温度計、攪拌機つきの200ml三口フラスコ中、合成例5と同様にして得られた10-ヒドロキシ-1,2,3,4-テトラヒドロ-1,4-メタノアントラセン-9-イル-アクリレート2.80g10ミリモルにトルエン15gを加えてスラリーとし、次いで、塩化ベンゾイル1.68g12ミリモルを加えた。該スラリーにトリエチルアミン1.0g10ミリモルのトルエン4g液を氷水で冷やしながら添加した。アミンの添加と同時にスラリーは均一溶液となったが、しばらくしてトリエチルアミンの臭素酸塩の沈殿が生じゾル状となった。室温で30分攪拌したのち、水10gを加えトリエチルアミンの臭素酸塩を溶解させ二層となした。水層を捨て、トルエン層にメタノール40gl加え濃縮した。析出した結晶を吸引濾過乾燥し、10-ベンゾイルオキシ-1,2,3,4-テトラヒドロ-1,4-メタノアントラセン-9-イル-アクリレートの白色結晶2.0g5.2ミリモル得た。原料10-ヒドロキシ-1,2,3,4-テトラヒドロ-1,4-メタノアントラセン-9-イル-アクリレートに対する収率は52モルであった。1融点:105-106°C2屈折率:1.6353IRKBr,cm-1:3070,2980,2960,2880,1741,1638,1602,1454,1403,1357,1240,1148,1095,1080,1052,1020,980,800,755,706.41H-NMR400MHz,CDCl3:δ=1.54d,J=9Hz,2H,1.64d,J=8Hz,1H,1.89-1.97m,3H,3.45-3.57m,2H,6.11d,J=9Hz,1H,6.52dd,J1=17Hz,J2=9Hz,1H,6.76d,J=17Hz,1H,7.39-7.46m,2H,7.58t,J=8Hz,2H,7.70t,J=8Hz,1H,7.80d,J=8Hz,1H,7.84d,J=8Hz,1H,8.35d,J=8Hz,2H.実施例410-アセチルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン15gを加えてスラリーとし、次いで、無水酢酸1.3g13ミリモルを加えた。該スラリーにトリエチルアミン1.0g10ミリモルのトルエン3g液を氷水で冷やしながら添加した。いったん溶けてその後、次第に析出してきた。室温で30分攪拌したのち、メタノール40gを加え、減圧濃縮した。析出下結晶を吸引濾過乾燥し、10-アセチルオキシ-1,2,3,4-テトラヒドロ-1,4-メタノアントラセン-9-イル-メタクリレートの白色結晶を2.5g7,4ミリモル得た。原料10-ヒドロキシ-1,2,3,4-テトラヒドロ-1,4-メタノアントラセン-9-イル-アクリレートに対する収率は74モルであった。1融点:111-112°C2屈折率:1.6023IRKBr,cm-1:2960,2930,2880,1762,1740,1632,1432,1360,1294,1203,1135,1088,1040,1008,962,946,768,750.41H-NMRCDCl3,400MHz:δ=1.49d,J=8Hz,2H,1.63d,J=8Hz,1H,1.88d,J=8Hz,1H,1.93d,J=9Hz,2H,2.16s,3H,2.47s,3H,3.45bs,2H,5.85s,1H,6.52s,1H,7.40-7.47m,2H,7.74-7.80m,2H.実施例510-プロピオニルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート5.88g20ミリモルにトルエン25gを加えてスラリーとし、次いで、無水プロピオン酸3.25g25ミリモルを加えた。該スラリーにトリエチルアミン2.0g20ミリモルのトルエン5g液を氷水で冷やしながら添加した。アミンの添加と同時にスラリーは均一溶液となった。室温で2時間攪拌したのち、メタノール90ml加え濃縮した。析出した結晶を吸引濾過乾燥し、10-プロピオニルオキシ-1,2,3,4-テトラヒドロ-1,4-メタノアントラセン-9-イル-アクリレートの白色結晶を5.4g15,5ミリモル得た。原料10-ヒドロキシ-1,2,3,4-テトラヒドロ-1,4-メタノアントラセン-9-イル-メタクリレートに対する収率は78モルであった。1融点:122-123°C2屈折率:1.5953IRKBr,cm-1:2980,2950,2930,2880,1760,1730,1638,1352,1308,1137,1091,762.41H-NMRCDCl3,400MHz:δ=1.39t,J=8Hz,3H,1.49d,J=9Hz,2H,1.63d,J=8Hz,1H,1.88d,J=8Hz,1H,1.93d,J=9Hz,2H,2.16s,3H,2.78q,J=8Hz,2H,3.43s,2H,5.85s,1H,6.51s,1H,7.39-7.46m,2H,7.73-7.79m,2H.実施例610-n-ブチリルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン15gを加えてスラリーとし、次いで、塩化-n-ブチリル1.38g13ミリモルを加えた。該スラリーにトリエチルアミン1.2g12ミリモルのトルエン4g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水12gを加えトリエチルアミンの臭素酸塩を溶解させ二層となした。水層を捨て、トルエン層にメタノール80ml加え濃縮した。析出した結晶を吸引濾過乾燥し、10-n-ブチリルオキシ-1,2,3,4-テトラヒドロ-1,4-メタノアントラセン-9-イル-メタクリレートの白色結晶を2.9g8.0ミリモル得た。原料10-ヒドロキシ-1,2,3,4-テトラヒドロ-1,4-メタノアントラセン-9-イル-メタクリレートに対する収率は80モルであった。1融点:96-97°C2屈折率:1.5843IRKBr,cm-1:3080,2970,2940,2890,1761,1736,1665,1640,1611,1458,1408,1358,1320,1274,1258,1120,1038,963,920,870,810,764,746,628.41H-NMR4CDCl3,00MHz:δ=1.12t,J=8Hz,3H,1.49d,J=9Hz,2H,1.62d,J=8Hz,1H,1.83-1.96m,5H,2.16s,3H,2.72t,J=8Hz,2H,3.43s,2H,5.85s,1H,6.51s,1H,7.39-7.46m,2H,7.73-7.80m,2H.実施例710-i-ブチリルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン13gを加えてスラリーとし、次いで、塩化-i-ブチリル1.38g13ミリモルを加えた。該スラリーにトリエチルアミン1.2g12ミリモルのトルエン3g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水1gを加えトリエチルアミンの臭素酸塩を溶解させ二層となした。水層を捨て、トルエン層にメタノール40gl加え濃縮した。析出した結晶を吸引濾過乾燥し、10--1,2,3,4-テトラヒドロ-1,4-メタノアントラセン-9-イル-メタクリレートの白色結晶を2.7g7.4ミリモル得た。原料10-ヒドロキシ-1,2,3,4-テトラヒドロ-1,4-メタノアントラセン-9-イル-メタクリレートに対する収率は74モルであった。1融点:149-150°C2屈折率:1.5873IRKBr,cm-1:2980,2930,2880,1760,1735,1638,1470,1360,1308,1230,1133,1127,1040,941,762,642.41H-NMR400MHz,CDCl3:δ1.46d,J=8Hz,6H,1.51d,J=9Hz,2H,1.62d,J=8Hz,1H,1.84-1.95m,3H,2.16s,3H,2.96-3.05m,1H,3.40s,1H,3.45s,1H,5.85s,1H,6.51s,1H,7.40-7.46m,2H,7.72-7.79m,2H.実施例810-n-バレリルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン15gを加えてスラリーとし、次いで、塩化-n-バレリル1.56g13ミリモルを加えた。該スラリーにトリエチルアミン1.2g12ミリモルのトルエン4g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水12gを加えトリエチルアミンの臭素酸塩を溶解させ二層となした。水層を捨て、トルエン層にメタノール40ml加え濃縮した。析出した結晶を吸引濾過乾燥し、10--1,2,3,4-テトラヒドロ-1,4-メタノアントラセン-9-イル-メタクリレートの白色結晶を2.7g7.1ミリモル得た。原料10-ヒドロキシ-1,2,3,4-テトラヒドロ-1,4-メタノアントラセン-9-イル-メタクリレートに対する収率は71モルであった。1融点:71-72°C2屈折率:1.5813IRKBr,cm-1:2960,2930,2875,1762,1736,1662,1640,1454,1415,1353,1304,1123,1100,1039,960,762,745.41H-NMRCDCl3,400MHz:δ=1.02t,J=8Hz,3H,1.44-1.57m,4H,1.63d,J=8Hz,1H,1.81-1.96m,5H,2.15s,3H,2.74t,J=8Hz,2H,3.44bs,2H,5.85s,1H,6.50s,1H,7.38-7.46m,2H,7.72-7.80m,2H.実施例910-i-バレリルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン15gを加えてスラリーとし、次いで、塩化-i-バレリル1.56g13ミリモルを加えた。該スラリーにトリエチルアミン1.2g12ミリモルのトルエン4g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水12gを加えトリエチルアミンの臭素酸塩を溶解させ二層となした。水層を捨て、トルエン層にメタノール40ml加え濃縮した。析出した結晶を吸引濾過乾燥し、10--1,2,3,4-テトラヒドロ-1,4-メタノアントラセン-9-イル-メタクリレートの白色結晶を3.0g7.9ミリモル得た。原料10-ヒドロキシ-1,2,3,4-テトラヒドロ-1,4-メタノアントラセン-9-イル-メタクリレートに対する収率は79モルであった。1融点:105-106°C2屈折率:1.5813IRKBr,cm-1:2975,2880,1760,1740,1662,1635,1610,1510,1490,1451,1352,1304,1290,1272,1123,1110,1092,1040,940,758,579.41H-NMRCDCl3,400MHz:δ=1.12d,J=8Hz,6H,1.46-1.55m、2H,1.62d,J=8Hz,1H,1.84-1.95m,3H,2.16s,3H,2.30-2.42m,1H,2.62d,J=8Hz,2H,3.44s,2H,5.84s,1H,6.51s,1H,7.39-7.46m,2H,7.72-7.80m,2H.実施例1010-ベンゾイルオキシ-1,2,3,4-テトラヒドロ-1,4-メタノアントラセン-9-イル-メタクリレートの合成温度計、攪拌機つきの200ml三口フラスコ中、合成例6と同様にして得られた10-ヒドロキシ-1,2,3,4-テトラヒドロ-1,4-メタノアントラセン-9-イル-メタクリレート2.94g10ミリモルにトルエン15gを加えてスラリーとし、次いで、塩化ベンゾイル1.68g12ミリモルを加えた。該スラリーにトリエチルアミン1.0g10ミリモルのトルエン4g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水10gを加えトリエチルアミンの臭素酸塩を溶解させ二層となした。水層を捨て、トルエン層にメタノール40gl加え濃縮した。析出した結晶を吸引濾過乾燥し、10-ベンゾイルオキシ-1,2,3,4-テトラヒドロ-1,4-メタノアントラセン-9-イル-メタクリレートの白色結晶を2.8g7.0ミリモル得た。原料10-ヒドロキシ-1,2,3,4-テトラヒドロ-1,4-メタノアントラセン-9-イル-アクリレートに対する収率は70モルであった。1融点:148-149°C2屈折率:1.6293IRKBr,cm-1:3050,2976,2950,2880,1740,1728,1452,1360,1308,1264,1250,1138,1122,1092,1052,1020,762,707.41H-NMRCDCl3,400MHz:δ=1.53d,J=9Hz,2H,1.64d,J=8Hz,1H,1.87-1.97m,3H,2.17s,3H,3.47s,1H,3.50s,1H,5.87s,1H,6.52s,1H,7.39-7.47m,2H,7.59t,J=8Hz,2H,7.69t,J=8Hz,1H,7.79d,J=8Hz,1H,7.84d,J=8Hz,1H,8.35d,J=8Hz,2H.実施例11ビス{10-メタクリロイルオキシ-[9-1,2,3,4-テトラヒドロ-1,4-メタノアントリル]}サクシネートの合成温度計、攪拌機つきの200ml三口フラスコ中、10-ヒドロキシ-1,2,3,4-テトラヒドロ-1,4-メタノアントラセン-9-イル-メタクリレート2.94g10ミリモルにトルエン15gを加えてスラリーとし、次いで、コハク酸ジクロリド0.80g5ミリモルを加えた。該スラリーにトリエチルアミン1.1g11ミリモルのトルエン4g液を氷水で冷やしながら添加した。アミンの添加と同時にスラリーは均一溶液となったが、しばらくしてトリエチルアミンノの臭素酸塩の沈殿が生じゾル状となった。室温で30分攪拌したのち、水7gを加えトリエチルアミンの臭素酸塩を溶解させ二層となした。水層を捨て、トルエン層にメタノール40ml加え濃縮した。析出した結晶をアセトンでリスラリーし、吸引濾過乾燥してビス{10-メタクリロイルオキシ-[9-1,2,3,4-テトラヒドロ-1,4-メタノアンオリル]}サクシネートの薄い藤色結晶を1.4g2.1ミリモル得た。原料10-ヒドロキシ-1,2,3,4-テトラヒドロ-1,4-メタノアントラセン-9-イル-メタクリレートに対する収率は42モルであった。1融点:224-226°C2屈折率:1.6383IRKBr,cm-1:2980,29660,2930,2875,1754,1732,1723,1356,1307,1206,1130,1080,950,762.41H-NMRCDCl3,400MHz:δ=1.37-1.53m,4H,1.55d,J=9Hz,2H,1.79-1.92m,6H,2.16s,6H,3.28s,4H,7.42s,2H,7.46s,2H,5.85s,2H,6.51s,2H,7.32-7.46m,4H,7.72-7.82m,4H.実施例1210-ベンゾイルオキシ-1,2,3,4-テトラヒドロ-1,4-メタノアントラセン-9-イル-アクリレートの合成温度計、攪拌機つきの200ml三口フラスコ中、合成例7と同様にして得られた10-ベンゾイルオキシ-1,2,3,4-テトラヒドロ-1,4-メタノアントラセン-9-オール3.30g10ミリモルをトルエン15gを加えてスラリーとし、次いで、塩化アクリロイル1.17g13ミリモルを加えた。該スラリーにトリエチルアミン1.1g11ミリモルのトルエン5g溶液を氷水で冷やしながら添加した。直ちに塩化アンモニウムの析出が多量に出た。室温で30分攪拌したのち、水12gを加え、無機性結晶を溶解し、2層となした。トルエン層を水洗いし、次いでメタノール45g加え、濃縮した。結晶が析出するので、吸引濾過乾燥し、10-ベンゾイルオキシ-1,2,3,4-テトラヒドロ-1,4-メタノアントラセン-9-イル-アクリレートの白色結晶を2.0g5.2ミリモル得た。原料10-ベンゾイルオキシ-1,2,3,4-テトラヒドロ-1,4-メタノアントラセン-9-オールに対する収率は52モルであった。得られた結晶を分析したところ、実施例3で得られた10-ベンゾイルオキシ-1,2,3,4-テトラヒドロ-1,4-メタノアントラセン-9-イル-アクリレートと同じ、融点、屈折率、IRスペクトル、1H-NMRスペクトルを示した。実施例1310-ベンゾイルオキシ-1,2,3,4-テトラヒドロ-1,4-メタノアントラセン-9-イル-メタクリレートの合成温度計、攪拌機つきの200ml三口フラスコ中、合成例7と同様にして得られた10-ベンゾイルオキシ-1,2,3,4-テトラヒドロ-1,4-メタノアントラセン-9-オール3.30g10ミリモルをトルエン15gを加えてスラリーとし、次いで、塩化メタクリロイル1.36g13ミリモルを加えた。該スラリーにトリエチルアミン1.1g11ミリモルのトルエン5g溶液を氷水で冷やしながら添加した。直ちに塩化アンモニウムの析出が多量に出た。室温で30分攪拌したのち、水12gを加え、無機性結晶を溶解し、2層となした。トルエン層を水洗いし、次いでメタノール40g加え、濃縮した。結晶が析出するので、吸引濾過乾燥し、10-ベンゾイルオキシ-1,2,3,4-テトラヒドロ-1,4-メタノアントラセン-9-イル-メタクリレートの白色結晶を2.8g7.0ミリモル得た。原料10-ベンゾイルオキシ-1,2,3,4-テトラヒドロ-1,4-メタノアントラセン-9-オールに対する収率は70モルであった。得られた結晶を分析したところ、実施例10で得られた10-ベンゾイルオキシ-1,2,3,4-テトラヒドロ-1,4-メタノアントラセン-9-イル-メタクリレートと同じ、融点、屈折率、IRスペクトル、1H-NMRスペクトルを示した。実施例1~10で得られた本発明の10-アシルオキシ-1,2,3,4-テトラヒドロ-1,4-メタノアントラセン-9-イル-メタアクリレート化合物の融点と屈折率を表1に示した。表1の屈折率の値からわかるように、本発明の10-アシルオキシ-1,2,3,4-テトラヒドロ-1,4-メタノアントラセン-9-イル-メタアクリレート化合物は、いずれも1.58以上という高い屈折率を示している。そのことから、本発明の10-アシルオキシ-1,2,3,4-テトラヒドロ-1,4-メタノアントラセン-9-イル-メタアクリレート化合物を重合した重合体もまた高屈折率を示し、工業的に有用な化合物であることがいえる。実施例1410-n-バレリルルオキシ-1,2,3,4-テトラヒドロ-1,4-メタノアントラセン-9-イル-メタクリレートとトリメチロールプロパントリアクリレートとの光重合実施例8と同様にして得られた10-n-バレリルオキシ-1,2,3,4-テトラヒドロ-1,4-メタノアントラセン-9-イル-メタクリレート30部、トリメチロールプロパントリアクリレート70部に対し2-ベンジル-2-ジメチルアミノ-1-4-モルフォリノフェニル-ブタノン-1チバスペシャリティケミカルズ社製イルガキュア3690.5部を混合し、60°Cのオイルバス中に浸漬して溶融した。得られた光ラジカル重合性組成物の融液をガラスプレパラートの上に膜厚が800μmになるように塗布し、その後、窒素雰囲気下、60°Cに保温した状態で、表面に高圧水銀ランプ波長366nmにおける照射強度が1mW/cm2を10分間照射し、光重合硬化物を得た。その屈折率nDを測定したところ1.536であった。比較例1トリメチロールプロパントリアクリレートの光重合10-n-バレリルオキシ-1,2,3,4-テトラヒドロ-1,4-メタノアントラセン-9-イル-メタクリレートを用いず、トリメチロールプロパントリアクリレート100部とした以外は、実施例14と同様に行った。得られた光重合硬化物の屈折率nDを測定したところ1.516であった。実施例14と比較例1で次のことが明らかである。ラジカル重合性化合物としてトリメチロールプロパントリアクリレート90部と本発明の10-n-バレリルオキシ-1,2,3,4-テトラヒドロ-1,4-メタノアントラセン-9-イル-アクリレート10部の混合物を重合した結果、重合物の屈折率nDは1.536であり、トリメチロールプロパントリアクリレートの単独重合した時に得られる重合物の屈折率nD1.516より、0.020高くなっていることから、本発明の10-n-バレリルオキシ-1,2,3,4-テトラヒドロ-1,4-メタノアントラセン-9-イル-アクリレートは、高圧水銀ランプでも重合可能であること、そして、本発明の10-n-バレリルオキシ-1,2,3,4-テトラヒドロ-1,4-メタノアントラセン-9-イル-アクリレートは、トリメチロールプロパントリアクリレートのような既存のラジカル重合性化合物と共重合させることができ、得られる重合物の屈折率を高める効果があることが分かる。よって、本発明の10-アシルオキシ-1,2,3,4-テトラヒドロ-1,4-メタノアントラセン-9-イル-メタアクリレート化合物は、高屈折率な重合体を合成するうえで、工業的に有用な化合物であるといえる。"